(57)【要約】  弾性境界波装置において、耐電力性の向上を図る。  弾性境界波装置１は、圧電体からなる第１の媒質１１と、誘電体からなる第２の媒質１２と、誘電体からなる第３の媒質１３と、第１の媒質１１と第２の媒質１２との境界に形成されているＩＤＴ電極２０とを備えている。第２の媒質１２の音速は、第１及び第３の媒質１１，１３の音速よりも遅い。ＩＤＴ電極２０は、第１の電極層２１と、第２の電極層２２と、第３の電極層２３とを有する。第２の電極層２２の密度は、第１及び第３の電極層２１，２３の密度よりも低い。弾性境界波装置１は、第１の電極層２１の厚みをｈ１、第３の電極層の厚み２３をｈ３としたときに、０．１＜ｈ３／（ｈ１＋ｈ３）＜０．５５を満たす。
2010131737.tif 000002
【特許請求の範囲】
【請求項１】
圧電体からなる第１の媒質と、
前記第１の媒質の上に形成されており、誘電体からなる第２の媒質と、
前記第２の媒質の上に形成されており、誘電体からなる第３の媒質と、
前記第１の媒質と、前記第２の媒質との境界に形成されているＩＤＴ電極とを備え、
前記第２の媒質の音速が、前記第１及び第３の媒質の音速よりも遅い弾性境界波装置であって、
前記ＩＤＴ電極は、前記第１の媒質の上に形成されている第１の電極層と、前記第１の電極層の上に形成されている第２の電極層と、前記第２の電極層の上に形成されている第３の電極層とを有し、
前記第２の電極層の密度は、前記第１及び第３の電極層の密度よりも低く、
前記第１の電極層の厚みをｈ１、前記第３の電極層の厚みをｈ３としたときに、０．１＜ｈ３／（ｈ１＋ｈ３）＜０．５５を満たす、弾性境界波装置。
【請求項２】
０．２８＜ｈ３／（ｈ１＋ｈ３）＜０．４を満たす、請求項１に記載の弾性境界波装置。
【請求項３】
前記第２の電極層の厚みをｈ２、前記ＩＤＴ電極のピッチで定められる弾性境界波の波長をλとしたときに、０．０５＜ｈ２／λ＜０．２５を満たす、請求項１または２に記載の弾性境界波装置。
【請求項４】
前記第２の媒質の厚みをＨ、前記ＩＤＴ電極のピッチで定められる弾性境界波の波長をλとしたときに、０．４＜Ｈ／λ＜０．７を満たす、請求項１〜３のいずれか一項に記載の弾性境界波装置。
【請求項５】
前記第１及び第３の電極層のそれぞれが、Ａｕ，Ｐｔ，Ｗ，Ｔａ，Ａｇ及びＣｕからなる群から選ばれた金属またはＡｕ，Ｐｔ，Ｗ，Ｔａ，Ａｇ及びＣｕからなる群から選ばれた一種以上の金属を主成分とする合金からなる、請求項１〜４のいずれか一項に記載の弾性境界波装置。
【請求項６】
前記第２の電極層が、Ａｌ，Ｔｉ，Ｍｇ，Ｃｒ，Ｆｅ，Ｎｉ，Ａｇ及びＣｕからなる群から選ばれた金属またはＡｌ，Ｔｉ，Ｍｇ，Ｃｒ，Ｆｅ，Ｎｉ，Ａｇ及びＣｕからなる群から選ばれた一種以上の金属を主成分とする合金からなる、請求項１〜５のいずれか一項に記載の弾性境界波装置。
【請求項７】
前記第１及び第３の電極層のそれぞれがＰｔまたはＰｔを主成分とする合金からなり、前記第２の電極層がＡｌまたはＡｌを主成分とする合金からなる、請求項１〜６のいずれか一項に記載の弾性境界波装置。
【請求項８】
前記第２の媒質が酸化ケイ素からなる、請求項１〜７のいずれか一項に記載の弾性境界波装置。
【請求項９】
前記第１の媒質がＬｉＮｂＯ３からなる、請求項１〜８のいずれか一項に記載の弾性境界波装置。
【請求項１０】
前記第１の媒質が、０°〜３５°回転ＹカットＬｉＮｂＯ３基板からなり、ＳＨ型の弾性境界波を用いる、請求項１〜９のいずれか一項に記載の弾性境界波装置。
【請求項１１】
前記第３の媒質が、ケイ素、窒化ケイ素、炭化ケイ素、酸化アルミニウムまたは窒化アルミニウムからなる、請求項１〜１０のいずれか一項に記載の弾性境界波装置。
【請求項１２】
前記第３の媒質が窒化ケイ素からなる、請求項１〜１１のいずれか一項に記載の弾性境界波装置。
【請求項１３】
前記第１の媒質と前記ＩＤＴ電極との間に形成されている誘電体層をさらに備える、請求項１〜１２のいずれか一項に記載の弾性境界波装置。
【請求項１４】
前記第１の媒質がＬｉＮｂＯ３基板からなり、
前記第１及び第３の電極層のそれぞれがＰｔからなり、前記第２の電極層がＡｌからなり、
前記第２の媒質がＳｉＯ２膜からなり、
（ｈ１＋ｈ３）、ｈ３／（ｈ１＋ｈ３）、ｈ２、Ｈ、及び前記ＬｉＮｂＯ３基板のカット角が、下記の第１及び第２のグループのいずれかの組み合わせとされている、請求項１に記載の弾性境界波装置。
（第１のグループ）
（ａ１）h1+h3が、0.0175λ〜0.0225λ、h3/(h1+h3)が、0.425〜0.475、h2が、0.07λ〜0.09λ、Hが、0.375λ〜0.425λのとき、LiNbO3のカット角が、21.5°〜26.5°
（ａ２）h1+h3が、0.0225λ〜0.0275λ、h3/(h1+h3)が、0.425〜0.475、h2が、0.07λ〜0.09λ、Hが、0.375λ〜0.425λのとき、LiNbO3のカット角が、23°〜30.5°
（ａ３）h1+h3が、0.0275λ〜0.0325λ、h3/(h1+h3)が、0.425〜0.475、h2が、0.07λ〜0.09λ、Hが、0.375λ〜0.425λのとき、LiNbO3のカット角が、23.5°〜31°
（ａ４）h1+h3が、0.0175λ〜0.0225λ、h3/(h1+h3)が、0.425〜0.475、h2が、0.09λ〜0.11λ、Hが、0.375λ〜0.425λのとき、LiNbO3のカット角が、21.5°〜26.5°
（ａ５）h1+h3が、0.0225λ〜0.0275λ、h3/(h1+h3)が、0.425〜0.475、h2が、0.09λ〜0.11λ、Hが、0.375λ〜0.425λのとき、LiNbO3のカット角が、23°〜30°
（ａ６）h1+h3が、0.0275λ〜0.0325λ、h3/(h1+h3)が、0.425〜0.475、h2が、0.09λ〜0.11λ、Hが、0.375λ〜0.425λのとき、LiNbO3のカット角が、23.5°〜30.5°
（ａ７）h1+h3が、0.0175λ〜0.0225λ、h3/(h1+h3)が、0.425〜0.475、h2が、0.11λ〜0.13λ、Hが、0.375λ〜0.425λのとき、LiNbO3のカット角が、21°〜26°
（ａ８）h1+h3が、0.0225λ〜0.0275λ、h3/(h1+h3)が、0.425〜0.475、h2が、0.11λ〜0.13λ、Hが、0.375λ〜0.425λのとき、LiNbO3のカット角が、23°〜30°
（ａ９）h1+h3が、0.0275λ〜0.0325λ、h3/(h1+h3)が、0.425〜0.475、h2が、0.11λ〜0.13λ、Hが、0.375λ〜0.425λのとき、LiNbO3のカット角が、23.5°〜30.5°
（ａ１０）h1+h3が、0.0175λ〜0.0225λ、h3/(h1+h3)が、0.475〜0.525、h2が、0.07λ〜0.09λ、Hが、0.375λ〜0.425λのとき、LiNbO3のカット角が、21.5°〜27°
（ａ１１）h1+h3が、0.0225λ〜0.0275λ、h3/(h1+h3)が、0.475〜0.525、h2が、0.07λ〜0.09λ、Hが、0.375λ〜0.425λのとき、LiNbO3のカット角が、23.5°〜30.5°
（ａ１２）h1+h3が、0.0275λ〜0.0325λ、h3/(h1+h3)が、0.475〜0.525、h2が、0.07λ〜0.09λ、Hが、0.375λ〜0.425λのとき、LiNbO3のカット角が、23.5°〜30°
（ａ１３）h1+h3が、0.0175λ〜0.0225λ、h3/(h1+h3)が、0.475〜0.525、h2が、0.09λ〜0.11λ、Hが、0.375λ〜0.425λのとき、LiNbO3のカット角が、21.5°〜27.5°
（ａ１４）h1+h3が、0.0225λ〜0.0275λ、h3/(h1+h3)が、0.475〜0.525、h2が、0.09λ〜0.11λ、Hが、0.375λ〜0.425λのとき、LiNbO3のカット角が、23°〜30°
（ａ１５）h1+h3が、0.0275λ〜0.0325λ、h3/(h1+h3)が、0.475〜0.525、h2が、0.09λ〜0.11λ、Hが、0.375λ〜0.425λのとき、LiNbO3のカット角が、23.5°〜29.5°
（ａ１６）h1+h3が、0.0175λ〜0.0225λ、h3/(h1+h3)が、0.475〜0.525、h2が、0.11λ〜0.13λ、Hが、0.375λ〜0.425λのとき、LiNbO3のカット角が、21.5°〜27.5°
（ａ１７）h1+h3が、0.0225λ〜0.0275λ、h3/(h1+h3)が、0.475〜0.525、h2が、0.11λ〜0.13λ、Hが、0.375λ〜0.425λのとき、LiNbO3のカット角が、23°〜30°
（ａ１８）h1+h3が、0.0275λ〜0.0325λ、h3/(h1+h3)が、0.475〜0.525、h2が、0.11λ〜0.13λ、Hが、0.375λ〜0.425λのとき、LiNbO3のカット角が、24°〜29°
（ａ１９）h1+h3が、0.0175λ〜0.0225λ、h3/(h1+h3)が、0.525〜0.55、h2が、0.07λ〜0.09λ、Hが、0.375λ〜0.425λのとき、LiNbO3のカット角が、21.5°〜27°
（ａ２０）h1+h3が、0.0225λ〜0.0275λ、h3/(h1+h3)が、0.525〜0.55、h2が、0.07λ〜0.09λ、Hが、0.375λ〜0.425λのとき、LiNbO3のカット角が、23°〜30.5°
（ａ２１）h1+h3が、0.0275λ〜0.0325λ、h3/(h1+h3)が、0.525〜0.55、h2が、0.07λ〜0.09λ、Hが、0.375λ〜0.425λのとき、LiNbO3のカット角が、23.5°〜30°
（ａ２２）h1+h3が、0.0175λ〜0.0225λ、h3/(h1+h3)が、0.525〜0.55、h2が、0.09λ〜0.11λ、Hが、0.375λ〜0.425λのとき、LiNbO3のカット角が、21.5°〜27.5°
（ａ２３）h1+h3が、0.0225λ〜0.0275λ、h3/(h1+h3)が、0.525〜0.55、h2が、0.09λ〜0.11λ、Hが、0.375λ〜0.425λのとき、LiNbO3のカット角が、23°〜30°
（ａ２４）h1+h3が、0.0275λ〜0.0325λ、h3/(h1+h3)が、0.525〜0.55、h2が、0.09λ〜0.11λ、Hが、0.375λ〜0.425λのとき、LiNbO3のカット角が、23.5°〜29.5°
（ａ２５）h1+h3が、0.0175λ〜0.0225λ、h3/(h1+h3)が、0.525〜0.55、h2が、0.11λ〜0.13λ、Hが、0.375λ〜0.425λのとき、LiNbO3のカット角が、21.5°〜27.5°
（ａ２６）h1+h3が、0.0225λ〜0.0275λ、h3/(h1+h3)が、0.525〜0.55、h2が、0.11λ〜0.13λ、Hが、0.375λ〜0.425λのとき、LiNbO3のカット角が、23°〜30°
（ａ２７）h1+h3が、0.0275λ〜0.0325λ、h3/(h1+h3)が、0.525〜0.55、h2が、0.11λ〜0.13λ、Hが、0.375λ〜0.425λのとき、LiNbO3のカット角が、23.5°〜29°
（ａ２８）h1+h3が、0.0175λ〜0.0225λ、h3/(h1+h3)が、0.425〜0.475、h2が、0.07λ〜0.09λ、Hが、0.425λ〜0.475λのとき、LiNbO3のカット角が、23°〜28.5°
（ａ２９）h1+h3が、0.0225λ〜0.0275λ、h3/(h1+h3)が、0.425〜0.475、h2が、0.07λ〜0.09λ、Hが、0.425λ〜0.475λのとき、LiNbO3のカット角が、24°〜31.5°
（ａ３０）h1+h3が、0.0275λ〜0.0325λ、h3/(h1+h3)が、0.425〜0.475、h2が、0.07λ〜0.09λ、Hが、0.425λ〜0.475λのとき、LiNbO3のカット角が、23.5°〜31°
（ａ３１）h1+h3が、0.0175λ〜0.0225λ、h3/(h1+h3)が、0.425〜0.475、h2が、0.09λ〜0.11λ、Hが、0.425λ〜0.475λのとき、LiNbO3のカット角が、23°〜28.5°
（ａ３２）h1+h3が、0.0225λ〜0.0275λ、h3/(h1+h3)が、0.425〜0.475、h2が、0.09λ〜0.11λ、Hが、0.425λ〜0.475λのとき、LiNbO3のカット角が、24°〜31.5°
（ａ３３）h1+h3が、0.0275λ〜0.0325λ、h3/(h1+h3)が、0.425〜0.475、h2が、0.09λ〜0.11λ、Hが、0.425λ〜0.475λのとき、LiNbO3のカット角が、23.5°〜31°
（ａ３４）h1+h3が、0.0175λ〜0.0225λ、h3/(h1+h3)が、0.425〜0.475、h2が、0.11λ〜0.13λ、Hが、0.425λ〜0.475λのとき、LiNbO3のカット角が、23°〜28°
（ａ３５）h1+h3が、0.0225λ〜0.0275λ、h3/(h1+h3)が、0.425〜0.475、h2が、0.11λ〜0.13λ、Hが、0.425λ〜0.475λのとき、LiNbO3のカット角が、23.5°〜31°
（ａ３６）h1+h3が、0.0275λ〜0.0325λ、h3/(h1+h3)が、0.425〜0.475、h2が、0.11λ〜0.13λ、Hが、0.425λ〜0.475λのとき、LiNbO3のカット角が、23.5°〜30.5°
（ａ３７）h1+h3が、0.0175λ〜0.0225λ、h3/(h1+h3)が、0.475〜0.525、h2が、0.07λ〜0.09λ、Hが、0.425λ〜0.475λのとき、LiNbO3のカット角が、23°〜28.5°
（ａ３８）h1+h3が、0.0225λ〜0.0275λ、h3/(h1+h3)が、0.475〜0.525、h2が、0.07λ〜0.09λ、Hが、0.425λ〜0.475λのとき、LiNbO3のカット角が、24°〜31.5°
（ａ３９）h1+h3が、0.0275λ〜0.0325λ、h3/(h1+h3)が、0.475〜0.525、h2が、0.07λ〜0.09λ、Hが、0.425λ〜0.475λのとき、LiNbO3のカット角が、24°〜31°
（ａ４０）h1+h3が、0.0175λ〜0.0225λ、h3/(h1+h3)が、0.475〜0.525、h2が、0.09λ〜0.11λ、Hが、0.425λ〜0.475λのとき、LiNbO3のカット角が、23°〜28.5°
（ａ４１）h1+h3が、0.0225λ〜0.0275λ、h3/(h1+h3)が、0.475〜0.525、h2が、0.09λ〜0.11λ、Hが、0.425λ〜0.475λのとき、LiNbO3のカット角が、23.5°〜31°
（ａ４２）h1+h3が、0.0275λ〜0.0325λ、h3/(h1+h3)が、0.475〜0.525、h2が、0.09λ〜0.11λ、Hが、0.425λ〜0.475λのとき、LiNbO3のカット角が、23.5°〜30°
（ａ４３）h1+h3が、0.0175λ〜0.0225λ、h3/(h1+h3)が、0.475〜0.525、h2が、0.11λ〜0.13λ、Hが、0.425λ〜0.475λのとき、LiNbO3のカット角が、22.5°〜28.5°
（ａ４４）h1+h3が、0.0225λ〜0.0275λ、h3/(h1+h3)が、0.475〜0.525、h2が、0.11λ〜0.13λ、Hが、0.425λ〜0.475λのとき、LiNbO3のカット角が、23.5°〜31°
（ａ４５）h1+h3が、0.0275λ〜0.0325λ、h3/(h1+h3)が、0.475〜0.525、h2が、0.11λ〜0.13λ、Hが、0.425λ〜0.475λのとき、LiNbO3のカット角が、23.5°〜29.5°
（ａ４６）h1+h3が、0.0175λ〜0.0225λ、h3/(h1+h3)が、0.525〜0.55、h2が、0.07λ〜0.09λ、Hが、0.425λ〜0.475λのとき、LiNbO3のカット角が、23°〜28.5°
（ａ４７）h1+h3が、0.0225λ〜0.0275λ、h3/(h1+h3)が、0.525〜0.55、h2が、0.07λ〜0.09λ、Hが、0.425λ〜0.475λのとき、LiNbO3のカット角が、24°〜31°
（ａ４８）h1+h3が、0.0275λ〜0.0325λ、h3/(h1+h3)が、0.525〜0.55、h2が、0.07λ〜0.09λ、Hが、0.425λ〜0.475λのとき、LiNbO3のカット角が、23.5°〜30°
（ａ４９）h1+h3が、0.0175λ〜0.0225λ、h3/(h1+h3)が、0.525〜0.55、h2が、0.09λ〜0.11λ、Hが、0.425λ〜0.475λのとき、LiNbO3のカット角が、23°〜29°
（ａ５０）h1+h3が、0.0225λ〜0.0275λ、h3/(h1+h3)が、0.525〜0.55、h2が、0.09λ〜0.11λ、Hが、0.425λ〜0.475λのとき、LiNbO3のカット角が、23.5°〜31°
（ａ５１）h1+h3が、0.0275λ〜0.0325λ、h3/(h1+h3)が、0.525〜0.55、h2が、0.09λ〜0.11λ、Hが、0.425λ〜0.475λのとき、LiNbO3のカット角が、23.5°〜29°
（ａ５２）h1+h3が、0.0175λ〜0.0225λ、h3/(h1+h3)が、0.525〜0.55、h2が、0.11λ〜0.13λ、Hが、0.425λ〜0.475λのとき、LiNbO3のカット角が、23°〜29.5°
（ａ５３）h1+h3が、0.0225λ〜0.0275λ、h3/(h1+h3)が、0.525〜0.55、h2が、0.11λ〜0.13λ、Hが、0.425λ〜0.475λのとき、LiNbO3のカット角が、23.5°〜30.5°
（ａ５４）h1+h3が、0.0275λ〜0.0325λ、h3/(h1+h3)が、0.525〜0.55、h2が、0.11λ〜0.13λ、Hが、0.425λ〜0.475λのとき、LiNbO3のカット角が、23.5°〜28.5°
（ａ５５）h1+h3が、0.0175λ〜0.0225λ、h3/(h1+h3)が、0.425〜0.475、h2が、0.07λ〜0.09λ、Hが、0.475λ〜0.525λのとき、LiNbO3のカット角が、24.5°〜29°
（ａ５６）h1+h3が、0.0225λ〜0.0275λ、h3/(h1+h3)が、0.425〜0.475、h2が、0.07λ〜0.09λ、Hが、0.475λ〜0.525λのとき、LiNbO3のカット角が、24.5°〜32°
（ａ５７）h1+h3が、0.0275λ〜0.0325λ、h3/(h1+h3)が、0.425〜0.475、h2が、0.07λ〜0.09λ、Hが、0.475λ〜0.525λのとき、LiNbO3のカット角が、24°〜31.5°
（ａ５８）h1+h3が、0.0175λ〜0.0225λ、h3/(h1+h3)が、0.425〜0.475、h2が、0.09λ〜0.11λ、Hが、0.475λ〜0.525λのとき、LiNbO3のカット角が、24°〜30°
（ａ５９）h1+h3が、0.0225λ〜0.0275λ、h3/(h1+h3)が、0.425〜0.475、h2が、0.09λ〜0.11λ、Hが、0.475λ〜0.525λのとき、LiNbO3のカット角が、24°〜32°
（ａ６０）h1+h3が、0.0275λ〜0.0325λ、h3/(h1+h3)が、0.425〜0.475、h2が、0.09λ〜0.11λ、Hが、0.475λ〜0.525λのとき、LiNbO3のカット角が、23.5°〜31°
（ａ６１）h1+h3が、0.0175λ〜0.0225λ、h3/(h1+h3)が、0.425〜0.475、h2が、0.11λ〜0.13λ、Hが、0.475λ〜0.525λのとき、LiNbO3のカット角が、24°〜30°
（ａ６２）h1+h3が、0.0225λ〜0.0275λ、h3/(h1+h3)が、0.425〜0.475、h2が、0.11λ〜0.13λ、Hが、0.475λ〜0.525λのとき、LiNbO3のカット角が、24°〜32°
（ａ６３）h1+h3が、0.0275λ〜0.0325λ、h3/(h1+h3)が、0.425〜0.475、h2が、0.11λ〜0.13λ、Hが、0.475λ〜0.525λのとき、LiNbO3のカット角が、23.5°〜30.5°
（ａ６４）h1+h3が、0.0175λ〜0.0225λ、h3/(h1+h3)が、0.475〜0.525、h2が、0.07λ〜0.09λ、Hが、0.475λ〜0.525λのとき、LiNbO3のカット角が、24°〜30°
（ａ６５）h1+h3が、0.0225λ〜0.0275λ、h3/(h1+h3)が、0.475〜0.525、h2が、0.07λ〜0.09λ、Hが、0.475λ〜0.525λのとき、LiNbO3のカット角が、24°〜32°
（ａ６６）h1+h3が、0.0275λ〜0.0325λ、h3/(h1+h3)が、0.475〜0.525、h2が、0.07λ〜0.09λ、Hが、0.475λ〜0.525λのとき、LiNbO3のカット角が、23.5°〜31°
（ａ６７）h1+h3が、0.0175λ〜0.0225λ、h3/(h1+h3)が、0.475〜0.525、h2が、0.09λ〜0.11λ、Hが、0.475λ〜0.525λのとき、LiNbO3のカット角が、24°〜30°
（ａ６８）h1+h3が、0.0225λ〜0.0275λ、h3/(h1+h3)が、0.475〜0.525、h2が、0.09λ〜0.11λ、Hが、0.475λ〜0.525λのとき、LiNbO3のカット角が、24°〜31.5°
（ａ６９）h1+h3が、0.0275λ〜0.0325λ、h3/(h1+h3)が、0.475〜0.525、h2が、0.09λ〜0.11λ、Hが、0.475λ〜0.525λのとき、LiNbO3のカット角が、23.5°〜30°
（ａ７０）h1+h3が、0.0175λ〜0.0225λ、h3/(h1+h3)が、0.475〜0.525、h2が、0.11λ〜0.13λ、Hが、0.475λ〜0.525λのとき、LiNbO3のカット角が、24°〜30.5°
（ａ７１）h1+h3が、0.0225λ〜0.0275λ、h3/(h1+h3)が、0.475〜0.525、h2が、0.11λ〜0.13λ、Hが、0.475λ〜0.525λのとき、LiNbO3のカット角が、24°〜31.5°
（ａ７２）h1+h3が、0.0275λ〜0.0325λ、h3/(h1+h3)が、0.475〜0.525、h2が、0.11λ〜0.13λ、Hが、0.475λ〜0.525λのとき、LiNbO3のカット角が、23.5°〜29.5°
（ａ７３）h1+h3が、0.0175λ〜0.0225λ、h3/(h1+h3)が、0.525〜0.55、h2が、0.07λ〜0.09λ、Hが、0.475λ〜0.525λのとき、LiNbO3のカット角が、24°〜30°
（ａ７４）h1+h3が、0.0225λ〜0.0275λ、h3/(h1+h3)が、0.525〜0.55、h2が、0.07λ〜0.09λ、Hが、0.475λ〜0.525λのとき、LiNbO3のカット角が、24°〜31.5°
（ａ７５）h1+h3が、0.0275λ〜0.0325λ、h3/(h1+h3)が、0.525〜0.55、h2が、0.07λ〜0.09λ、Hが、0.475λ〜0.525λのとき、LiNbO3のカット角が、23°〜30°
（ａ７６）h1+h3が、0.0175λ〜0.0225λ、h3/(h1+h3)が、0.525〜0.55、h2が、0.09λ〜0.11λ、Hが、0.475λ〜0.525λのとき、LiNbO3のカット角が、24°〜30.5°
（ａ７７）h1+h3が、0.0225λ〜0.0275λ、h3/(h1+h3)が、0.525〜0.55、h2が、0.09λ〜0.11λ、Hが、0.475λ〜0.525λのとき、LiNbO3のカット角が、24°〜31°
（ａ７８）h1+h3が、0.0275λ〜0.0325λ、h3/(h1+h3)が、0.525〜0.55、h2が、0.09λ〜0.11λ、Hが、0.475λ〜0.525λのとき、LiNbO3のカット角が、23.5°〜29°
（ａ７９）h1+h3が、0.0175λ〜0.0225λ、h3/(h1+h3)が、0.525〜0.55、h2が、0.11λ〜0.13λ、Hが、0.475λ〜0.525λのとき、LiNbO3のカット角が、23.5°〜30.5°
（ａ８０）h1+h3が、0.0225λ〜0.0275λ、h3/(h1+h3)が、0.525〜0.55、h2が、0.11λ〜0.13λ、Hが、0.475λ〜0.525λのとき、LiNbO3のカット角が、23.5°〜30.5°
（ａ８１）h1+h3が、0.0275λ〜0.0325λ、h3/(h1+h3)が、0.525〜0.55、h2が、0.11λ〜0.13λ、Hが、0.475λ〜0.525λのとき、LiNbO3のカット角が、23°〜28°
（第２のグループ）
（ｂ１）h1+h3が、0.0175λ〜0.0225λ、h3/(h1+h3)が、0.375〜0.425、h2が、0.15λ〜0.17λ、Hが、0.575λ〜0.625λのとき、LiNbO3のカット角が、25°〜32.5°
（ｂ２）h1+h3が、0.0225λ〜0.0275λ、h3/(h1+h3)が、0.375〜0.425、h2が、0.15λ〜0.17λ、Hが、0.575λ〜0.625λのとき、LiNbO3のカット角が、24°〜32.5°
（ｂ３）h1+h3が、0.0275λ〜0.0325λ、h3/(h1+h3)が、0.375〜0.425、h2が、0.15λ〜0.17λ、Hが、0.575λ〜0.625λのとき、LiNbO3のカット角が、23°〜30.5°
（ｂ４）h1+h3が、0.0175λ〜0.0225λ、h3/(h1+h3)が、0.375〜0.425、h2が、0.17λ〜0.19λ、Hが、0.575λ〜0.625λのとき、LiNbO3のカット角が、24.5°〜32.5°
（ｂ５）h1+h3が、0.0225λ〜0.0275λ、h3/(h1+h3)が、0.375〜0.425、h2が、0.17λ〜0.19λ、Hが、0.575λ〜0.625λのとき、LiNbO3のカット角が、24°〜32°
（ｂ６）h1+h3が、0.0275λ〜0.0325λ、h3/(h1+h3)が、0.375〜0.425、h2が、0.17λ〜0.19λ、Hが、0.575λ〜0.625λのとき、LiNbO3のカット角が、23°〜30°
（ｂ７）h1+h3が、0.0175λ〜0.0225λ、h3/(h1+h3)が、0.375〜0.425、h2が、0.19λ〜0.21λ、Hが、0.575λ〜0.625λのとき、LiNbO3のカット角が、24.5°〜32.5°
（ｂ８）h1+h3が、0.0225λ〜0.0275λ、h3/(h1+h3)が、0.375〜0.425、h2が、0.19λ〜0.21λ、Hが、0.575λ〜0.625λのとき、LiNbO3のカット角が、24°〜32°
（ｂ９）h1+h3が、0.0275λ〜0.0325λ、h3/(h1+h3)が、0.375〜0.425、h2が、0.19λ〜0.21λ、Hが、0.575λ〜0.625λのとき、LiNbO3のカット角が、23°〜29°
（ｂ１０）h1+h3が、0.0175λ〜0.0225λ、h3/(h1+h3)が、0.425〜0.475、h2が、0.15λ〜0.17λ、Hが、0.575λ〜0.625λのとき、LiNbO3のカット角が、24.5°〜32.5°
（ｂ１１）h1+h3が、0.0225λ〜0.0275λ、h3/(h1+h3)が、0.425〜0.475、h2が、0.15λ〜0.17λ、Hが、0.575λ〜0.625λのとき、LiNbO3のカット角が、23.5°〜31.5°
（ｂ１２）h1+h3が、0.0275λ〜0.0325λ、h3/(h1+h3)が、0.425〜0.475、h2が、0.15λ〜0.17λ、Hが、0.575λ〜0.625λのとき、LiNbO3のカット角が、23°〜28.5°
（ｂ１３）h1+h3が、0.0175λ〜0.0225λ、h3/(h1+h3)が、0.425〜0.475、h2が、0.17λ〜0.19λ、Hが、0.575λ〜0.625λのとき、LiNbO3のカット角が、24.5°〜32°
（ｂ１４）h1+h3が、0.0225λ〜0.0275λ、h3/(h1+h3)が、0.425〜0.475、h2が、0.17λ〜0.19λ、Hが、0.575λ〜0.625λのとき、LiNbO3のカット角が、23.5°〜31°
（ｂ１５）h1+h3が、0.0275λ〜0.0325λ、h3/(h1+h3)が、0.425〜0.475、h2が、0.17λ〜0.19λ、Hが、0.575λ〜0.625λのとき、LiNbO3のカット角が、23°〜27.5°
（ｂ１６）h1+h3が、0.0175λ〜0.0225λ、h3/(h1+h3)が、0.425〜0.475、h2が、0.19λ〜0.21λ、Hが、0.575λ〜0.625λのとき、LiNbO3のカット角が、24.5°〜32°
（ｂ１７）h1+h3が、0.0225λ〜0.0275λ、h3/(h1+h3)が、0.425〜0.475、h2が、0.19λ〜0.21λ、Hが、0.575λ〜0.625λのとき、LiNbO3のカット角が、23.5°〜30°
（ｂ１８）h1+h3が、0.0275λ〜0.0325λ、h3/(h1+h3)が、0.425〜0.475、h2が、0.19λ〜0.21λ、Hが、0.575λ〜0.625λのとき、LiNbO3のカット角が、23°〜26.5°
（ｂ１９）h1+h3が、0.0175λ〜0.0225λ、h3/(h1+h3)が、0.475〜0.525、h2が、0.15λ〜0.17λ、Hが、0.575λ〜0.625λのとき、LiNbO3のカット角が、24.5°〜32°
（ｂ２０）h1+h3が、0.0225λ〜0.0275λ、h3/(h1+h3)が、0.475〜0.525、h2が、0.15λ〜0.17λ、Hが、0.575λ〜0.625λのとき、LiNbO3のカット角が、23.5°〜30°
（ｂ２１）h1+h3が、0.0275λ〜0.0325λ、h3/(h1+h3)が、0.475〜0.525、h2が、0.15λ〜0.17λ、Hが、0.575λ〜0.625λのとき、LiNbO3のカット角が、23°〜26°
（ｂ２２）h1+h3が、0.0175λ〜0.0225λ、h3/(h1+h3)が、0.475〜0.525、h2が、0.17λ〜0.19λ、Hが、0.575λ〜0.625λのとき、LiNbO3のカット角が、24°〜31.5°
（ｂ２３）h1+h3が、0.0225λ〜0.0275λ、h3/(h1+h3)が、0.475〜0.525、h2が、0.17λ〜0.19λ、Hが、0.575λ〜0.625λのとき、LiNbO3のカット角が、23.5°〜29°
（ｂ２４）h1+h3が、0.0275λ〜0.0325λ、h3/(h1+h3)が、0.475〜0.525、h2が、0.17λ〜0.19λ、Hが、0.575λ〜0.625λのとき、LiNbO3のカット角が、22.5°〜25°
（ｂ２５）h1+h3が、0.0175λ〜0.0225λ、h3/(h1+h3)が、0.475〜0.525、h2が、0.19λ〜0.21λ、Hが、0.575λ〜0.625λのとき、LiNbO3のカット角が、24°〜31.5°
（ｂ２６）h1+h3が、0.0225λ〜0.0275λ、h3/(h1+h3)が、0.475〜0.525、h2が、0.19λ〜0.21λ、Hが、0.575λ〜0.625λのとき、LiNbO3のカット角が、23.5°〜28.5°
（ｂ２７）h1+h3が、0.0275λ〜0.0325λ、h3/(h1+h3)が、0.475〜0.525、h2が、0.19λ〜0.21λ、Hが、0.575λ〜0.625λのとき、LiNbO3のカット角が、21°〜25°
（ｂ２８）h1+h3が、0.0175λ〜0.0225λ、h3/(h1+h3)が、0.375〜0.425、h2が、0.15λ〜0.17λ、Hが、0.625λ〜0.675λのとき、LiNbO3のカット角が、25.5°〜33°
（ｂ２９）h1+h3が、0.0225λ〜0.0275λ、h3/(h1+h3)が、0.375〜0.425、h2が、0.15λ〜0.17λ、Hが、0.625λ〜0.675λのとき、LiNbO3のカット角が、24.5°〜33°
（ｂ３０）h1+h3が、0.0275λ〜0.0325λ、h3/(h1+h3)が、0.375〜0.425、h2が、0.15λ〜0.17λ、Hが、0.625λ〜0.675λのとき、LiNbO3のカット角が、23°〜30.5°
（ｂ３１）h1+h3が、0.0175λ〜0.0225λ、h3/(h1+h3)が、0.375〜0.425、h2が、0.17λ〜0.19λ、Hが、0.625λ〜0.675λのとき、LiNbO3のカット角が、25°〜33°
（ｂ３２）h1+h3が、0.0225λ〜0.0275λ、h3/(h1+h3)が、0.375〜0.425、h2が、0.17λ〜0.19λ、Hが、0.625λ〜0.675λのとき、LiNbO3のカット角が、24°〜32.5°
（ｂ３３）h1+h3が、0.0275λ〜0.0325λ、h3/(h1+h3)が、0.375〜0.425、h2が、0.17λ〜0.19λ、Hが、0.625λ〜0.675λのとき、LiNbO3のカット角が、23°〜29.5°
（ｂ３４）h1+h3が、0.0175λ〜0.0225λ、h3/(h1+h3)が、0.375〜0.425、h2が、0.19λ〜0.21λ、Hが、0.625λ〜0.675λのとき、LiNbO3のカット角が、25°〜33°
（ｂ３５）h1+h3が、0.0225λ〜0.0275λ、h3/(h1+h3)が、0.375〜0.425、h2が、0.19λ〜0.21λ、Hが、0.625λ〜0.675λのとき、LiNbO3のカット角が、24°〜31.5°
（ｂ３６）h1+h3が、0.0275λ〜0.0325λ、h3/(h1+h3)が、0.375〜0.425、h2が、0.19λ〜0.21λ、Hが、0.625λ〜0.675λのとき、LiNbO3のカット角が、23°〜28.5°
（ｂ３７）h1+h3が、0.0175λ〜0.0225λ、h3/(h1+h3)が、0.425〜0.475、h2が、0.15λ〜0.17λ、Hが、0.625λ〜0.675λのとき、LiNbO3のカット角が、25°〜33°
（ｂ３８）h1+h3が、0.0225λ〜0.0275λ、h3/(h1+h3)が、0.425〜0.475、h2が、0.15λ〜0.17λ、Hが、0.625λ〜0.675λのとき、LiNbO3のカット角が、24°〜31.5°
（ｂ３９）h1+h3が、0.0275λ〜0.0325λ、h3/(h1+h3)が、0.425〜0.475、h2が、0.15λ〜0.17λ、Hが、0.625λ〜0.675λのとき、LiNbO3のカット角が、23°〜28°
（ｂ４０）h1+h3が、0.0175λ〜0.0225λ、h3/(h1+h3)が、0.425〜0.475、h2が、0.17λ〜0.19λ、Hが、0.625λ〜0.675λのとき、LiNbO3のカット角が、24.5°〜32.5°
（ｂ４１）h1+h3が、0.0225λ〜0.0275λ、h3/(h1+h3)が、0.425〜0.475、h2が、0.17λ〜0.19λ、Hが、0.625λ〜0.675λのとき、LiNbO3のカット角が、23.5°〜30.5°
（ｂ４２）h1+h3が、0.0275λ〜0.0325λ、h3/(h1+h3)が、0.425〜0.475、h2が、0.17λ〜0.19λ、Hが、0.625λ〜0.675λのとき、LiNbO3のカット角が、23°〜27°
（ｂ４３）h1+h3が、0.0175λ〜0.0225λ、h3/(h1+h3)が、0.425〜0.475、h2が、0.19λ〜0.21λ、Hが、0.625λ〜0.675λのとき、LiNbO3のカット角が、24.5°〜32°
（ｂ４４）h1+h3が、0.0225λ〜0.0275λ、h3/(h1+h3)が、0.425〜0.475、h2が、0.19λ〜0.21λ、Hが、0.625λ〜0.675λのとき、LiNbO3のカット角が、23.5°〜30°
（ｂ４５）h1+h3が、0.0275λ〜0.0325λ、h3/(h1+h3)が、0.425〜0.475、h2が、0.19λ〜0.21λ、Hが、0.625λ〜0.675λのとき、LiNbO3のカット角が、23°〜25.5°
（ｂ４６）h1+h3が、0.0175λ〜0.0225λ、h3/(h1+h3)が、0.475〜0.525、h2が、0.15λ〜0.17λ、Hが、0.625λ〜0.675λのとき、LiNbO3のカット角が、24.5°〜32.5°
（ｂ４７）h1+h3が、0.0225λ〜0.0275λ、h3/(h1+h3)が、0.475〜0.525、h2が、0.15λ〜0.17λ、Hが、0.625λ〜0.675λのとき、LiNbO3のカット角が、23.5°〜30°
（ｂ４８）h1+h3が、0.0275λ〜0.0325λ、h3/(h1+h3)が、0.475〜0.525、h2が、0.15λ〜0.17λ、Hが、0.625λ〜0.675λのとき、LiNbO3のカット角が、23.5°〜25.5°
（ｂ４９）h1+h3が、0.0175λ〜0.0225λ、h3/(h1+h3)が、0.475〜0.525、h2が、0.17λ〜0.19λ、Hが、0.625λ〜0.675λのとき、LiNbO3のカット角が、24.5°〜32°
（ｂ５０）h1+h3が、0.0225λ〜0.0275λ、h3/(h1+h3)が、0.475〜0.525、h2が、0.17λ〜0.19λ、Hが、0.625λ〜0.675λのとき、LiNbO3のカット角が、23.5°〜28.5°
（ｂ５１）h1+h3が、0.0275λ〜0.0325λ、h3/(h1+h3)が、0.475〜0.525、h2が、0.17λ〜0.19λ、Hが、0.625λ〜0.675λのとき、LiNbO3のカット角が、21.5°〜24.5°
（ｂ５２）h1+h3が、0.0175λ〜0.0225λ、h3/(h1+h3)が、0.475〜0.525、h2が、0.19λ〜0.21λ、Hが、0.625λ〜0.675λのとき、LiNbO3のカット角が、24°〜31°
（ｂ５３）h1+h3が、0.0225λ〜0.0275λ、h3/(h1+h3)が、0.475〜0.525、h2が、0.19λ〜0.21λ、Hが、0.625λ〜0.675λのとき、LiNbO3のカット角が、23.5°〜27.5°
（ｂ５４）h1+h3が、0.0275λ〜0.0325λ、h3/(h1+h3)が、0.475〜0.525、h2が、0.19λ〜0.21λ、Hが、0.625λ〜0.675λのとき、LiNbO3のカット角が、20°〜24.5°
（ｂ５５）h1+h3が、0.0175λ〜0.0225λ、h3/(h1+h3)が、0.375〜0.425、h2が、0.15λ〜0.17λ、Hが、0.675λ〜0.725λのとき、LiNbO3のカット角が、25.5°〜33.5°
（ｂ５６）h1+h3が、0.0225λ〜0.0275λ、h3/(h1+h3)が、0.375〜0.425、h2が、0.15λ〜0.17λ、Hが、0.675λ〜0.725λのとき、LiNbO3のカット角が、24.5°〜33°
（ｂ５７）h1+h3が、0.0275λ〜0.0325λ、h3/(h1+h3)が、0.375〜0.425、h2が、0.15λ〜0.17λ、Hが、0.675λ〜0.725λのとき、LiNbO3のカット角が、23°〜30°
（ｂ５８）h1+h3が、0.0175λ〜0.0225λ、h3/(h1+h3)が、0.375〜0.425、h2が、0.17λ〜0.19λ、Hが、0.675λ〜0.725λのとき、LiNbO3のカット角が、25°〜33.5°
（ｂ５９）h1+h3が、0.0225λ〜0.0275λ、h3/(h1+h3)が、0.375〜0.425、h2が、0.17λ〜0.19λ、Hが、0.675λ〜0.725λのとき、LiNbO3のカット角が、24°〜32°
（ｂ６０）h1+h3が、0.0275λ〜0.0325λ、h3/(h1+h3)が、0.375〜0.425、h2が、0.17λ〜0.19λ、Hが、0.675λ〜0.725λのとき、LiNbO3のカット角が、23°〜29°
（ｂ６１）h1+h3が、0.0175λ〜0.0225λ、h3/(h1+h3)が、0.375〜0.425、h2が、0.19λ〜0.21λ、Hが、0.675λ〜0.725λのとき、LiNbO3のカット角が、25°〜33.5°
（ｂ６２）h1+h3が、0.0225λ〜0.0275λ、h3/(h1+h3)が、0.375〜0.425、h2が、0.19λ〜0.21λ、Hが、0.675λ〜0.725λのとき、LiNbO3のカット角が、23.5°〜31.5°
（ｂ６３）h1+h3が、0.0275λ〜0.0325λ、h3/(h1+h3)が、0.375〜0.425、h2が、0.19λ〜0.21λ、Hが、0.675λ〜0.725λのとき、LiNbO3のカット角が、22.5°〜28.5°
（ｂ６４）h1+h3が、0.0175λ〜0.0225λ、h3/(h1+h3)が、0.425〜0.475、h2が、0.15λ〜0.17λ、Hが、0.675λ〜0.725λのとき、LiNbO3のカット角が、25°〜33.5°
（ｂ６５）h1+h3が、0.0225λ〜0.0275λ、h3/(h1+h3)が、0.425〜0.475、h2が、0.15λ〜0.17λ、Hが、0.675λ〜0.725λのとき、LiNbO3のカット角が、24°〜31.5°
（ｂ６６）h1+h3が、0.0275λ〜0.0325λ、h3/(h1+h3)が、0.425〜0.475、h2が、0.15λ〜0.17λ、Hが、0.675λ〜0.725λのとき、LiNbO3のカット角が、22.5°〜28°
（ｂ６７）h1+h3が、0.0175λ〜0.0225λ、h3/(h1+h3)が、0.425〜0.475、h2が、0.17λ〜0.19λ、Hが、0.675λ〜0.725λのとき、LiNbO3のカット角が、24.5°〜33°
（ｂ６８）h1+h3が、0.0225λ〜0.0275λ、h3/(h1+h3)が、0.425〜0.475、h2が、0.17λ〜0.19λ、Hが、0.675λ〜0.725λのとき、LiNbO3のカット角が、23.5°〜30.5°
（ｂ６９）h1+h3が、0.0275λ〜0.0325λ、h3/(h1+h3)が、0.425〜0.475、h2が、0.17λ〜0.19λ、Hが、0.675λ〜0.725λのとき、LiNbO3のカット角が、22.5°〜26.5°
（ｂ７０）h1+h3が、0.0175λ〜0.0225λ、h3/(h1+h3)が、0.425〜0.475、h2が、0.19λ〜0.21λ、Hが、0.675λ〜0.725λのとき、LiNbO3のカット角が、24.5°〜32.5°
（ｂ７１）h1+h3が、0.0225λ〜0.0275λ、h3/(h1+h3)が、0.425〜0.475、h2が、0.19λ〜0.21λ、Hが、0.675λ〜0.725λのとき、LiNbO3のカット角が、23.5°〜29.5°
（ｂ７２）h1+h3が、0.0275λ〜0.0325λ、h3/(h1+h3)が、0.425〜0.475、h2が、0.19λ〜0.21λ、Hが、0.675λ〜0.725λのとき、LiNbO3のカット角が、23°〜25°
（ｂ７３）h1+h3が、0.0175λ〜0.0225λ、h3/(h1+h3)が、0.475〜0.525、h2が、0.15λ〜0.17λ、Hが、0.675λ〜0.725λのとき、LiNbO3のカット角が、24.5°〜32.5°
（ｂ７４）h1+h3が、0.0225λ〜0.0275λ、h3/(h1+h3)が、0.475〜0.525、h2が、0.15λ〜0.17λ、Hが、0.675λ〜0.725λのとき、LiNbO3のカット角が、23.5°〜29.5°
（ｂ７５）h1+h3が、0.0275λ〜0.0325λ、h3/(h1+h3)が、0.475〜0.525、h2が、0.15λ〜0.17λ、Hが、0.675λ〜0.725λのとき、LiNbO3のカット角が、23°〜25°
（ｂ７６）h1+h3が、0.0175λ〜0.0225λ、h3/(h1+h3)が、0.475〜0.525、h2が、0.17λ〜0.19λ、Hが、0.675λ〜0.725λのとき、LiNbO3のカット角が、24.5°〜32°
（ｂ７７）h1+h3が、0.0225λ〜0.0275λ、h3/(h1+h3)が、0.475〜0.525、h2が、0.17λ〜0.19λ、Hが、0.675λ〜0.725λのとき、LiNbO3のカット角が、23.5°〜28°
（ｂ７８）h1+h3が、0.0275λ〜0.0325λ、h3/(h1+h3)が、0.475〜0.525、h2が、0.17λ〜0.19λ、Hが、0.675λ〜0.725λのとき、LiNbO3のカット角が、20.5°〜24.5°
（ｂ７９）h1+h3が、0.0175λ〜0.0225λ、h3/(h1+h3)が、0.475〜0.525、h2が、0.19λ〜0.21λ、Hが、0.675λ〜0.725λのとき、LiNbO3のカット角が、24°〜31°
（ｂ８０）h1+h3が、0.0225λ〜0.0275λ、h3/(h1+h3)が、0.475〜0.525、h2が、0.19λ〜0.21λ、Hが、0.675λ〜0.725λのとき、LiNbO3のカット角が、23.5°〜26.5°
（ｂ８１）h1+h3が、0.0275λ〜0.0325λ、h3/(h1+h3)が、0.475〜0.525、h2が、0.19λ〜0.21λ、Hが、0.675λ〜0.725λのとき、LiNbO3のカット角が、19°〜24°
【発明の詳細な説明】
【技術分野】
【０００１】
本発明は、弾性境界波を利用する弾性境界波装置に関し、詳細には、３媒質型の弾性境界波装置に関する。
【背景技術】
【０００２】
従来、携帯電話用のＲＦフィルタやＩＦフィルタ、ＶＣＯ用共振子、テレビジョン用ＶＩＦフィルタなどに弾性波装置が用いられている。弾性波装置としては、従来、弾性表面波を利用した弾性表面波装置が一般的に用いられていたが、近年、弾性表面波装置よりも小型化が可能であることより、弾性境界波を利用した弾性境界波装置が用いられるようになってきている。【０００３】
例えば、下記の特許文献１には、圧電体からなる第１の媒質と、第１の媒質の上に形成されており誘電体からなる第２の媒質と、第１の媒質と第２の媒質との境界に形成されているＩＤＴ電極とを有する弾性境界波装置が開示されている。特許文献１では、このような弾性境界波装置において、第１の媒質の上に形成されており、密度が高い第１の導体層と、第１の導体層の上に形成されており、密度が低い第２の導体層と、第２の導体層の上に形成されており、密度が高い第３の導体層とを有する積層体によりＩＤＴ電極を構成することが提案されている。【０００４】
そして、第１の導体層の厚みをＨ１，第２の導体層の厚みをＨ２、第３の導体層の厚みをＨ３とし、ＩＤＴ電極の周期をλとしたときに、０．０４λ＜Ｈ１＋Ｈ３＜０．１２λ、Ｈ１＞０．００９λ、Ｈ３＞０．０２２λ、０．０５λ＜Ｈ２＜０．１６λとすることが記載されている。また、このようにすることにより、電気機械結合係数Ｋ２を十分に大きくして、挿入損失を小さくすることができ、かつ、周波数温度係数（ＴＣＦ）の絶対値を小さくすることができることが、記載されている。
【先行技術文献】
【特許文献】
【０００５】
【特許文献１】ＷＯ２００８／１０８２１５  Ａ１号公報
【発明の概要】
【発明が解決しようとする課題】
【０００６】
しかしながら、本発明者が鋭意研究した結果、特許文献１に記載の弾性境界波装置では、耐電力性が劣化する場合があることがわかった。【０００７】
本発明は、かかる点に鑑みてなされたものであり、その目的は、弾性境界波装置において、耐電力性の向上を図ることにある。
【課題を解決するための手段】
【０００８】
本発明に係る弾性境界波装置は、第１の媒質と、第２の媒質と、第３の媒質と、ＩＤＴ電極とを備えている。第１の媒質は、圧電体からなる。第２の媒質は、第１の媒質の上に形成されている。第２の媒質は、誘電体からなる。第３の媒質は、第２の媒質の上に形成されている。第３の媒質は、誘電体からなる。ＩＤＴ電極は、第１の媒質と、第２の媒質との境界に形成されている。本発明に係る弾性境界波装置では、第２の媒質の音速が、第１及び第３の媒質の音速よりも遅い。ＩＤＴ電極は、第１の電極層と、第２の電極層と、第３の電極層とを有する。第１の電極層は、第１の媒質の上に形成されている。第２の電極層は、第１の電極層の上に形成されている。第３の電極層は、第２の電極層の上に形成されている。第２の電極層の密度は、第１及び第３の電極層の密度よりも低い。本発明に係る弾性境界波装置は、第１の電極層の厚みをｈ１、第３の電極層の厚みをｈ３としたときに、０．１＜ｈ３／（ｈ１＋ｈ３）＜０．５５を満たす。【０００９】
本発明に係る弾性境界波装置のある特定の局面では、弾性境界波装置は、０．２８＜ｈ３／（ｈ１＋ｈ３）＜０．４を満たす。この構成によれば、第２の電極層に係る応力をさらに小さくできる。従って、弾性境界波装置の耐電力性をさらに向上することができる。【００１０】
本発明に係る弾性境界波装置の他の特定の局面では、弾性境界波装置は、第２の電極層の厚みをｈ２、ＩＤＴ電極のピッチで定められる弾性境界波の波長をλとしたときに、０．０５＜ｈ２／λ＜０．２５を満たす。ｈ２／λが０．０５以下である場合は、挿入損失が劣化してしまう。一方、ｈ２／λが０．２５以上となると、電気機械結合係数が小さくなったり、ＩＤＴ電極の上に形成される、第２及び第３の媒質の形状精度が十分に得られなくなったりする場合がある。【００１１】
本発明に係る弾性境界波装置の別の特定の局面では、弾性境界波装置は、第２の媒質の厚みをＨ、ＩＤＴ電極のピッチで定められる弾性境界波の波長をλとしたときに、０．４＜Ｈ／λ＜０．７を満たす。この構成によれば、周波数温度係数（ＴＣＦ）の改善と高次モードスプリアスの低減とを両立できる。【００１２】
本発明に係る弾性境界波装置のさらに他の特定の局面では、第１及び第３の電極層のそれぞれが、Ａｕ，Ｐｔ，Ｗ，Ｔａ，Ａｇ及びＣｕからなる群から選ばれた金属またはＡｕ，Ｐｔ，Ｗ，Ｔａ，Ａｇ及びＣｕからなる群から選ばれた一種以上の金属を主成分とする合金からなる。【００１３】
本発明に係る弾性境界波装置のさらに別の特定の局面では、第２の電極層が、Ａｌ，Ｔｉ，Ｍｇ，Ｃｒ，Ｆｅ，Ｎｉ，Ａｇ及びＣｕからなる群から選ばれた金属またはＡｌ，Ｔｉ，Ｍｇ，Ｃｒ，Ｆｅ，Ｎｉ，Ａｇ及びＣｕからなる群から選ばれた一種以上の金属を主成分とする合金からなる。【００１４】
本発明に係る弾性境界波装置のまた他の特定の局面では、第１及び第３の電極層のそれぞれがＰｔまたはＰｔを主成分とする合金からなり、第２の電極層がＡｌまたはＡｌを主成分とする合金からなる。この構成によれば、ＩＤＴ電極の低抵抗化と、高信頼性とを両立させることができる。【００１５】
本発明に係る弾性境界波装置のまた別の特定の局面では、第２の媒質が酸化ケイ素からなる。この構成によれば、周波数温度特性を改善することができる。【００１６】
本発明に係る弾性境界波装置のさらにまた他の特定の局面では、第１の媒質がＬｉＮｂＯ３からなる。【００１７】
本発明に係る弾性境界波装置のさらにまた別の特定の局面では、第１の媒質が、０°〜３５°回転ＹカットＬｉＮｂＯ３基板からなり、弾性境界波装置は、ＳＨ型の弾性境界波を用いる。この構成によれば、特に十分に大きな電気機械結合係数Ｋ２と良好な周波数温度係数（ＴＣＦ）とを得ることができる。【００１８】
本発明に係る弾性境界波装置のまたさらに他の特定の局面では、第３の媒質が、ケイ素、窒化ケイ素、炭化ケイ素、酸化アルミニウムまたは窒化アルミニウムからなる。【００１９】
本発明に係る弾性境界波装置のまたさらに別の特定の局面では、第３の媒質が窒化ケイ素からなる。この構成では、第３の媒質の加工が容易である。【００２０】
本発明に係る弾性境界波装置のさらに異なる他の特定の局面では、弾性境界波装置は、第１の媒質とＩＤＴ電極との間に形成されている誘電体層をさらに備える。この構成によれば、耐サージ性を向上することができる。【００２１】
本発明に係る弾性境界波装置のさらに異なる別の局面では、第１の媒質がＬｉＮｂＯ３基板からなり、第１及び第３の電極層のそれぞれがＰｔからなり、第２の電極層がＡｌからなり、第２の媒質がＳｉＯ２膜からなり、（ｈ１＋ｈ３）、ｈ３／（ｈ１＋ｈ３）、ｈ２、Ｈ、及びＬｉＮｂＯ３基板のカット角が、下記の第１及び第２のグループのいずれかの組み合わせとされている。【００２２】
（第１のグループ）
（ａ１）h1+h3が、0.0175λ〜0.0225λ、h3/(h1+h3)が、0.425〜0.475、h2が、0.07λ〜0.09λ、Hが、0.375λ〜0.425λのとき、LiNbO3のカット角が、21.5°〜26.5°
（ａ２）h1+h3が、0.0225λ〜0.0275λ、h3/(h1+h3)が、0.425〜0.475、h2が、0.07λ〜0.09λ、Hが、0.375λ〜0.425λのとき、LiNbO3のカット角が、23°〜30.5°
（ａ３）h1+h3が、0.0275λ〜0.0325λ、h3/(h1+h3)が、0.425〜0.475、h2が、0.07λ〜0.09λ、Hが、0.375λ〜0.425λのとき、LiNbO3のカット角が、23.5°〜31°
（ａ４）h1+h3が、0.0175λ〜0.0225λ、h3/(h1+h3)が、0.425〜0.475、h2が、0.09λ〜0.11λ、Hが、0.375λ〜0.425λのとき、LiNbO3のカット角が、21.5°〜26.5°
（ａ５）h1+h3が、0.0225λ〜0.0275λ、h3/(h1+h3)が、0.425〜0.475、h2が、0.09λ〜0.11λ、Hが、0.375λ〜0.425λのとき、LiNbO3のカット角が、23°〜30°
（ａ６）h1+h3が、0.0275λ〜0.0325λ、h3/(h1+h3)が、0.425〜0.475、h2が、0.09λ〜0.11λ、Hが、0.375λ〜0.425λのとき、LiNbO3のカット角が、23.5°〜30.5°
（ａ７）h1+h3が、0.0175λ〜0.0225λ、h3/(h1+h3)が、0.425〜0.475、h2が、0.11λ〜0.13λ、Hが、0.375λ〜0.425λのとき、LiNbO3のカット角が、21°〜26°
（ａ８）h1+h3が、0.0225λ〜0.0275λ、h3/(h1+h3)が、0.425〜0.475、h2が、0.11λ〜0.13λ、Hが、0.375λ〜0.425λのとき、LiNbO3のカット角が、23°〜30°
（ａ９）h1+h3が、0.0275λ〜0.0325λ、h3/(h1+h3)が、0.425〜0.475、h2が、0.11λ〜0.13λ、Hが、0.375λ〜0.425λのとき、LiNbO3のカット角が、23.5°〜30.5°
（ａ１０）h1+h3が、0.0175λ〜0.0225λ、h3/(h1+h3)が、0.475〜0.525、h2が、0.07λ〜0.09λ、Hが、0.375λ〜0.425λのとき、LiNbO3のカット角が、21.5°〜27°
（ａ１１）h1+h3が、0.0225λ〜0.0275λ、h3/(h1+h3)が、0.475〜0.525、h2が、0.07λ〜0.09λ、Hが、0.375λ〜0.425λのとき、LiNbO3のカット角が、23.5°〜30.5°
（ａ１２）h1+h3が、0.0275λ〜0.0325λ、h3/(h1+h3)が、0.475〜0.525、h2が、0.07λ〜0.09λ、Hが、0.375λ〜0.425λのとき、LiNbO3のカット角が、23.5°〜30°
（ａ１３）h1+h3が、0.0175λ〜0.0225λ、h3/(h1+h3)が、0.475〜0.525、h2が、0.09λ〜0.11λ、Hが、0.375λ〜0.425λのとき、LiNbO3のカット角が、21.5°〜27.5°
（ａ１４）h1+h3が、0.0225λ〜0.0275λ、h3/(h1+h3)が、0.475〜0.525、h2が、0.09λ〜0.11λ、Hが、0.375λ〜0.425λのとき、LiNbO3のカット角が、23°〜30°
（ａ１５）h1+h3が、0.0275λ〜0.0325λ、h3/(h1+h3)が、0.475〜0.525、h2が、0.09λ〜0.11λ、Hが、0.375λ〜0.425λのとき、LiNbO3のカット角が、23.5°〜29.5°
（ａ１６）h1+h3が、0.0175λ〜0.0225λ、h3/(h1+h3)が、0.475〜0.525、h2が、0.11λ〜0.13λ、Hが、0.375λ〜0.425λのとき、LiNbO3のカット角が、21.5°〜27.5°
（ａ１７）h1+h3が、0.0225λ〜0.0275λ、h3/(h1+h3)が、0.475〜0.525、h2が、0.11λ〜0.13λ、Hが、0.375λ〜0.425λのとき、LiNbO3のカット角が、23°〜30°
（ａ１８）h1+h3が、0.0275λ〜0.0325λ、h3/(h1+h3)が、0.475〜0.525、h2が、0.11λ〜0.13λ、Hが、0.375λ〜0.425λのとき、LiNbO3のカット角が、24°〜29°
（ａ１９）h1+h3が、0.0175λ〜0.0225λ、h3/(h1+h3)が、0.525〜0.55、h2が、0.07λ〜0.09λ、Hが、0.375λ〜0.425λのとき、LiNbO3のカット角が、21.5°〜27°
（ａ２０）h1+h3が、0.0225λ〜0.0275λ、h3/(h1+h3)が、0.525〜0.55、h2が、0.07λ〜0.09λ、Hが、0.375λ〜0.425λのとき、LiNbO3のカット角が、23°〜30.5°
（ａ２１）h1+h3が、0.0275λ〜0.0325λ、h3/(h1+h3)が、0.525〜0.55、h2が、0.07λ〜0.09λ、Hが、0.375λ〜0.425λのとき、LiNbO3のカット角が、23.5°〜30°
（ａ２２）h1+h3が、0.0175λ〜0.0225λ、h3/(h1+h3)が、0.525〜0.55、h2が、0.09λ〜0.11λ、Hが、0.375λ〜0.425λのとき、LiNbO3のカット角が、21.5°〜27.5°
（ａ２３）h1+h3が、0.0225λ〜0.0275λ、h3/(h1+h3)が、0.525〜0.55、h2が、0.09λ〜0.11λ、Hが、0.375λ〜0.425λのとき、LiNbO3のカット角が、23°〜30°
（ａ２４）h1+h3が、0.0275λ〜0.0325λ、h3/(h1+h3)が、0.525〜0.55、h2が、0.09λ〜0.11λ、Hが、0.375λ〜0.425λのとき、LiNbO3のカット角が、23.5°〜29.5°
（ａ２５）h1+h3が、0.0175λ〜0.0225λ、h3/(h1+h3)が、0.525〜0.55、h2が、0.11λ〜0.13λ、Hが、0.375λ〜0.425λのとき、LiNbO3のカット角が、21.5°〜27.5°
（ａ２６）h1+h3が、0.0225λ〜0.0275λ、h3/(h1+h3)が、0.525〜0.55、h2が、0.11λ〜0.13λ、Hが、0.375λ〜0.425λのとき、LiNbO3のカット角が、23°〜30°
（ａ２７）h1+h3が、0.0275λ〜0.0325λ、h3/(h1+h3)が、0.525〜0.55、h2が、0.11λ〜0.13λ、Hが、0.375λ〜0.425λのとき、LiNbO3のカット角が、23.5°〜29°
（ａ２８）h1+h3が、0.0175λ〜0.0225λ、h3/(h1+h3)が、0.425〜0.475、h2が、0.07λ〜0.09λ、Hが、0.425λ〜0.475λのとき、LiNbO3のカット角が、23°〜28.5°
（ａ２９）h1+h3が、0.0225λ〜0.0275λ、h3/(h1+h3)が、0.425〜0.475、h2が、0.07λ〜0.09λ、Hが、0.425λ〜0.475λのとき、LiNbO3のカット角が、24°〜31.5°
（ａ３０）h1+h3が、0.0275λ〜0.0325λ、h3/(h1+h3)が、0.425〜0.475、h2が、0.07λ〜0.09λ、Hが、0.425λ〜0.475λのとき、LiNbO3のカット角が、23.5°〜31°
（ａ３１）h1+h3が、0.0175λ〜0.0225λ、h3/(h1+h3)が、0.425〜0.475、h2が、0.09λ〜0.11λ、Hが、0.425λ〜0.475λのとき、LiNbO3のカット角が、23°〜28.5°
（ａ３２）h1+h3が、0.0225λ〜0.0275λ、h3/(h1+h3)が、0.425〜0.475、h2が、0.09λ〜0.11λ、Hが、0.425λ〜0.475λのとき、LiNbO3のカット角が、24°〜31.5°
（ａ３３）h1+h3が、0.0275λ〜0.0325λ、h3/(h1+h3)が、0.425〜0.475、h2が、0.09λ〜0.11λ、Hが、0.425λ〜0.475λのとき、LiNbO3のカット角が、23.5°〜31°
（ａ３４）h1+h3が、0.0175λ〜0.0225λ、h3/(h1+h3)が、0.425〜0.475、h2が、0.11λ〜0.13λ、Hが、0.425λ〜0.475λのとき、LiNbO3のカット角が、23°〜28°
（ａ３５）h1+h3が、0.0225λ〜0.0275λ、h3/(h1+h3)が、0.425〜0.475、h2が、0.11λ〜0.13λ、Hが、0.425λ〜0.475λのとき、LiNbO3のカット角が、23.5°〜31°
（ａ３６）h1+h3が、0.0275λ〜0.0325λ、h3/(h1+h3)が、0.425〜0.475、h2が、0.11λ〜0.13λ、Hが、0.425λ〜0.475λのとき、LiNbO3のカット角が、23.5°〜30.5°
（ａ３７）h1+h3が、0.0175λ〜0.0225λ、h3/(h1+h3)が、0.475〜0.525、h2が、0.07λ〜0.09λ、Hが、0.425λ〜0.475λのとき、LiNbO3のカット角が、23°〜28.5°
（ａ３８）h1+h3が、0.0225λ〜0.0275λ、h3/(h1+h3)が、0.475〜0.525、h2が、0.07λ〜0.09λ、Hが、0.425λ〜0.475λのとき、LiNbO3のカット角が、24°〜31.5°
（ａ３９）h1+h3が、0.0275λ〜0.0325λ、h3/(h1+h3)が、0.475〜0.525、h2が、0.07λ〜0.09λ、Hが、0.425λ〜0.475λのとき、LiNbO3のカット角が、24°〜31°
（ａ４０）h1+h3が、0.0175λ〜0.0225λ、h3/(h1+h3)が、0.475〜0.525、h2が、0.09λ〜0.11λ、Hが、0.425λ〜0.475λのとき、LiNbO3のカット角が、23°〜28.5°
（ａ４１）h1+h3が、0.0225λ〜0.0275λ、h3/(h1+h3)が、0.475〜0.525、h2が、0.09λ〜0.11λ、Hが、0.425λ〜0.475λのとき、LiNbO3のカット角が、23.5°〜31°
（ａ４２）h1+h3が、0.0275λ〜0.0325λ、h3/(h1+h3)が、0.475〜0.525、h2が、0.09λ〜0.11λ、Hが、0.425λ〜0.475λのとき、LiNbO3のカット角が、23.5°〜30°
（ａ４３）h1+h3が、0.0175λ〜0.0225λ、h3/(h1+h3)が、0.475〜0.525、h2が、0.11λ〜0.13λ、Hが、0.425λ〜0.475λのとき、LiNbO3のカット角が、22.5°〜28.5°
（ａ４４）h1+h3が、0.0225λ〜0.0275λ、h3/(h1+h3)が、0.475〜0.525、h2が、0.11λ〜0.13λ、Hが、0.425λ〜0.475λのとき、LiNbO3のカット角が、23.5°〜31°
（ａ４５）h1+h3が、0.0275λ〜0.0325λ、h3/(h1+h3)が、0.475〜0.525、h2が、0.11λ〜0.13λ、Hが、0.425λ〜0.475λのとき、LiNbO3のカット角が、23.5°〜29.5°
（ａ４６）h1+h3が、0.0175λ〜0.0225λ、h3/(h1+h3)が、0.525〜0.55、h2が、0.07λ〜0.09λ、Hが、0.425λ〜0.475λのとき、LiNbO3のカット角が、23°〜28.5°
（ａ４７）h1+h3が、0.0225λ〜0.0275λ、h3/(h1+h3)が、0.525〜0.55、h2が、0.07λ〜0.09λ、Hが、0.425λ〜0.475λのとき、LiNbO3のカット角が、24°〜31°
（ａ４８）h1+h3が、0.0275λ〜0.0325λ、h3/(h1+h3)が、0.525〜0.55、h2が、0.07λ〜0.09λ、Hが、0.425λ〜0.475λのとき、LiNbO3のカット角が、23.5°〜30°
（ａ４９）h1+h3が、0.0175λ〜0.0225λ、h3/(h1+h3)が、0.525〜0.55、h2が、0.09λ〜0.11λ、Hが、0.425λ〜0.475λのとき、LiNbO3のカット角が、23°〜29°
（ａ５０）h1+h3が、0.0225λ〜0.0275λ、h3/(h1+h3)が、0.525〜0.55、h2が、0.09λ〜0.11λ、Hが、0.425λ〜0.475λのとき、LiNbO3のカット角が、23.5°〜31°
（ａ５１）h1+h3が、0.0275λ〜0.0325λ、h3/(h1+h3)が、0.525〜0.55、h2が、0.09λ〜0.11λ、Hが、0.425λ〜0.475λのとき、LiNbO3のカット角が、23.5°〜29°
（ａ５２）h1+h3が、0.0175λ〜0.0225λ、h3/(h1+h3)が、0.525〜0.55、h2が、0.11λ〜0.13λ、Hが、0.425λ〜0.475λのとき、LiNbO3のカット角が、23°〜29.5°
（ａ５３）h1+h3が、0.0225λ〜0.0275λ、h3/(h1+h3)が、0.525〜0.55、h2が、0.11λ〜0.13λ、Hが、0.425λ〜0.475λのとき、LiNbO3のカット角が、23.5°〜30.5°
（ａ５４）h1+h3が、0.0275λ〜0.0325λ、h3/(h1+h3)が、0.525〜0.55、h2が、0.11λ〜0.13λ、Hが、0.425λ〜0.475λのとき、LiNbO3のカット角が、23.5°〜28.5°
（ａ５５）h1+h3が、0.0175λ〜0.0225λ、h3/(h1+h3)が、0.425〜0.475、h2が、0.07λ〜0.09λ、Hが、0.475λ〜0.525λのとき、LiNbO3のカット角が、24.5°〜29°
（ａ５６）h1+h3が、0.0225λ〜0.0275λ、h3/(h1+h3)が、0.425〜0.475、h2が、0.07λ〜0.09λ、Hが、0.475λ〜0.525λのとき、LiNbO3のカット角が、24.5°〜32°
（ａ５７）h1+h3が、0.0275λ〜0.0325λ、h3/(h1+h3)が、0.425〜0.475、h2が、0.07λ〜0.09λ、Hが、0.475λ〜0.525λのとき、LiNbO3のカット角が、24°〜31.5°
（ａ５８）h1+h3が、0.0175λ〜0.0225λ、h3/(h1+h3)が、0.425〜0.475、h2が、0.09λ〜0.11λ、Hが、0.475λ〜0.525λのとき、LiNbO3のカット角が、24°〜30°
（ａ５９）h1+h3が、0.0225λ〜0.0275λ、h3/(h1+h3)が、0.425〜0.475、h2が、0.09λ〜0.11λ、Hが、0.475λ〜0.525λのとき、LiNbO3のカット角が、24°〜32°
（ａ６０）h1+h3が、0.0275λ〜0.0325λ、h3/(h1+h3)が、0.425〜0.475、h2が、0.09λ〜0.11λ、Hが、0.475λ〜0.525λのとき、LiNbO3のカット角が、23.5°〜31°
（ａ６１）h1+h3が、0.0175λ〜0.0225λ、h3/(h1+h3)が、0.425〜0.475、h2が、0.11λ〜0.13λ、Hが、0.475λ〜0.525λのとき、LiNbO3のカット角が、24°〜30°
（ａ６２）h1+h3が、0.0225λ〜0.0275λ、h3/(h1+h3)が、0.425〜0.475、h2が、0.11λ〜0.13λ、Hが、0.475λ〜0.525λのとき、LiNbO3のカット角が、24°〜32°
（ａ６３）h1+h3が、0.0275λ〜0.0325λ、h3/(h1+h3)が、0.425〜0.475、h2が、0.11λ〜0.13λ、Hが、0.475λ〜0.525λのとき、LiNbO3のカット角が、23.5°〜30.5°
（ａ６４）h1+h3が、0.0175λ〜0.0225λ、h3/(h1+h3)が、0.475〜0.525、h2が、0.07λ〜0.09λ、Hが、0.475λ〜0.525λのとき、LiNbO3のカット角が、24°〜30°
（ａ６５）h1+h3が、0.0225λ〜0.0275λ、h3/(h1+h3)が、0.475〜0.525、h2が、0.07λ〜0.09λ、Hが、0.475λ〜0.525λのとき、LiNbO3のカット角が、24°〜32°
（ａ６６）h1+h3が、0.0275λ〜0.0325λ、h3/(h1+h3)が、0.475〜0.525、h2が、0.07λ〜0.09λ、Hが、0.475λ〜0.525λのとき、LiNbO3のカット角が、23.5°〜31°
（ａ６７）h1+h3が、0.0175λ〜0.0225λ、h3/(h1+h3)が、0.475〜0.525、h2が、0.09λ〜0.11λ、Hが、0.475λ〜0.525λのとき、LiNbO3のカット角が、24°〜30°
（ａ６８）h1+h3が、0.0225λ〜0.0275λ、h3/(h1+h3)が、0.475〜0.525、h2が、0.09λ〜0.11λ、Hが、0.475λ〜0.525λのとき、LiNbO3のカット角が、24°〜31.5°
（ａ６９）h1+h3が、0.0275λ〜0.0325λ、h3/(h1+h3)が、0.475〜0.525、h2が、0.09λ〜0.11λ、Hが、0.475λ〜0.525λのとき、LiNbO3のカット角が、23.5°〜30°
（ａ７０）h1+h3が、0.0175λ〜0.0225λ、h3/(h1+h3)が、0.475〜0.525、h2が、0.11λ〜0.13λ、Hが、0.475λ〜0.525λのとき、LiNbO3のカット角が、24°〜30.5°
（ａ７１）h1+h3が、0.0225λ〜0.0275λ、h3/(h1+h3)が、0.475〜0.525、h2が、0.11λ〜0.13λ、Hが、0.475λ〜0.525λのとき、LiNbO3のカット角が、24°〜31.5°
（ａ７２）h1+h3が、0.0275λ〜0.0325λ、h3/(h1+h3)が、0.475〜0.525、h2が、0.11λ〜0.13λ、Hが、0.475λ〜0.525λのとき、LiNbO3のカット角が、23.5°〜29.5°
（ａ７３）h1+h3が、0.0175λ〜0.0225λ、h3/(h1+h3)が、0.525〜0.55、h2が、0.07λ〜0.09λ、Hが、0.475λ〜0.525λのとき、LiNbO3のカット角が、24°〜30°
（ａ７４）h1+h3が、0.0225λ〜0.0275λ、h3/(h1+h3)が、0.525〜0.55、h2が、0.07λ〜0.09λ、Hが、0.475λ〜0.525λのとき、LiNbO3のカット角が、24°〜31.5°
（ａ７５）h1+h3が、0.0275λ〜0.0325λ、h3/(h1+h3)が、0.525〜0.55、h2が、0.07λ〜0.09λ、Hが、0.475λ〜0.525λのとき、LiNbO3のカット角が、23°〜30°
（ａ７６）h1+h3が、0.0175λ〜0.0225λ、h3/(h1+h3)が、0.525〜0.55、h2が、0.09λ〜0.11λ、Hが、0.475λ〜0.525λのとき、LiNbO3のカット角が、24°〜30.5°
（ａ７７）h1+h3が、0.0225λ〜0.0275λ、h3/(h1+h3)が、0.525〜0.55、h2が、0.09λ〜0.11λ、Hが、0.475λ〜0.525λのとき、LiNbO3のカット角が、24°〜31°
（ａ７８）h1+h3が、0.0275λ〜0.0325λ、h3/(h1+h3)が、0.525〜0.55、h2が、0.09λ〜0.11λ、Hが、0.475λ〜0.525λのとき、LiNbO3のカット角が、23.5°〜29°
（ａ７９）h1+h3が、0.0175λ〜0.0225λ、h3/(h1+h3)が、0.525〜0.55、h2が、0.11λ〜0.13λ、Hが、0.475λ〜0.525λのとき、LiNbO3のカット角が、23.5°〜30.5°
（ａ８０）h1+h3が、0.0225λ〜0.0275λ、h3/(h1+h3)が、0.525〜0.55、h2が、0.11λ〜0.13λ、Hが、0.475λ〜0.525λのとき、LiNbO3のカット角が、23.5°〜30.5°
（ａ８１）h1+h3が、0.0275λ〜0.0325λ、h3/(h1+h3)が、0.525〜0.55、h2が、0.11λ〜0.13λ、Hが、0.475λ〜0.525λのとき、LiNbO3のカット角が、23°〜28°【００２３】
（第２のグループ）
（ｂ１）h1+h3が、0.0175λ〜0.0225λ、h3/(h1+h3)が、0.375〜0.425、h2が、0.15λ〜0.17λ、Hが、0.575λ〜0.625λのとき、LiNbO3のカット角が、25°〜32.5°
（ｂ２）h1+h3が、0.0225λ〜0.0275λ、h3/(h1+h3)が、0.375〜0.425、h2が、0.15λ〜0.17λ、Hが、0.575λ〜0.625λのとき、LiNbO3のカット角が、24°〜32.5°
（ｂ３）h1+h3が、0.0275λ〜0.0325λ、h3/(h1+h3)が、0.375〜0.425、h2が、0.15λ〜0.17λ、Hが、0.575λ〜0.625λのとき、LiNbO3のカット角が、23°〜30.5°
（ｂ４）h1+h3が、0.0175λ〜0.0225λ、h3/(h1+h3)が、0.375〜0.425、h2が、0.17λ〜0.19λ、Hが、0.575λ〜0.625λのとき、LiNbO3のカット角が、24.5°〜32.5°
（ｂ５）h1+h3が、0.0225λ〜0.0275λ、h3/(h1+h3)が、0.375〜0.425、h2が、0.17λ〜0.19λ、Hが、0.575λ〜0.625λのとき、LiNbO3のカット角が、24°〜32°
（ｂ６）h1+h3が、0.0275λ〜0.0325λ、h3/(h1+h3)が、0.375〜0.425、h2が、0.17λ〜0.19λ、Hが、0.575λ〜0.625λのとき、LiNbO3のカット角が、23°〜30°
（ｂ７）h1+h3が、0.0175λ〜0.0225λ、h3/(h1+h3)が、0.375〜0.425、h2が、0.19λ〜0.21λ、Hが、0.575λ〜0.625λのとき、LiNbO3のカット角が、24.5°〜32.5°
（ｂ８）h1+h3が、0.0225λ〜0.0275λ、h3/(h1+h3)が、0.375〜0.425、h2が、0.19λ〜0.21λ、Hが、0.575λ〜0.625λのとき、LiNbO3のカット角が、24°〜32°
（ｂ９）h1+h3が、0.0275λ〜0.0325λ、h3/(h1+h3)が、0.375〜0.425、h2が、0.19λ〜0.21λ、Hが、0.575λ〜0.625λのとき、LiNbO3のカット角が、23°〜29°
（ｂ１０）h1+h3が、0.0175λ〜0.0225λ、h3/(h1+h3)が、0.425〜0.475、h2が、0.15λ〜0.17λ、Hが、0.575λ〜0.625λのとき、LiNbO3のカット角が、24.5°〜32.5°
（ｂ１１）h1+h3が、0.0225λ〜0.0275λ、h3/(h1+h3)が、0.425〜0.475、h2が、0.15λ〜0.17λ、Hが、0.575λ〜0.625λのとき、LiNbO3のカット角が、23.5°〜31.5°
（ｂ１２）h1+h3が、0.0275λ〜0.0325λ、h3/(h1+h3)が、0.425〜0.475、h2が、0.15λ〜0.17λ、Hが、0.575λ〜0.625λのとき、LiNbO3のカット角が、23°〜28.5°
（ｂ１３）h1+h3が、0.0175λ〜0.0225λ、h3/(h1+h3)が、0.425〜0.475、h2が、0.17λ〜0.19λ、Hが、0.575λ〜0.625λのとき、LiNbO3のカット角が、24.5°〜32°
（ｂ１４）h1+h3が、0.0225λ〜0.0275λ、h3/(h1+h3)が、0.425〜0.475、h2が、0.17λ〜0.19λ、Hが、0.575λ〜0.625λのとき、LiNbO3のカット角が、23.5°〜31°
（ｂ１５）h1+h3が、0.0275λ〜0.0325λ、h3/(h1+h3)が、0.425〜0.475、h2が、0.17λ〜0.19λ、Hが、0.575λ〜0.625λのとき、LiNbO3のカット角が、23°〜27.5°
（ｂ１６）h1+h3が、0.0175λ〜0.0225λ、h3/(h1+h3)が、0.425〜0.475、h2が、0.19λ〜0.21λ、Hが、0.575λ〜0.625λのとき、LiNbO3のカット角が、24.5°〜32°
（ｂ１７）h1+h3が、0.0225λ〜0.0275λ、h3/(h1+h3)が、0.425〜0.475、h2が、0.19λ〜0.21λ、Hが、0.575λ〜0.625λのとき、LiNbO3のカット角が、23.5°〜30°
（ｂ１８）h1+h3が、0.0275λ〜0.0325λ、h3/(h1+h3)が、0.425〜0.475、h2が、0.19λ〜0.21λ、Hが、0.575λ〜0.625λのとき、LiNbO3のカット角が、23°〜26.5°
（ｂ１９）h1+h3が、0.0175λ〜0.0225λ、h3/(h1+h3)が、0.475〜0.525、h2が、0.15λ〜0.17λ、Hが、0.575λ〜0.625λのとき、LiNbO3のカット角が、24.5°〜32°
（ｂ２０）h1+h3が、0.0225λ〜0.0275λ、h3/(h1+h3)が、0.475〜0.525、h2が、0.15λ〜0.17λ、Hが、0.575λ〜0.625λのとき、LiNbO3のカット角が、23.5°〜30°
（ｂ２１）h1+h3が、0.0275λ〜0.0325λ、h3/(h1+h3)が、0.475〜0.525、h2が、0.15λ〜0.17λ、Hが、0.575λ〜0.625λのとき、LiNbO3のカット角が、23°〜26°
（ｂ２２）h1+h3が、0.0175λ〜0.0225λ、h3/(h1+h3)が、0.475〜0.525、h2が、0.17λ〜0.19λ、Hが、0.575λ〜0.625λのとき、LiNbO3のカット角が、24°〜31.5°
（ｂ２３）h1+h3が、0.0225λ〜0.0275λ、h3/(h1+h3)が、0.475〜0.525、h2が、0.17λ〜0.19λ、Hが、0.575λ〜0.625λのとき、LiNbO3のカット角が、23.5°〜29°
（ｂ２４）h1+h3が、0.0275λ〜0.0325λ、h3/(h1+h3)が、0.475〜0.525、h2が、0.17λ〜0.19λ、Hが、0.575λ〜0.625λのとき、LiNbO3のカット角が、22.5°〜25°
（ｂ２５）h1+h3が、0.0175λ〜0.0225λ、h3/(h1+h3)が、0.475〜0.525、h2が、0.19λ〜0.21λ、Hが、0.575λ〜0.625λのとき、LiNbO3のカット角が、24°〜31.5°
（ｂ２６）h1+h3が、0.0225λ〜0.0275λ、h3/(h1+h3)が、0.475〜0.525、h2が、0.19λ〜0.21λ、Hが、0.575λ〜0.625λのとき、LiNbO3のカット角が、23.5°〜28.5°
（ｂ２７）h1+h3が、0.0275λ〜0.0325λ、h3/(h1+h3)が、0.475〜0.525、h2が、0.19λ〜0.21λ、Hが、0.575λ〜0.625λのとき、LiNbO3のカット角が、21°〜25°
（ｂ２８）h1+h3が、0.0175λ〜0.0225λ、h3/(h1+h3)が、0.375〜0.425、h2が、0.15λ〜0.17λ、Hが、0.625λ〜0.675λのとき、LiNbO3のカット角が、25.5°〜33°
（ｂ２９）h1+h3が、0.0225λ〜0.0275λ、h3/(h1+h3)が、0.375〜0.425、h2が、0.15λ〜0.17λ、Hが、0.625λ〜0.675λのとき、LiNbO3のカット角が、24.5°〜33°
（ｂ３０）h1+h3が、0.0275λ〜0.0325λ、h3/(h1+h3)が、0.375〜0.425、h2が、0.15λ〜0.17λ、Hが、0.625λ〜0.675λのとき、LiNbO3のカット角が、23°〜30.5°
（ｂ３１）h1+h3が、0.0175λ〜0.0225λ、h3/(h1+h3)が、0.375〜0.425、h2が、0.17λ〜0.19λ、Hが、0.625λ〜0.675λのとき、LiNbO3のカット角が、25°〜33°
（ｂ３２）h1+h3が、0.0225λ〜0.0275λ、h3/(h1+h3)が、0.375〜0.425、h2が、0.17λ〜0.19λ、Hが、0.625λ〜0.675λのとき、LiNbO3のカット角が、24°〜32.5°
（ｂ３３）h1+h3が、0.0275λ〜0.0325λ、h3/(h1+h3)が、0.375〜0.425、h2が、0.17λ〜0.19λ、Hが、0.625λ〜0.675λのとき、LiNbO3のカット角が、23°〜29.5°
（ｂ３４）h1+h3が、0.0175λ〜0.0225λ、h3/(h1+h3)が、0.375〜0.425、h2が、0.19λ〜0.21λ、Hが、0.625λ〜0.675λのとき、LiNbO3のカット角が、25°〜33°
（ｂ３５）h1+h3が、0.0225λ〜0.0275λ、h3/(h1+h3)が、0.375〜0.425、h2が、0.19λ〜0.21λ、Hが、0.625λ〜0.675λのとき、LiNbO3のカット角が、24°〜31.5°
（ｂ３６）h1+h3が、0.0275λ〜0.0325λ、h3/(h1+h3)が、0.375〜0.425、h2が、0.19λ〜0.21λ、Hが、0.625λ〜0.675λのとき、LiNbO3のカット角が、23°〜28.5°
（ｂ３７）h1+h3が、0.0175λ〜0.0225λ、h3/(h1+h3)が、0.425〜0.475、h2が、0.15λ〜0.17λ、Hが、0.625λ〜0.675λのとき、LiNbO3のカット角が、25°〜33°
（ｂ３８）h1+h3が、0.0225λ〜0.0275λ、h3/(h1+h3)が、0.425〜0.475、h2が、0.15λ〜0.17λ、Hが、0.625λ〜0.675λのとき、LiNbO3のカット角が、24°〜31.5°
（ｂ３９）h1+h3が、0.0275λ〜0.0325λ、h3/(h1+h3)が、0.425〜0.475、h2が、0.15λ〜0.17λ、Hが、0.625λ〜0.675λのとき、LiNbO3のカット角が、23°〜28°
（ｂ４０）h1+h3が、0.0175λ〜0.0225λ、h3/(h1+h3)が、0.425〜0.475、h2が、0.17λ〜0.19λ、Hが、0.625λ〜0.675λのとき、LiNbO3のカット角が、24.5°〜32.5°
（ｂ４１）h1+h3が、0.0225λ〜0.0275λ、h3/(h1+h3)が、0.425〜0.475、h2が、0.17λ〜0.19λ、Hが、0.625λ〜0.675λのとき、LiNbO3のカット角が、23.5°〜30.5°
（ｂ４２）h1+h3が、0.0275λ〜0.0325λ、h3/(h1+h3)が、0.425〜0.475、h2が、0.17λ〜0.19λ、Hが、0.625λ〜0.675λのとき、LiNbO3のカット角が、23°〜27°
（ｂ４３）h1+h3が、0.0175λ〜0.0225λ、h3/(h1+h3)が、0.425〜0.475、h2が、0.19λ〜0.21λ、Hが、0.625λ〜0.675λのとき、LiNbO3のカット角が、24.5°〜32°
（ｂ４４）h1+h3が、0.0225λ〜0.0275λ、h3/(h1+h3)が、0.425〜0.475、h2が、0.19λ〜0.21λ、Hが、0.625λ〜0.675λのとき、LiNbO3のカット角が、23.5°〜30°
（ｂ４５）h1+h3が、0.0275λ〜0.0325λ、h3/(h1+h3)が、0.425〜0.475、h2が、0.19λ〜0.21λ、Hが、0.625λ〜0.675λのとき、LiNbO3のカット角が、23°〜25.5°
（ｂ４６）h1+h3が、0.0175λ〜0.0225λ、h3/(h1+h3)が、0.475〜0.525、h2が、0.15λ〜0.17λ、Hが、0.625λ〜0.675λのとき、LiNbO3のカット角が、24.5°〜32.5°
（ｂ４７）h1+h3が、0.0225λ〜0.0275λ、h3/(h1+h3)が、0.475〜0.525、h2が、0.15λ〜0.17λ、Hが、0.625λ〜0.675λのとき、LiNbO3のカット角が、23.5°〜30°
（ｂ４８）h1+h3が、0.0275λ〜0.0325λ、h3/(h1+h3)が、0.475〜0.525、h2が、0.15λ〜0.17λ、Hが、0.625λ〜0.675λのとき、LiNbO3のカット角が、23.5°〜25.5°
（ｂ４９）h1+h3が、0.0175λ〜0.0225λ、h3/(h1+h3)が、0.475〜0.525、h2が、0.17λ〜0.19λ、Hが、0.625λ〜0.675λのとき、LiNbO3のカット角が、24.5°〜32°
（ｂ５０）h1+h3が、0.0225λ〜0.0275λ、h3/(h1+h3)が、0.475〜0.525、h2が、0.17λ〜0.19λ、Hが、0.625λ〜0.675λのとき、LiNbO3のカット角が、23.5°〜28.5°
（ｂ５１）h1+h3が、0.0275λ〜0.0325λ、h3/(h1+h3)が、0.475〜0.525、h2が、0.17λ〜0.19λ、Hが、0.625λ〜0.675λのとき、LiNbO3のカット角が、21.5°〜24.5°
（ｂ５２）h1+h3が、0.0175λ〜0.0225λ、h3/(h1+h3)が、0.475〜0.525、h2が、0.19λ〜0.21λ、Hが、0.625λ〜0.675λのとき、LiNbO3のカット角が、24°〜31°
（ｂ５３）h1+h3が、0.0225λ〜0.0275λ、h3/(h1+h3)が、0.475〜0.525、h2が、0.19λ〜0.21λ、Hが、0.625λ〜0.675λのとき、LiNbO3のカット角が、23.5°〜27.5°
（ｂ５４）h1+h3が、0.0275λ〜0.0325λ、h3/(h1+h3)が、0.475〜0.525、h2が、0.19λ〜0.21λ、Hが、0.625λ〜0.675λのとき、LiNbO3のカット角が、20°〜24.5°
（ｂ５５）h1+h3が、0.0175λ〜0.0225λ、h3/(h1+h3)が、0.375〜0.425、h2が、0.15λ〜0.17λ、Hが、0.675λ〜0.725λのとき、LiNbO3のカット角が、25.5°〜33.5°
（ｂ５６）h1+h3が、0.0225λ〜0.0275λ、h3/(h1+h3)が、0.375〜0.425、h2が、0.15λ〜0.17λ、Hが、0.675λ〜0.725λのとき、LiNbO3のカット角が、24.5°〜33°
（ｂ５７）h1+h3が、0.0275λ〜0.0325λ、h3/(h1+h3)が、0.375〜0.425、h2が、0.15λ〜0.17λ、Hが、0.675λ〜0.725λのとき、LiNbO3のカット角が、23°〜30°
（ｂ５８）h1+h3が、0.0175λ〜0.0225λ、h3/(h1+h3)が、0.375〜0.425、h2が、0.17λ〜0.19λ、Hが、0.675λ〜0.725λのとき、LiNbO3のカット角が、25°〜33.5°
（ｂ５９）h1+h3が、0.0225λ〜0.0275λ、h3/(h1+h3)が、0.375〜0.425、h2が、0.17λ〜0.19λ、Hが、0.675λ〜0.725λのとき、LiNbO3のカット角が、24°〜32°
（ｂ６０）h1+h3が、0.0275λ〜0.0325λ、h3/(h1+h3)が、0.375〜0.425、h2が、0.17λ〜0.19λ、Hが、0.675λ〜0.725λのとき、LiNbO3のカット角が、23°〜29°
（ｂ６１）h1+h3が、0.0175λ〜0.0225λ、h3/(h1+h3)が、0.375〜0.425、h2が、0.19λ〜0.21λ、Hが、0.675λ〜0.725λのとき、LiNbO3のカット角が、25°〜33.5°
（ｂ６２）h1+h3が、0.0225λ〜0.0275λ、h3/(h1+h3)が、0.375〜0.425、h2が、0.19λ〜0.21λ、Hが、0.675λ〜0.725λのとき、LiNbO3のカット角が、23.5°〜31.5°
（ｂ６３）h1+h3が、0.0275λ〜0.0325λ、h3/(h1+h3)が、0.375〜0.425、h2が、0.19λ〜0.21λ、Hが、0.675λ〜0.725λのとき、LiNbO3のカット角が、22.5°〜28.5°
（ｂ６４）h1+h3が、0.0175λ〜0.0225λ、h3/(h1+h3)が、0.425〜0.475、h2が、0.15λ〜0.17λ、Hが、0.675λ〜0.725λのとき、LiNbO3のカット角が、25°〜33.5°
（ｂ６５）h1+h3が、0.0225λ〜0.0275λ、h3/(h1+h3)が、0.425〜0.475、h2が、0.15λ〜0.17λ、Hが、0.675λ〜0.725λのとき、LiNbO3のカット角が、24°〜31.5°
（ｂ６６）h1+h3が、0.0275λ〜0.0325λ、h3/(h1+h3)が、0.425〜0.475、h2が、0.15λ〜0.17λ、Hが、0.675λ〜0.725λのとき、LiNbO3のカット角が、22.5°〜28°
（ｂ６７）h1+h3が、0.0175λ〜0.0225λ、h3/(h1+h3)が、0.425〜0.475、h2が、0.17λ〜0.19λ、Hが、0.675λ〜0.725λのとき、LiNbO3のカット角が、24.5°〜33°
（ｂ６８）h1+h3が、0.0225λ〜0.0275λ、h3/(h1+h3)が、0.425〜0.475、h2が、0.17λ〜0.19λ、Hが、0.675λ〜0.725λのとき、LiNbO3のカット角が、23.5°〜30.5°
（ｂ６９）h1+h3が、0.0275λ〜0.0325λ、h3/(h1+h3)が、0.425〜0.475、h2が、0.17λ〜0.19λ、Hが、0.675λ〜0.725λのとき、LiNbO3のカット角が、22.5°〜26.5°
（ｂ７０）h1+h3が、0.0175λ〜0.0225λ、h3/(h1+h3)が、0.425〜0.475、h2が、0.19λ〜0.21λ、Hが、0.675λ〜0.725λのとき、LiNbO3のカット角が、24.5°〜32.5°
（ｂ７１）h1+h3が、0.0225λ〜0.0275λ、h3/(h1+h3)が、0.425〜0.475、h2が、0.19λ〜0.21λ、Hが、0.675λ〜0.725λのとき、LiNbO3のカット角が、23.5°〜29.5°
（ｂ７２）h1+h3が、0.0275λ〜0.0325λ、h3/(h1+h3)が、0.425〜0.475、h2が、0.19λ〜0.21λ、Hが、0.675λ〜0.725λのとき、LiNbO3のカット角が、23°〜25°
（ｂ７３）h1+h3が、0.0175λ〜0.0225λ、h3/(h1+h3)が、0.475〜0.525、h2が、0.15λ〜0.17λ、Hが、0.675λ〜0.725λのとき、LiNbO3のカット角が、24.5°〜32.5°
（ｂ７４）h1+h3が、0.0225λ〜0.0275λ、h3/(h1+h3)が、0.475〜0.525、h2が、0.15λ〜0.17λ、Hが、0.675λ〜0.725λのとき、LiNbO3のカット角が、23.5°〜29.5°
（ｂ７５）h1+h3が、0.0275λ〜0.0325λ、h3/(h1+h3)が、0.475〜0.525、h2が、0.15λ〜0.17λ、Hが、0.675λ〜0.725λのとき、LiNbO3のカット角が、23°〜25°
（ｂ７６）h1+h3が、0.0175λ〜0.0225λ、h3/(h1+h3)が、0.475〜0.525、h2が、0.17λ〜0.19λ、Hが、0.675λ〜0.725λのとき、LiNbO3のカット角が、24.5°〜32°
（ｂ７７）h1+h3が、0.0225λ〜0.0275λ、h3/(h1+h3)が、0.475〜0.525、h2が、0.17λ〜0.19λ、Hが、0.675λ〜0.725λのとき、LiNbO3のカット角が、23.5°〜28°
（ｂ７８）h1+h3が、0.0275λ〜0.0325λ、h3/(h1+h3)が、0.475〜0.525、h2が、0.17λ〜0.19λ、Hが、0.675λ〜0.725λのとき、LiNbO3のカット角が、20.5°〜24.5°
（ｂ７９）h1+h3が、0.0175λ〜0.0225λ、h3/(h1+h3)が、0.475〜0.525、h2が、0.19λ〜0.21λ、Hが、0.675λ〜0.725λのとき、LiNbO3のカット角が、24°〜31°
（ｂ８０）h1+h3が、0.0225λ〜0.0275λ、h3/(h1+h3)が、0.475〜0.525、h2が、0.19λ〜0.21λ、Hが、0.675λ〜0.725λのとき、LiNbO3のカット角が、23.5°〜26.5°
（ｂ８１）h1+h3が、0.0275λ〜0.0325λ、h3/(h1+h3)が、0.475〜0.525、h2が、0.19λ〜0.21λ、Hが、0.675λ〜0.725λのとき、LiNbO3のカット角が、19°〜24°
【発明の効果】
【００２４】
本発明では、弾性境界波装置が、第１〜第３の媒質を有する３媒質型の弾性境界波装置である。ＩＤＴ電極が、第１及び第３の電極層と、第１及び第３の電極層の間に位置しており、第１及び第３の電極層よりも密度が低い第２の電極層とを有する。さらに、第１の電極層の厚みをｈ１、第３の電極層の厚みをｈ３としたときに、０．１＜ｈ３／（ｈ１＋ｈ３）＜０．５５とされている。このため、最も耐電力性に乏しい第２の電極層に加わる応力を小さくすることができる。従って、弾性境界波装置の耐電力性を効果的に向上することができる。
【図面の簡単な説明】
【００２５】
【図１】図１は、第１の実施形態に係る弾性境界波装置の略図的断面図である。
【図２】図２は、ｈ３／（ｈ１＋ｈ３）が０．７０である弾性境界波装置における変位分布を表す模式図である。
【図３】図３は、ｈ３／（ｈ１＋ｈ３）が０．７０である弾性境界波装置における応力分布を表す模式図である。
【図４】図４は、ｈ３／（ｈ１＋ｈ３）が０．３０である弾性境界波装置における変位分布を表す模式図である。
【図５】図５は、ｈ３／（ｈ１＋ｈ３）が０．３０である弾性境界波装置における応力分布を表す模式図である。
【図６】図６は、ｈ３／（ｈ１＋ｈ３）と、第２の電極層における応力の最大値との関係を表すグラフである。
【図７】図７は、第２の電極層の厚みｈ２が０．０５λで、第２の媒質の厚みＨが０．５０λであるときのｈ３／（ｈ１＋ｈ３）と第２の電極層における応力の最大値との関係を表すグラフである。
【図８】図８は、第２の電極層の厚みｈ２が０．２５λで、第２の媒質の厚みＨが０．５０λであるときのｈ３／（ｈ１＋ｈ３）と第２の電極層における応力の最大値との関係を表すグラフである。
【図９】図９は、第２の電極層の厚みｈ２が０．１５λで、第２の媒質の厚みＨが０．４０λであるときのｈ３／（ｈ１＋ｈ３）と第２の電極層における応力の最大値との関係を表すグラフである。
【図１０】図１０は、第２の電極層の厚みｈ２が０．１５λで、第２の媒質の厚みＨが０．７０λであるときのｈ３／（ｈ１＋ｈ３）と第２の電極層における応力の最大値との関係を表すグラフである。
【図１１】図１１は、第１の電極層：Ａｕ／第２の電極層：Ａｌ／第３の電極層：Ａｕであるときのｈ３／（ｈ１＋ｈ３）と第２の電極層における応力の最大値との関係を表すグラフである。
【図１２】図１２は、第１の電極層：Ｗ／第２の電極層：Ａｌ／第３の電極層：Ｗであるときのｈ３／（ｈ１＋ｈ３）と第２の電極層における応力の最大値との関係を表すグラフである。
【図１３】図１３は、第１の電極層：Ｔａ／第２の電極層：Ａｌ／第３の電極層：Ｔａであるときのｈ３／（ｈ１＋ｈ３）と第２の電極層における応力の最大値との関係を表すグラフである。
【図１４】図１４は、第１の電極層：Ｃｕ／第２の電極層：Ａｌ／第３の電極層：Ｃｕであるときのｈ３／（ｈ１＋ｈ３）と第２の電極層における応力の最大値との関係を表すグラフである。
【図１５】図１５は、０°回転ＹカットＬｉＮｂＯ３基板を第１の媒質としたときのｈ３／（ｈ１＋ｈ３）と第２の電極層における応力の最大値との関係を表すグラフである。
【図１６】図１６は、３５°回転ＹカットＬｉＮｂＯ３基板を第１の媒質としたときのｈ３／（ｈ１＋ｈ３）と第２の電極層における応力の最大値との関係を表すグラフである。
【図１７】図１７は、第２の実施形態に係る弾性境界波装置の略図的断面図である。
【図１８】図１８は、第３の実施形態に係る弾性境界波装置におけるＩＤＴ電極の略図的断面図である。
【図１９】図１９は、第４の実施形態に係る弾性境界波装置におけるＩＤＴ電極の略図的断面図である。
【図２０】図２０は、第５の実施形態に係る弾性境界波装置の略図的断面図である。
【図２１】図２１は、ＳｉＯ２膜の膜厚（Ｈ）が０．４０λ、第１のＰｔ膜のＰｔ膜厚合計に対する比（ｈ３／（ｈ１＋ｈ３））が０．４５、Ａｌ膜の膜厚（ｈ２）が０．０８λであり、Ｐｔ膜厚合計（ｈ１＋ｈ３）が０．０２λ、０．０２５λまたは０．０３λの場合のＬｉＮｂＯ３のカット角とＳＶ波比帯域との関係を示す図である。
【図２２】図２２は、ＳｉＯ２膜の膜厚が０．４０λ、第１のＰｔ膜のＰｔ膜厚合計に対する比が０．４５、Ａｌ膜の膜厚が０．１０λであり、Ｐｔ膜厚合計が０．０２λ、０．０２５λまたは０．０３λの場合のＬｉＮｂＯ３のカット角とＳＶ波比帯域との関係を示す図である。
【図２３】図２３は、ＳｉＯ２膜の膜厚が０．４０λ、第１のＰｔ膜のＰｔ膜厚合計に対する比が０．４５、Ａｌ膜の膜厚が０．１２λであり、Ｐｔ膜厚合計が０．０２λ、０．０２５λまたは０．０３λの場合のＬｉＮｂＯ３のカット角とＳＶ波比帯域との関係を示す図である。
【図２４】図２４は、ＳｉＯ２膜の膜厚が０．４０λ、第１のＰｔ膜のＰｔ膜厚合計に対する比が０．５０、Ａｌ膜の膜厚が０．０８λであり、Ｐｔ膜厚合計が０．０２λ、０．０２５λまたは０．０３λの場合のＬｉＮｂＯ３のカット角とＳＶ波比帯域との関係を示す図である。
【図２５】図２５は、ＳｉＯ２膜の膜厚が０．４０λ、第１のＰｔ膜のＰｔ膜厚合計に対する比が０．５０、Ａｌ膜の膜厚が０．１０λであり、Ｐｔ膜厚合計が０．０２λ、０．０２５λまたは０．０３λの場合のＬｉＮｂＯ３のカット角とＳＶ波比帯域との関係を示す図である。
【図２６】図２６は、ＳｉＯ２膜の膜厚が０．４０λ、第１のＰｔ膜のＰｔ膜厚合計に対する比が０．５０、Ａｌ膜の膜厚が０．１２λであり、Ｐｔ膜厚合計が０．０２λ、０．０２５λまたは０．０３λの場合のＬｉＮｂＯ３のカット角とＳＶ波比帯域との関係を示す図である。
【図２７】図２７は、ＳｉＯ２膜の膜厚が０．４０λ、第１のＰｔ膜のＰｔ膜厚合計に対する比が０．５５、Ａｌ膜の膜厚が０．０８λであり、Ｐｔ膜厚合計が０．０２λ、０．０２５λまたは０．０３λの場合のＬｉＮｂＯ３のカット角とＳＶ波比帯域との関係を示す図である。
【図２８】図２８は、ＳｉＯ２膜の膜厚が０．４０λ、第１のＰｔ膜のＰｔ膜厚合計に対する比が０．５５、Ａｌ膜の膜厚が０．１０λであり、Ｐｔ膜厚合計が０．０２λ、０．０２５λまたは０．０３λの場合のＬｉＮｂＯ３のカット角とＳＶ波比帯域との関係を示す図である。
【図２９】図２９は、ＳｉＯ２膜の膜厚が０．４０λ、第１のＰｔ膜のＰｔ膜厚合計に対する比が０．５５、Ａｌ膜の膜厚が０．１２λであり、Ｐｔ膜厚合計が０．０２λ、０．０２５λまたは０．０３λの場合のＬｉＮｂＯ３のカット角とＳＶ波比帯域との関係を示す図である。
【図３０】図３０は、ＳｉＯ２膜の膜厚が０．４５λ、第１のＰｔ膜のＰｔ膜厚合計に対する比が０．４５、Ａｌ膜の膜厚が０．０８λであり、Ｐｔ膜厚合計が０．０２λ、０．０２５λまたは０．０３λの場合のＬｉＮｂＯ３のカット角とＳＶ波比帯域との関係を示す図である。
【図３１】図３１は、ＳｉＯ２膜の膜厚が０．４５λ、第１のＰｔ膜のＰｔ膜厚合計に対する比が０．４５、Ａｌ膜の膜厚が０．１０λであり、Ｐｔ膜厚合計が０．０２λ、０．０２５λまたは０．０３λの場合のＬｉＮｂＯ３のカット角とＳＶ波比帯域との関係を示す図である。
【図３２】図３２は、ＳｉＯ２膜の膜厚が０．４５λ、第１のＰｔ膜のＰｔ膜厚合計に対する比が０．４５、Ａｌ膜の膜厚が０．１２λであり、Ｐｔ膜厚合計が０．０２λ、０．０２５λまたは０．０３λの場合のＬｉＮｂＯ３のカット角とＳＶ波比帯域との関係を示す図である。
【図３３】図３３は、ＳｉＯ２膜の膜厚が０．４５λ、第１のＰｔ膜のＰｔ膜厚合計に対する比が０．５０、Ａｌ膜の膜厚が０．０８λであり、Ｐｔ膜厚合計が０．０２λ、０．０２５λまたは０．０３λの場合のＬｉＮｂＯ３のカット角とＳＶ波比帯域との関係を示す図である。
【図３４】図３４は、ＳｉＯ２膜の膜厚が０．４５λ、第１のＰｔ膜のＰｔ膜厚合計に対する比が０．５０、Ａｌ膜の膜厚が０．１０λであり、Ｐｔ膜厚合計が０．０２λ、０．０２５λまたは０．０３λの場合のＬｉＮｂＯ３のカット角とＳＶ波比帯域との関係を示す図である。
【図３５】図３５は、ＳｉＯ２膜の膜厚が０．４５λ、第１のＰｔ膜のＰｔ膜厚合計に対する比が０．５０、Ａｌ膜の膜厚が０．１２λであり、Ｐｔ膜厚合計が０．０２λ、０．０２５λまたは０．０３λの場合のＬｉＮｂＯ３のカット角とＳＶ波比帯域との関係を示す図である。
【図３６】図３６は、ＳｉＯ２膜の膜厚が０．４５λ、第１のＰｔ膜のＰｔ膜厚合計に対する比が０．５５、Ａｌ膜の膜厚が０．０８λであり、Ｐｔ膜厚合計が０．０２λ、０．０２５λまたは０．０３λの場合のＬｉＮｂＯ３のカット角とＳＶ波比帯域との関係を示す図である。
【図３７】図３７は、ＳｉＯ２膜の膜厚が０．４５λ、第１のＰｔ膜のＰｔ膜厚合計に対する比が０．５５、Ａｌ膜の膜厚が０．１０λであり、Ｐｔ膜厚合計が０．０２λ、０．０２５λまたは０．０３λの場合のＬｉＮｂＯ３のカット角とＳＶ波比帯域との関係を示す図である。
【図３８】図３８は、ＳｉＯ２膜の膜厚が０．４５λ、第１のＰｔ膜のＰｔ膜厚合計に対する比が０．５５、Ａｌ膜の膜厚が０．１２λであり、Ｐｔ膜厚合計が０．０２λ、０．０２５λまたは０．０３λの場合のＬｉＮｂＯ３のカット角とＳＶ波比帯域との関係を示す図である。
【図３９】図３９は、ＳｉＯ２膜の膜厚が０．５０λ、第１のＰｔ膜のＰｔ膜厚合計に対する比が０．４５、Ａｌ膜の膜厚が０．０８λであり、Ｐｔ膜厚合計が０．０２λ、０．０２５λまたは０．０３λの場合のＬｉＮｂＯ３のカット角とＳＶ波比帯域との関係を示す図である。
【図４０】図４０は、ＳｉＯ２膜の膜厚が０．５０λ、第１のＰｔ膜のＰｔ膜厚合計に対する比が０．４５、Ａｌ膜の膜厚が０．１０λであり、Ｐｔ膜厚合計が０．０２λ、０．０２５λまたは０．０３λの場合のＬｉＮｂＯ３のカット角とＳＶ波比帯域との関係を示す図である。
【図４１】図４１は、ＳｉＯ２膜の膜厚が０．５０λ、第１のＰｔ膜のＰｔ膜厚合計に対する比が０．４５、Ａｌ膜の膜厚が０．１２λであり、Ｐｔ膜厚合計が０．０２λ、０．０２５λまたは０．０３λの場合のＬｉＮｂＯ３のカット角とＳＶ波比帯域との関係を示す図である。
【図４２】図４２は、ＳｉＯ２膜の膜厚が０．５０λ、第１のＰｔ膜のＰｔ膜厚合計に対する比が０．５０、Ａｌ膜の膜厚が０．０８λであり、Ｐｔ膜厚合計が０．０２λ、０．０２５λまたは０．０３λの場合のＬｉＮｂＯ３のカット角とＳＶ波比帯域との関係を示す図である。
【図４３】図４３は、ＳｉＯ２膜の膜厚が０．５０λ、第１のＰｔ膜のＰｔ膜厚合計に対する比が０．５０、Ａｌ膜の膜厚が０．１０λであり、Ｐｔ膜厚合計が０．０２λ、０．０２５λまたは０．０３λの場合のＬｉＮｂＯ３のカット角とＳＶ波比帯域との関係を示す図である。
【図４４】図４４は、ＳｉＯ２膜の膜厚が０．５０λ、第１のＰｔ膜のＰｔ膜厚合計に対する比が０．５０、Ａｌ膜の膜厚が０．１２λであり、Ｐｔ膜厚合計が０．０２λ、０．０２５λまたは０．０３λの場合のＬｉＮｂＯ３のカット角とＳＶ波比帯域との関係を示す図である。
【図４５】図４５は、ＳｉＯ２膜の膜厚が０．５０λ、第１のＰｔ膜のＰｔ膜厚合計に対する比が０．５５、Ａｌ膜の膜厚が０．０８λであり、Ｐｔ膜厚合計が０．０２λ、０．０２５λまたは０．０３λの場合のＬｉＮｂＯ３のカット角とＳＶ波比帯域との関係を示す図である。
【図４６】図４６は、ＳｉＯ２膜の膜厚が０．５０λ、第１のＰｔ膜のＰｔ膜厚合計に対する比が０．５５、Ａｌ膜の膜厚が０．１０λであり、Ｐｔ膜厚合計が０．０２λ、０．０２５λまたは０．０３λの場合のＬｉＮｂＯ３のカット角とＳＶ波比帯域との関係を示す図である。
【図４７】図４７は、ＳｉＯ２膜の膜厚が０．５０λ、第１のＰｔ膜のＰｔ膜厚合計に対する比が０．５５、Ａｌ膜の膜厚が０．１２λであり、Ｐｔ膜厚合計が０．０２λ、０．０２５λまたは０．０３λの場合のＬｉＮｂＯ３のカット角とＳＶ波比帯域との関係を示す図である。
【図４８】図４８は、ＳｉＯ２膜の膜厚が０．６０λ、第１のＰｔ膜のＰｔ膜厚合計に対する比が０．４０、Ａｌ膜の膜厚が０．１６λであり、Ｐｔ膜厚合計が０．０２λ、０．０２５λまたは０．０３λの場合のＬｉＮｂＯ３のカット角とＳＶ波比帯域との関係を示す図である。
【図４９】図４９は、ＳｉＯ２膜の膜厚が０．６０λ、第１のＰｔ膜のＰｔ膜厚合計に対する比が０．４０、Ａｌ膜の膜厚が０．１８λであり、Ｐｔ膜厚合計が０．０２λ、０．０２５λまたは０．０３λの場合のＬｉＮｂＯ３のカット角とＳＶ波比帯域との関係を示す図である。
【図５０】図５０は、ＳｉＯ２膜の膜厚が０．６０λ、第１のＰｔ膜のＰｔ膜厚合計に対する比が０．４０、Ａｌ膜の膜厚が０．２０λであり、Ｐｔ膜厚合計が０．０２λ、０．０２５λまたは０．０３λの場合のＬｉＮｂＯ３のカット角とＳＶ波比帯域との関係を示す図である。
【図５１】図５１は、ＳｉＯ２膜の膜厚が０．６０λ、第１のＰｔ膜のＰｔ膜厚合計に対する比が０．４５、Ａｌ膜の膜厚が０．１６λであり、Ｐｔ膜厚合計が０．０２λ、０．０２５λまたは０．０３λの場合のＬｉＮｂＯ３のカット角とＳＶ波比帯域との関係を示す図である。
【図５２】図５２は、ＳｉＯ２膜の膜厚が０．６０λ、第１のＰｔ膜のＰｔ膜厚合計に対する比が０．４５、Ａｌ膜の膜厚が０．１８λであり、Ｐｔ膜厚合計が０．０２λ、０．０２５λまたは０．０３λの場合のＬｉＮｂＯ３のカット角とＳＶ波比帯域との関係を示す図である。
【図５３】図５３は、ＳｉＯ２膜の膜厚が０．６０λ、第１のＰｔ膜のＰｔ膜厚合計に対する比が０．４５、Ａｌ膜の膜厚が０．２０λであり、Ｐｔ膜厚合計が０．０２λ、０．０２５λまたは０．０３λの場合のＬｉＮｂＯ３のカット角とＳＶ波比帯域との関係を示す図である。
【図５４】図５４は、ＳｉＯ２膜の膜厚が０．６０λ、第１のＰｔ膜のＰｔ膜厚合計に対する比が０．５０、Ａｌ膜の膜厚が０．１６λであり、Ｐｔ膜厚合計が０．０２λ、０．０２５λまたは０．０３λの場合のＬｉＮｂＯ３のカット角とＳＶ波比帯域との関係を示す図である。
【図５５】図５５は、ＳｉＯ２膜の膜厚が０．６０λ、第１のＰｔ膜のＰｔ膜厚合計に対する比が０．５０、Ａｌ膜の膜厚が０．１８λであり、Ｐｔ膜厚合計が０．０２λ、０．０２５λまたは０．０３λの場合のＬｉＮｂＯ３のカット角とＳＶ波比帯域との関係を示す図である。
【図５６】図５６は、ＳｉＯ２膜の膜厚が０．６０λ、第１のＰｔ膜のＰｔ膜厚合計に対する比が０．５０、Ａｌ膜の膜厚が０．２０λであり、Ｐｔ膜厚合計が０．０２λ、０．０２５λまたは０．０３λの場合のＬｉＮｂＯ３のカット角とＳＶ波比帯域との関係を示す図である。
【図５７】図５７は、ＳｉＯ２膜の膜厚が０．６５λ、第１のＰｔ膜のＰｔ膜厚合計に対する比が０．４０、Ａｌ膜の膜厚が０．１６λであり、Ｐｔ膜厚合計が０．０２λ、０．０２５λまたは０．０３λの場合のＬｉＮｂＯ３のカット角とＳＶ波比帯域との関係を示す図である。
【図５８】図５８は、ＳｉＯ２膜の膜厚が０．６５λ、第１のＰｔ膜のＰｔ膜厚合計に対する比が０．４０、Ａｌ膜の膜厚が０．１８λであり、Ｐｔ膜厚合計が０．０２λ、０．０２５λまたは０．０３λの場合のＬｉＮｂＯ３のカット角とＳＶ波比帯域との関係を示す図である。
【図５９】図５９は、ＳｉＯ２膜の膜厚が０．６５λ、第１のＰｔ膜のＰｔ膜厚合計に対する比が０．４０、Ａｌ膜の膜厚が０．２０λであり、Ｐｔ膜厚合計が０．０２λ、０．０２５λまたは０．０３λの場合のＬｉＮｂＯ３のカット角とＳＶ波比帯域との関係を示す図である。
【図６０】図６０は、ＳｉＯ２膜の膜厚が０．６５λ、第１のＰｔ膜のＰｔ膜厚合計に対する比が０．４５、Ａｌ膜の膜厚が０．１６λであり、Ｐｔ膜厚合計が０．０２λ、０．０２５λまたは０．０３λの場合のＬｉＮｂＯ３のカット角とＳＶ波比帯域との関係を示す図である。
【図６１】図６１は、ＳｉＯ２膜の膜厚が０．６５λ、第１のＰｔ膜のＰｔ膜厚合計に対する比が０．４５、Ａｌ膜の膜厚が０．１８λであり、Ｐｔ膜厚合計が０．０２λ、０．０２５λまたは０．０３λの場合のＬｉＮｂＯ３のカット角とＳＶ波比帯域との関係を示す図である。
【図６２】図６２は、ＳｉＯ２膜の膜厚が０．６５λ、第１のＰｔ膜のＰｔ膜厚合計に対する比が０．４５、Ａｌ膜の膜厚が０．２０λであり、Ｐｔ膜厚合計が０．０２λ、０．０２５λまたは０．０３λの場合のＬｉＮｂＯ３のカット角とＳＶ波比帯域との関係を示す図である。
【図６３】図６３は、ＳｉＯ２膜の膜厚が０．６５λ、第１のＰｔ膜のＰｔ膜厚合計に対する比が０．５０、Ａｌ膜の膜厚が０．１６λであり、Ｐｔ膜厚合計が０．０２λ、０．０２５λまたは０．０３λの場合のＬｉＮｂＯ３のカット角とＳＶ波比帯域との関係を示す図である。
【図６４】図６４は、ＳｉＯ２膜の膜厚が０．６５λ、第１のＰｔ膜のＰｔ膜厚合計に対する比が０．５０、Ａｌ膜の膜厚が０．１８λであり、Ｐｔ膜厚合計が０．０２λ、０．０２５λまたは０．０３λの場合のＬｉＮｂＯ３のカット角とＳＶ波比帯域との関係を示す図である。
【図６５】図６５は、ＳｉＯ２膜の膜厚が０．６５λ、第１のＰｔ膜のＰｔ膜厚合計に対する比が０．５０、Ａｌ膜の膜厚が０．２０λであり、Ｐｔ膜厚合計が０．０２λ、０．０２５λまたは０．０３λの場合のＬｉＮｂＯ３のカット角とＳＶ波比帯域との関係を示す図である。
【図６６】図６６は、ＳｉＯ２膜の膜厚が０．７０λ、第１のＰｔ膜のＰｔ膜厚合計に対する比が０．４０、Ａｌ膜の膜厚が０．１６λであり、Ｐｔ膜厚合計が０．０２λ、０．０２５λまたは０．０３λの場合のＬｉＮｂＯ３のカット角とＳＶ波比帯域との関係を示す図である。
【図６７】図６７は、ＳｉＯ２膜の膜厚が０．７０λ、第１のＰｔ膜のＰｔ膜厚合計に対する比が０．４０、Ａｌ膜の膜厚が０．１８λであり、Ｐｔ膜厚合計が０．０２λ、０．０２５λまたは０．０３λの場合のＬｉＮｂＯ３のカット角とＳＶ波比帯域との関係を示す図である。
【図６８】図６８は、ＳｉＯ２膜の膜厚が０．７０λ、第１のＰｔ膜のＰｔ膜厚合計に対する比が０．４０、Ａｌ膜の膜厚が０．２０λであり、Ｐｔ膜厚合計が０．０２λ、０．０２５λまたは０．０３λの場合のＬｉＮｂＯ３のカット角とＳＶ波比帯域との関係を示す図である。
【図６９】図６９は、ＳｉＯ２膜の膜厚が０．７０λ、第１のＰｔ膜のＰｔ膜厚合計に対する比が０．４５、Ａｌ膜の膜厚が０．１６λであり、Ｐｔ膜厚合計が０．０２λ、０．０２５λまたは０．０３λの場合のＬｉＮｂＯ３のカット角とＳＶ波比帯域との関係を示す図である。
【図７０】図７０は、ＳｉＯ２膜の膜厚が０．７０λ、第１のＰｔ膜のＰｔ膜厚合計に対する比が０．４５、Ａｌ膜の膜厚が０．１８λであり、Ｐｔ膜厚合計が０．０２λ、０．０２５λまたは０．０３λの場合のＬｉＮｂＯ３のカット角とＳＶ波比帯域との関係を示す図である。
【図７１】図７１は、ＳｉＯ２膜の膜厚が０．７０λ、第１のＰｔ膜のＰｔ膜厚合計に対する比が０．４５、Ａｌ膜の膜厚が０．２０λであり、Ｐｔ膜厚合計が０．０２λ、０．０２５λまたは０．０３λの場合のＬｉＮｂＯ３のカット角とＳＶ波比帯域との関係を示す図である。
【図７２】図７２は、ＳｉＯ２膜の膜厚が０．７０λ、第１のＰｔ膜のＰｔ膜厚合計に対する比が０．５０、Ａｌ膜の膜厚が０．１６λであり、Ｐｔ膜厚合計が０．０２λ、０．０２５λまたは０．０３λの場合のＬｉＮｂＯ３のカット角とＳＶ波比帯域との関係を示す図である。
【図７３】図７３は、ＳｉＯ２膜の膜厚が０．７０λ、第１のＰｔ膜のＰｔ膜厚合計に対する比が０．５０、Ａｌ膜の膜厚が０．１８λであり、Ｐｔ膜厚合計が０．０２λ、０．０２５λまたは０．０３λの場合のＬｉＮｂＯ３のカット角とＳＶ波比帯域との関係を示す図である。
【図７４】図７４は、ＳｉＯ２膜の膜厚が０．７０λ、第１のＰｔ膜のＰｔ膜厚合計に対する比が０．５０、Ａｌ膜の膜厚が０．２０λであり、Ｐｔ膜厚合計が０．０２λ、０．０２５λまたは０．０３λの場合のＬｉＮｂＯ３のカット角とＳＶ波比帯域との関係を示す図である。
【図７５】図７５は、本発明の第７の実施形態において、第４の電極層であるＡｌ膜の膜厚と周波数温度係数ＴＣＦとの関係を示す図である。
【発明を実施するための形態】
【００２６】
（第１の実施形態）
以下、本発明を実施した好ましい形態の一例について、図１に示す弾性境界波装置１を例に挙げて説明する。なお、弾性境界波装置１の種類は特に限定されず、弾性境界波装置１は、例えば、弾性境界波共振子であってもよいし、弾性境界波フィルタ装置であってもよい。
【００２７】
図１に示すように、弾性境界波装置１は、第１の媒質１１と、第２の媒質１２と、第３の媒質１３とを備えている。第１の媒質１１は、圧電体からなる。第１の媒質１１を構成する圧電体の種類は特に限定されない。第１の媒質１１は、例えば、例えば、０°〜３５°回転ＹカットＬｉＮｂＯ３基板などのＬｉＮｂＯ３基板やＬｉＴａＯ３基板、ＰＺＴ基板、水晶基板などにより構成することができる。
【００２８】
第１の媒質１１の上には、第２の媒質１２が形成されている。さらに、第２の媒質１２の上には、第３の媒質１３が形成されている。第２及び第３の媒質１２，１３のそれぞれは、誘電体からなる。第２及び第３の媒質１２，１３の形成材料は、第２の媒質１２の音速が第１及び第３の媒質１１，１３の音速よりも遅くなるように選択されている。
【００２９】
例えば、第２の媒質１２をＳｉＯ２などの酸化ケイ素からなるものとし、第３の媒質１３を、ケイ素、窒化ケイ素、酸窒化ケイ素、炭化ケイ素、酸化アルミニウム、窒化アルミニウム、ダイヤモンドライクカーボン（ＤＬＣ）などからなるものとすることができる。このように、第２の媒質１２を酸化ケイ素からなるものとした場合、周波数温度特性を改善することができる。また、第３の媒質１３は、ＳｉＮなどの窒化ケイ素からなることがより好ましい。この場合、加工が容易となるためである。
【００３０】
第２及び第３の媒質１２，１３の厚みは特に限定されない。例えば、第２の媒質１２の厚みは、後述するＩＤＴ電極２０のピッチ（詳細には、電極指ピッチ）で定められる弾性境界波の波長をλとした場合に、０．４λ〜０．７λの範囲内にあることが好ましい。換言すれば、第２の媒質１２の厚みをＨとすれば、０．４＜Ｈ／λ＜０．７が満たされることが好ましい。
【００３１】
一方、第３の媒質１３の厚みは、第３の媒質１３の表面における弾性波の変位量が実質的にゼロとなるような厚みであることが好ましい。具体的には、第３の媒質１３の厚みは、例えば、０．６λ〜２．０λの範囲内にあることが好ましい。
【００３２】
同様に、第１の媒質１１の厚みも、第１の媒質１１の表面における弾性波の変位量が実質的にゼロとなるような厚みであることが好ましい。
【００３３】
なお、第２及び第３の媒質１２，１３の形成方法は特に限定されず、例えば、スパッタ法、蒸着法、ＣＶＤ法、スピンコート法、貼り合わせ法などを用いて第２及び第３の媒質１２，１３を形成することができる。
【００３４】
第１の媒質１１と第２の媒質１２との境界には、ＩＤＴ電極２０が形成されている。ＩＤＴ電極２０と、第１の媒質１１との間には、例えば、Ｔａ２Ｏ５などの酸化タンタルからなる誘電体層１４が形成されている。この誘電体層１４を形成しておくことにより、耐サージ性を向上することができる。ただし、本発明において、誘電体層１４は必須ではなく、ＩＤＴ電極２０が第１の媒質１１の上に直接形成されていてもよい。
【００３５】
ＩＤＴ電極２０は、積層された少なくとも３つの電極層を有する。具体的には、ＩＤＴ電極２０は、第１の媒質１１の上に形成されている第１の電極層２１と、第１の電極層２１の上に形成されている第２の電極層２２と、第２の電極層２２の上に形成されている第３の電極層２３とを有する。これら第１〜第３の電極層２１〜２３のうち、上下の第１及び第３の電極層２１，２３は、比較的高い密度を有する。一方、第１及び第３の電極層２１，２３の間に位置する第２の電極層２２は、第１及び第３の電極層２１，２３のそれぞれよりも密度が低い。
【００３６】
第１〜第３の電極層２１〜２３の形成材料は、第２の電極層２２の密度が第１及び第３の電極層２１，２３の密度より低くなる限りにおいて特に限定されない。第１及び第３の電極層２１，２３のそれぞれは、例えば、Ａｕ，Ｐｔ，Ｗ，Ｔａ，Ａｇ及びＣｕからなる群から選ばれた金属またはＡｕ，Ｐｔ，Ｗ，Ｔａ，Ａｇ及びＣｕからなる群から選ばれた一種以上の金属を主成分とする合金からなるものであってもよい。第２の電極層２２は、Ａｌ，Ｔｉ，Ｍｇ，Ｃｒ，Ｆｅ，Ｎｉ，Ａｇ及びＣｕからなる群から選ばれた金属またはＡｌ，Ｔｉ，Ｍｇ，Ｃｒ，Ｆｅ，Ｎｉ，Ａｇ及びＣｕからなる群から選ばれた一種以上の金属を主成分とする合金からなるものであってもよい。なかでも、例えば、第１及び第３の電極層２１，２３のそれぞれがＰｔまたはＰｔを主成分とする合金からなり、第２の電極層２２がＡｌまたはＡｌを主成分とする合金からなることが好ましい。この場合、ＩＤＴ電極２０の低抵抗化と高信頼性とを両立させることができるからである。
【００３７】
本発明者は、上記特許文献１に記載の発明をなした後に、特許文献１に記載の発明に従い、以下に示す設計パラメータで弾性境界波装置を作製し、さらなる研究を重ねた。
【００３８】
（図２，図３における設計パラメータ）
第１の媒質：２５°回転ＹカットＬｉＮｂＯ３基板
第２の媒質：ＳｉＯ２
第３の媒質：ＳｉＮ
第１の電極層：Ｐｔ
第２の電極層：Ａｌ
第３の電極層：Ｐｔ
ＩＤＴ電極２０の電極指ピッチで定められる波長（周期）（λ）：１．９μｍ
第１の電極層の厚み（ｈ１）：０．００９λ
第２の電極層の厚み（ｈ２）：０．１５０λ
第３の電極層の厚み（ｈ３）：０．０２１λ
ｈ３／（ｈ１＋ｈ３）：０．７
第２の媒質の厚み（Ｈ）：０．５０λ
【００３９】
その結果、第１の電極層が薄く、第３の電極層が厚い場合には、弾性境界波装置の耐電力性が十分に高くないことを発見した。また、その理由が、第２の電極層にかかる応力により、第２の電極層に含まれる導電性物質がマイグレーションを起こしていることを見出した。具体的には、図２は、作製したｈ３／（ｈ１＋ｈ３）が０．７０である弾性境界波装置における変位分布を表す模式図である。図３は、作製したｈ３／（ｈ１＋ｈ３）が０．７０である弾性境界波装置における応力（ミーゼスの応力）分布を表す模式図である。図３に示すように、第２の電極層にも応力が加わっている。この応力により、第２の電極層からのマイグレーションが進行し、その結果、耐電力性が低下するものと考えられる。従って、本発明者は、第１〜第３の電極層の中で耐電力性が最も弱い第２の電極層に加わる応力を低減することにより、弾性境界波装置の耐電力性を向上できる可能性があると考え、さらに実験を重ねた。
【００４０】
次に、本発明者は、第１〜第３の電極層２１〜２３の厚みを変更した弾性境界波装置を作製した。ここでは、
第１の電極層２１の厚み（ｈ１）：０．０２１λ
第２の電極層２２の厚み（ｈ２）：０．１５０λ
第３の電極層２３の厚み（ｈ３）：０．００９λ
ｈ３／（ｈ１＋ｈ３）：０．３
とした。そして、この弾性境界波装置１についても、同様に、応力分布及び変位分布を求めた。図４は、ｈ３／（ｈ１＋ｈ３）が０．３０である弾性境界波装置１における変位分布を表す模式図である。図５は、ｈ３／（ｈ１＋ｈ３）が０．３０である弾性境界波装置１における応力（ミーゼスの応力）分布を表す模式図である。図４及び図５に示すように、ｈ３／（ｈ１＋ｈ３）を０．３０とした場合は、第２の電極層２２における、電極積層方向の高さと変位の関係の傾きが小さくなると共に、第２の電極層２２にかかる応力の大きさも小さくなることがわかる。そして、この弾性境界波装置１について耐電力性を測定したところ、上記ｈ３／（ｈ１＋ｈ３）が０．７０である弾性境界波装置よりも耐電力性が高いことが分かった。
【００４１】
本発明者らは、ｈ３／（ｈ１＋ｈ３）をさらに種々変更した場合の第２の電極層２２にかかる応力の最大値を調べた。その結果を図６に示す。図６は、ｈ３／（ｈ１＋ｈ３）と、第２の電極層２２に係る応力の最大値との関係を表すグラフである。図６に示す結果から、ｈ３／（ｈ１＋ｈ３）を０．１〜０．５５の範囲内とすることにより、第２の電極層２２にかかる応力を効果的に低減できることが分かる。また、ｈ３／（ｈ１＋ｈ３）を０．２８〜０．４の範囲内とすることにより、第２の電極層２２にかかる応力をより効果的に低減できることが分かる。これらの結果より、ｈ３／（ｈ１＋ｈ３）を０．１〜０．５５の範囲内とすることにより、より好ましくは、ｈ３／（ｈ１＋ｈ３）を０．２８〜０．４の範囲内とすることにより、第２の電極層２２からのマイグレーションを抑制でき、その結果、耐電力性を高められることが分かる。
【００４２】
次に、第２の電極層２２の厚みｈ２及び第２の媒質１２の厚みＨを種々変化させて、上述の要領と同様の要領で、ｈ３／（ｈ１＋ｈ３）と第２の電極層２２にかかる応力の最大値との関係を調べた。なお、調査した第２の電極層２２の厚みｈ２の範囲は、０．０５λ〜０．２５λの範囲である。また、調査した第２の媒質１２の厚みＨの範囲は、０．４λ〜０．７λの範囲である。
【００４３】
図７は、第２の電極層２２の厚みｈ２が０．０５λで、第２の媒質１２の厚みＨが０．５０λであるときのｈ３／（ｈ１＋ｈ３）と第２の電極層２２にかかる応力の最大値との関係を表すグラフである。
【００４４】
図８は、第２の電極層２２の厚みｈ２が０．２５λで、第２の媒質１２の厚みＨが０．５０λであるときのｈ３／（ｈ１＋ｈ３）と第２の電極層２２にかかる応力の最大値との関係を表すグラフである。
【００４５】
図９は、第２の電極層２２の厚みｈ２が０．１５λで、第２の媒質１２の厚みＨが０．４０λであるときのｈ３／（ｈ１＋ｈ３）と第２の電極層２２にかかる応力の最大値との関係を表すグラフである。
【００４６】
図１０は、第２の電極層２２の厚みｈ２が０．１５λで、第２の媒質１２の厚みＨが０．７０λであるときのｈ３／（ｈ１＋ｈ３）と第２の電極層２２にかかる応力の最大値との関係を表すグラフである。
【００４７】
図７〜図１０に示すように、第２の電極層２２の厚みｈ２や第２の媒質１２の厚みＨが変化しても、ｈ３／（ｈ１＋ｈ３）が約０．４付近であるときに、第２の電極層２２にかかる応力の最大値が最小となった。この結果から、第２の電極層２２の厚みｈ２や第２の媒質１２の厚みＨに関わらず、ｈ３／（ｈ１＋ｈ３）を上記好ましい範囲に設定することにより、耐電力性を向上できることがわかる。
【００４８】
なお、ｈ２／λが０．０５以下である場合は、第２の電極層２２が薄いため、ＩＤＴ電極の抵抗を低くすることが難しい。従って、弾性境界波装置の特性、特に挿入損失が劣化する。また、ｈ２／λが０．２５以上となると、電気機械結合係数が小さくなったり、ＩＤＴ電極２０の上に形成される、第２及び第３の媒質１２，１３の形状精度が十分に得られなくなったりする場合がある。このため、ｈ２／λが０．０５〜０．２５の範囲内にあることがより好ましい。
【００４９】
次に、第１〜第３の電極層２１〜２３の材質を種々変更して、上述の要領と同様の要領で、ｈ３／（ｈ１＋ｈ３）と第２の電極層２２にかかる応力の最大値との関係を調べた。
【００５０】
図１１は、第１の電極層２１：Ａｕ／第２の電極層２２：Ａｌ／第３の電極層２３：Ａｕであるときのｈ３／（ｈ１＋ｈ３）と第２の電極層２２にかかる応力の最大値との関係を表すグラフである。
【００５１】
図１２は、第１の電極層２１：Ｗ／第２の電極層２２：Ａｌ／第３の電極層２３：Ｗであるときのｈ３／（ｈ１＋ｈ３）と第２の電極層２２にかかる応力の最大値との関係を表すグラフである。
【００５２】
図１３は、第１の電極層２１：Ｔａ／第２の電極層２２：Ａｌ／第３の電極層２３：Ｔａであるときのｈ３／（ｈ１＋ｈ３）と第２の電極層２２にかかる応力の最大値との関係を表すグラフである。
【００５３】
図１４は、第１の電極層２１：Ｃｕ／第２の電極層２２：Ａｌ／第３の電極層２３：Ｃｕであるときのｈ３／（ｈ１＋ｈ３）と第２の電極層２２にかかる応力の最大値との関係を表すグラフである。
【００５４】
図１１〜図１４に示すように、第１〜第３の電極層２１〜２３の材質を変更しても、ｈ３／（ｈ１＋ｈ３）が約０．４付近であるときに、第２の電極層２２にかかる応力の最大値が最小となった。この結果は、密度の低い第２の電極層２２の上下に形成されている密度の高い第１、第３の電極層２１，２３の厚み比率によって、第２の電極層２２内の厚み方向の変位分布の均一度合いが変化して、第２の電極層２２内の応力が低減されることによる。従って、第１〜第３の電極層２１〜２３の材質に関わらず、第１、第３の電極層２１，２３の密度より第２の電極層２２の密度を低くして、かつ、ｈ３／（ｈ１＋ｈ３）を上記好ましい範囲に設定することにより、耐電力性を向上できることがわかる。
【００５５】
もっとも、耐電力性の向上効果は、第２の電極層２２がマイグレーションしやすい材質である場合に特に大きい。従って、ｈ３／（ｈ１＋ｈ３）を本実施形態の範囲とすることは、第２の電極層２２がＡｌまたはＡｌを含む合金からなる場合に特に効果的である。また、第２の電極層２２は、ＡｌまたはＡｌを含む合金からなるものとすることにより、ＩＤＴ電極２０の低抵抗化を図ることもできる。
【００５６】
次に、第１の媒質１１のカット角を種々変更して、上述の要領と同様の要領で、ｈ３／（ｈ１＋ｈ３）と第２の電極層２２にかかる応力の最大値との関係を調べた。
【００５７】
図１５は、０°回転ＹカットＬｉＮｂＯ３基板を第１の媒質１１としたときのｈ３／（ｈ１＋ｈ３）と第２の電極層２２にかかる応力の最大値との関係を表すグラフである。
【００５８】
図１６は、３５°回転ＹカットＬｉＮｂＯ３基板を第１の媒質１１としたときのｈ３／（ｈ１＋ｈ３）と第２の電極層２２にかかる応力の最大値との関係を表すグラフである。
【００５９】
図１５及び図１６に示すように、第１の媒質１１を構成するＬｉＮｂＯ３基板のカット角を変更しても、ｈ３／（ｈ１＋ｈ３）が約０．４付近であるときに、第２の電極層２２にかかる応力の最大値が最小となった。この結果から、第１の媒質１１を構成するＬｉＮｂＯ３基板のカット角に関わらず、ｈ３／（ｈ１＋ｈ３）を上記好ましい範囲に設定することにより、耐電力性を向上できることがわかる。
【００６０】
また、第１の媒質１１をＬｉＴａＯ３基板、ＫＮｂＯ３基板、水晶基板、ＰＺＴ基板により構成した場合についても、上述の要領と同様の要領で、ｈ３／（ｈ１＋ｈ３）と第２の電極層２２にかかる応力の最大値との関係を調べた。その結果、第１の媒質１１の種類に関わらず、ｈ３／（ｈ１＋ｈ３）が約０．４付近であるときに、第２の電極層２２にかかる応力の最大値が最小となることを確認した。また、第１の媒質１１の種類に関わらず、ｈ３／（ｈ１＋ｈ３）を上記好ましい範囲に設定することにより、耐電力性を向上できることを確認した。
【００６１】
（第２の実施形態）
図１７は、第２の実施形態に係る弾性境界波装置の略図的断面図である。図１７に示すように、本実施形態では、ＩＤＴ電極２０は、第１〜第３の電極層２１〜２３の上に形成されている第４の電極層２４をさらに備えている。このように、第４の電極層２４をさらに設けることにより、ＩＤＴ電極２０の抵抗をより低くすることができる。従って、弾性境界波装置の損失をより小さくすることができる。
【００６２】
第４の電極層２４は、電気抵抗の低い材料、より具体的には、第１〜第３の電極層２１〜２３の材料の電気抵抗以下の電気抵抗を有する材料により形成されていることが好ましい。例えば、第４の電極層２４をＡｌまたはＡｌを主成分とする合金により形成することが好ましい。そうすることにより、ＩＤＴ電極２０の抵抗をさらに小さくでき、よって、弾性境界波装置の損失をさらに小さくすることができる。
【００６３】
また、第４の電極層２４をＡｌにより形成した場合、第２の媒質１２を、ＳｉＯ２などの酸化ケイ素からなるものとすることが好ましい。Ａｌと酸化ケイ素とは、弾性定数及び密度のそれぞれが相互に近いため、第４の電極層２４を追加しても、基本モードの音速や電気機械結合係数、高次モードの音速などのような音響的な特性が変化しにくい。このため、音響的な特性を変化させずに、ＩＤＴ電極２０の抵抗を効果的に低減できる。
【００６４】
（第３の実施形態）
図１８は、第３の実施形態に係る弾性境界波装置におけるＩＤＴ電極の略図的断面図である。図１８に示すように、第１の媒質１１と、第１の電極層２１との間、第１〜第３の電極層２１〜２３間、及び第３の電極層２３と第２の媒質１２との間に密着性の向上や拡散の抑制を図るための層２５ａ〜２５ｄをさらに設けてもよい。なお、層２５ａ〜２５ｄのそれぞれは、例えば、Ｔｉ，Ｎｉ，Ｃｒなどの金属またはＴｉ，Ｎｉ及びＣｒからなる群から選ばれた１種以上の金属を主成分とする合金などにより形成することができる。
【００６５】
（第４の実施形態）
図１９は、第４の実施形態に係る弾性境界波装置におけるＩＤＴ電極の略図的断面図である。
【００６６】
上記第１の実施形態では、第１〜第３の電極層２１〜２３のそれぞれが単一の電極層により形成されている場合について説明した。但し、本発明はこの構成に限定されない。例えば、第１〜第３の電極層２１〜２３の少なくともひとつが複数の層により構成されていてもよい。また、その場合において、電極層を構成する複数の層の間に他の層が介在していてもよい。すなわち、第１〜第３の電極層２１〜２３の少なくともひとつは、例えば、他の層により複数の層に分割されていてもよい。
【００６７】
特に、図１９に示すように、第２の電極層２２が、層２２ａ、２２ｂにより複数の層に分割されていることが好ましい。この場合、第２の電極層２２のマイグレーションをより効果的に抑制することができる。なお、層２２ａ、２２ｂは、Ｔｉ，Ｎｉ及びＣｒからなる群から選ばれた金属または、Ｔｉ，Ｎｉ及びＣｒからなる群から選ばれた金属を一種以上含む合金からなるものであることが好ましい。
【００６８】
（第５の実施形態）
図２０は、第５の実施形態に係る弾性境界波装置の略図的断面図である。
【００６９】
上記第１の実施形態では、第２の媒質１２の表面が平坦である場合について説明したが、図２０に示すように、第２の媒質１２の表面は、ＩＤＴ電極２０の形状に即した形状とされていてもよい。同様に、第３の媒質１３の表面もＩＤＴ電極２０の形状に即した形状とされていてもよい。
【００７０】
（第６の実施形態）
第６の実施形態は、第１の実施形態において、第１の媒質がＬｉＮｂＯ３基板、第２の媒質がＳｉＯ２膜であり、さらに、ＬｉＮｂＯ３のカット角と、ＩＤＴ電極における各金属膜の厚み、ＳｉＯ２膜の厚み等が特定の範囲とされている点で第１の実施形態と異なる。本実施形態では、ストンリー波の応答によるスプリアスを効果的に抑圧することができる。これを、具体的な実験例に基づき説明する。
【００７１】
回転ＹカットのＬｉＮｂＯ３基板のカット角を、Ｐｔ膜厚合計すなわち第１，第２のＰｔ膜の膜厚の合計（ｈ１＋ｈ３）と、上Ｐｔ膜厚／Ｐｔ膜厚合計すなわち第１のＰｔ膜のＰｔ膜厚合計に対する比（ｈ３／（ｈ１＋ｈ３））と、Ａｌ膜の膜厚（ｈ２）と、ＳｉＯ２膜の膜厚（Ｈ）を種々変化させ、弾性境界波装置を作製した。
【００７２】
ＳＨ型の弾性境界波の波長をλとしたとき、誘電体層を構成しているＳｉＮ膜の厚みは１．７λとした。ＬｉＮｂＯ３基板の厚みは８．０λとした。
【００７３】
これらの弾性境界波装置における、ストンリー波の応答の電気機械結合係数に対応するＳＶ波比帯域（％）をＦＥＭ（有限要素法）による計算機シミュレーションにより求めた。
【００７４】
ＳＶ波比帯域が小さいほど、ストンリー波の電気機械結合係数が小さい。従って、ストンリー波によるスプリアス応答を小さくすることができる。
【００７５】
結果を図２１〜図７４に示す。なお、図２１〜図７４は、以下の第１のグループ〜第２のグループに分けて説明する。
【００７６】
第１のグループ〜第２のグループは、それぞれ、特定のフィルタに用いるのに適しているＬｉＮｂＯ３のカット角、Ｐｔ膜厚合計、上Ｐｔ膜厚／Ｐｔ膜厚合計、Ａｌ膜の膜厚、及びＳｉＯ２膜の膜厚の各パラメータの中心値を決定した。第１のグループ〜第２のグループは、この中心値のまわりのパラメータを有するグループである。グループごとに詳細を説明することとする。
【００７７】
なお、本願におけるＳＶ波比帯域は、ＳＶ波を主体とする境界波であるストンリー波の比帯域の意で用いている。ストンリー波の電気機械結合係数をＫとすると、およそ比帯域＝Ｋ２／２の関係にある。
【００７８】
（第１のグループ）
図２１〜図４７は、ＬｉＮｂＯ３のカット角２５°、Ｐｔ膜厚合計２．４２％（対波長比）、上Ｐｔ膜厚／Ｐｔ膜厚合計０．５０、Ａｌ膜の膜厚９．２％（対波長比）、及びＳｉＯ２膜の膜厚４４．５％（対波長比）を中心とする、上記各パラメータとＳＶ波比帯域との関係を示す図である。
【００７９】
より具体的には、図２１〜図２９は、ＳｉＯ２膜の膜厚が０．４０λの場合の結果を示す。ここで、図２１〜図２３では、上Ｐｔ膜厚／Ｐｔ膜厚合計が０．４５、図２４〜図２６では０．５０、図２７〜図２９では０．５５の場合の結果が示されている。そして、図２１〜図２３では、Ａｌ膜の膜厚が、０．０８λ、０．１０λまたは０．１２λとされており、図２４〜図２６においても、Ａｌ膜の膜厚が０．０８λ、０．１０λまたは０．１２λとされており、図２７〜図２９においても、Ａｌ膜の膜厚が０．０８λ、０．１０λまたは０．１２λとされている。
【００８０】
そして、図２１〜図２９においては、さらに、Ｐｔ膜厚合計を０．０２λ、０．０２５λまたは０．０３λに変化させた場合のＬｉＮｂＯ３のカット角と、ＳＶ波比帯域との関係が示されている。
【００８１】
なお、図２１〜図７４において、図中のＰｔ＝０．０２λのような「Ｐｔ＝」で表される膜厚は、上記Ｐｔ膜厚合計を示すものとする。
【００８２】
図２１〜図２９から明らかなように、ＬｉＮｂＯ３のカット角が２５°近辺の場合、ＳＶ波比帯域が非常に小さくなり、極小値となることがわかる。カット角が２５°から遠ざかるにつれ、いずれの場合においても、ＳＶ波比帯域が大きくなっていくことがわかる。
【００８３】
図３０〜図３８は、ＳｉＯ２膜の膜厚が０．４５λの場合の結果を示す。ここで、図３０〜図３２では、上Ｐｔ膜厚／Ｐｔ膜厚合計が０．４５、図３３〜図３５では０．５０、図３６〜図３８では０．５５の場合の結果が示されている。そして、図３０〜図３２では、Ａｌ膜の膜厚が、０．０８λ、０．１０λまたは０．１２λとされており、図３３〜図３５においても、Ａｌ膜の膜厚が０．０８λ、０．１０λまたは０．１２λとされており、図３６〜図３８においても、Ａｌ膜の膜厚が０．０８λ、０．１０λまたは０．１２λとされている。
【００８４】
そして、図３０〜図３８においては、さらに、Ｐｔ膜厚合計を変化させた場合のＬｉＮｂＯ３のカット角と、ＳＶ波比帯域との関係が示されている。
【００８５】
図３０〜図３８から明らかなように、ＬｉＮｂＯ３のカット角が２５°近辺の場合、ＳＶ波比帯域が非常に小さくなり、極小値となることがわかる。カット角が２５°から遠ざかるにつれ、いずれの場合においても、ＳＶ波比帯域が大きくなっていくことがわかる。
【００８６】
図３９〜図４７は、ＳｉＯ２膜の膜厚が０．５０λの場合の結果を示す。ここで、図３９〜図４２では、上Ｐｔ膜厚／Ｐｔ膜厚合計が０．４５、図４２〜図４４では０．５０、図４５〜図４７では０．５５の場合の結果が示されている。そして、図３９〜図４１では、Ａｌ膜の膜厚が、０．０８λ、０．１０λまたは０．１２λとされており、図４２〜図４４においても、Ａｌ膜の膜厚が０．０８λ、０．１０λまたは０．１２λとされており、図４５〜図４７においても、Ａｌ膜の膜厚が０．０８λ、０．１０λまたは０．１２λとされている。
【００８７】
そして、図３９〜図４７においては、さらに、Ｐｔ膜厚合計を変化させた場合のＬｉＮｂＯ３のカット角と、ＳＶ波比帯域との関係が示されている。
【００８８】
図３９〜図４７から明らかなように、ＬｉＮｂＯ３のカット角が２５°近辺の場合、ＳＶ波比帯域が非常に小さくなり、極小値となることがわかる。カット角が２５°から遠ざかるにつれ、いずれの場合においても、ＳＶ波比帯域が大きくなっていくことがわかる。
【００８９】
従って、図２１〜図４７の結果をまとめると、０．１＜ｈ３／（ｈ１＋ｈ３）＜０．５５である場合において、ＳＶ波比帯域が０．０３％以下となる範囲、すなわちストンリー波によるスプリアスを抑圧し得る範囲は、下記の（ａ１）〜（ａ８１）のいずれかの組み合わせであることがわかる。
【００９０】
（ａ１）Pt膜厚合計が、0.0175λ〜0.0225λ、上Pt膜厚/Pt膜厚合計が、0.425〜0.475、Al膜厚が、0.07λ〜0.09λ、SiO2膜厚が、0.375λ〜0.425λのとき、LiNbO3のカット角が、21.5°〜26.5°
（ａ２）Pt膜厚合計が、0.0225λ〜0.0275λ、上Pt膜厚/Pt膜厚合計が、0.425〜0.475、Al膜厚が、0.07λ〜0.09λ、SiO2膜厚が、0.375λ〜0.425λのとき、LiNbO3のカット角が、23°〜30.5°
（ａ３）Pt膜厚合計が、0.0275λ〜0.0325λ、上Pt膜厚/Pt膜厚合計が、0.425〜0.475、Al膜厚が、0.07λ〜0.09λ、SiO2膜厚が、0.375λ〜0.425λのとき、LiNbO3のカット角が、23.5°〜31°
（ａ４）Pt膜厚合計が、0.0175λ〜0.0225λ、上Pt膜厚/Pt膜厚合計が、0.425〜0.475、Al膜厚が、0.09λ〜0.11λ、SiO2膜厚が、0.375λ〜0.425λのとき、LiNbO3のカット角が、21.5°〜26.5°
（ａ５）Pt膜厚合計が、0.0225λ〜0.0275λ、上Pt膜厚/Pt膜厚合計が、0.425〜0.475、Al膜厚が、0.09λ〜0.11λ、SiO2膜厚が、0.375λ〜0.425λのとき、LiNbO3のカット角が、23°〜30°
（ａ６）Pt膜厚合計が、0.0275λ〜0.0325λ、上Pt膜厚/Pt膜厚合計が、0.425〜0.475、Al膜厚が、0.09λ〜0.11λ、SiO2膜厚が、0.375λ〜0.425λのとき、LiNbO3のカット角が、23.5°〜30.5°
（ａ７）Pt膜厚合計が、0.0175λ〜0.0225λ、上Pt膜厚/Pt膜厚合計が、0.425〜0.475、Al膜厚が、0.11λ〜0.13λ、SiO2膜厚が、0.375λ〜0.425λのとき、LiNbO3のカット角が、21°〜26°
（ａ８）Pt膜厚合計が、0.0225λ〜0.0275λ、上Pt膜厚/Pt膜厚合計が、0.425〜0.475、Al膜厚が、0.11λ〜0.13λ、SiO2膜厚が、0.375λ〜0.425λのとき、LiNbO3のカット角が、23°〜30°
（ａ９）Pt膜厚合計が、0.0275λ〜0.0325λ、上Pt膜厚/Pt膜厚合計が、0.425〜0.475、Al膜厚が、0.11λ〜0.13λ、SiO2膜厚が、0.375λ〜0.425λのとき、LiNbO3のカット角が、23.5°〜30.5°
（ａ１０）Pt膜厚合計が、0.0175λ〜0.0225λ、上Pt膜厚/Pt膜厚合計が、0.475〜0.525、Al膜厚が、0.07λ〜0.09λ、SiO2膜厚が、0.375λ〜0.425λのとき、LiNbO3のカット角が、21.5°〜27°
（ａ１１）Pt膜厚合計が、0.0225λ〜0.0275λ、上Pt膜厚/Pt膜厚合計が、0.475〜0.525、Al膜厚が、0.07λ〜0.09λ、SiO2膜厚が、0.375λ〜0.425λのとき、LiNbO3のカット角が、23.5°〜30.5°
（ａ１２）Pt膜厚合計が、0.0275λ〜0.0325λ、上Pt膜厚/Pt膜厚合計が、0.475〜0.525、Al膜厚が、0.07λ〜0.09λ、SiO2膜厚が、0.375λ〜0.425λのとき、LiNbO3のカット角が、23.5°〜30°
（ａ１３）Pt膜厚合計が、0.0175λ〜0.0225λ、上Pt膜厚/Pt膜厚合計が、0.475〜0.525、Al膜厚が、0.09λ〜0.11λ、SiO2膜厚が、0.375λ〜0.425λのとき、LiNbO3のカット角が、21.5°〜27.5°
（ａ１４）Pt膜厚合計が、0.0225λ〜0.0275λ、上Pt膜厚/Pt膜厚合計が、0.475〜0.525、Al膜厚が、0.09λ〜0.11λ、SiO2膜厚が、0.375λ〜0.425λのとき、LiNbO3のカット角が、23°〜30°
（ａ１５）Pt膜厚合計が、0.0275λ〜0.0325λ、上Pt膜厚/Pt膜厚合計が、0.475〜0.525、Al膜厚が、0.09λ〜0.11λ、SiO2膜厚が、0.375λ〜0.425λのとき、LiNbO3のカット角が、23.5°〜29.5°
（ａ１６）Pt膜厚合計が、0.0175λ〜0.0225λ、上Pt膜厚/Pt膜厚合計が、0.475〜0.525、Al膜厚が、0.11λ〜0.13λ、SiO2膜厚が、0.375λ〜0.425λのとき、LiNbO3のカット角が、21.5°〜27.5°
（ａ１７）Pt膜厚合計が、0.0225λ〜0.0275λ、上Pt膜厚/Pt膜厚合計が、0.475〜0.525、Al膜厚が、0.11λ〜0.13λ、SiO2膜厚が、0.375λ〜0.425λのとき、LiNbO3のカット角が、23°〜30°
（ａ１８）Pt膜厚合計が、0.0275λ〜0.0325λ、上Pt膜厚/Pt膜厚合計が、0.475〜0.525、Al膜厚が、0.11λ〜0.13λ、SiO2膜厚が、0.375λ〜0.425λのとき、LiNbO3のカット角が、24°〜29°
（ａ１９）Pt膜厚合計が、0.0175λ〜0.0225λ、上Pt膜厚/Pt膜厚合計が、0.525〜0.55、Al膜厚が、0.07λ〜0.09λ、SiO2膜厚が、0.375λ〜0.425λのとき、LiNbO3のカット角が、21.5°〜27°
（ａ２０）Pt膜厚合計が、0.0225λ〜0.0275λ、上Pt膜厚/Pt膜厚合計が、0.525〜0.55、Al膜厚が、0.07λ〜0.09λ、SiO2膜厚が、0.375λ〜0.425λのとき、LiNbO3のカット角が、23°〜30.5°
（ａ２１）Pt膜厚合計が、0.0275λ〜0.0325λ、上Pt膜厚/Pt膜厚合計が、0.525〜0.55、Al膜厚が、0.07λ〜0.09λ、SiO2膜厚が、0.375λ〜0.425λのとき、LiNbO3のカット角が、23.5°〜30°
（ａ２２）Pt膜厚合計が、0.0175λ〜0.0225λ、上Pt膜厚/Pt膜厚合計が、0.525〜0.55、Al膜厚が、0.09λ〜0.11λ、SiO2膜厚が、0.375λ〜0.425λのとき、LiNbO3のカット角が、21.5°〜27.5°
（ａ２３）Pt膜厚合計が、0.0225λ〜0.0275λ、上Pt膜厚/Pt膜厚合計が、0.525〜0.55、Al膜厚が、0.09λ〜0.11λ、SiO2膜厚が、0.375λ〜0.425λのとき、LiNbO3のカット角が、23°〜30°
（ａ２４）Pt膜厚合計が、0.0275λ〜0.0325λ、上Pt膜厚/Pt膜厚合計が、0.525〜0.55、Al膜厚が、0.09λ〜0.11λ、SiO2膜厚が、0.375λ〜0.425λのとき、LiNbO3のカット角が、23.5°〜29.5°
（ａ２５）Pt膜厚合計が、0.0175λ〜0.0225λ、上Pt膜厚/Pt膜厚合計が、0.525〜0.55、Al膜厚が、0.11λ〜0.13λ、SiO2膜厚が、0.375λ〜0.425λのとき、LiNbO3のカット角が、21.5°〜27.5°
（ａ２６）Pt膜厚合計が、0.0225λ〜0.0275λ、上Pt膜厚/Pt膜厚合計が、0.525〜0.55、Al膜厚が、0.11λ〜0.13λ、SiO2膜厚が、0.375λ〜0.425λのとき、LiNbO3のカット角が、23°〜30°
（ａ２７）Pt膜厚合計が、0.0275λ〜0.0325λ、上Pt膜厚/Pt膜厚合計が、0.525〜0.55、Al膜厚が、0.11λ〜0.13λ、SiO2膜厚が、0.375λ〜0.425λのとき、LiNbO3のカット角が、23.5°〜29°
（ａ２８）Pt膜厚合計が、0.0175λ〜0.0225λ、上Pt膜厚/Pt膜厚合計が、0.425〜0.475、Al膜厚が、0.07λ〜0.09λ、SiO2膜厚が、0.425λ〜0.475λのとき、LiNbO3のカット角が、23°〜28.5°
（ａ２９）Pt膜厚合計が、0.0225λ〜0.0275λ、上Pt膜厚/Pt膜厚合計が、0.425〜0.475、Al膜厚が、0.07λ〜0.09λ、SiO2膜厚が、0.425λ〜0.475λのとき、LiNbO3のカット角が、24°〜31.5°
（ａ３０）Pt膜厚合計が、0.0275λ〜0.0325λ、上Pt膜厚/Pt膜厚合計が、0.425〜0.475、Al膜厚が、0.07λ〜0.09λ、SiO2膜厚が、0.425λ〜0.475λのとき、LiNbO3のカット角が、23.5°〜31°
（ａ３１）Pt膜厚合計が、0.0175λ〜0.0225λ、上Pt膜厚/Pt膜厚合計が、0.425〜0.475、Al膜厚が、0.09λ〜0.11λ、SiO2膜厚が、0.425λ〜0.475λのとき、LiNbO3のカット角が、23°〜28.5°
（ａ３２）Pt膜厚合計が、0.0225λ〜0.0275λ、上Pt膜厚/Pt膜厚合計が、0.425〜0.475、Al膜厚が、0.09λ〜0.11λ、SiO2膜厚が、0.425λ〜0.475λのとき、LiNbO3のカット角が、24°〜31.5°
（ａ３３）Pt膜厚合計が、0.0275λ〜0.0325λ、上Pt膜厚/Pt膜厚合計が、0.425〜0.475、Al膜厚が、0.09λ〜0.11λ、SiO2膜厚が、0.425λ〜0.475λのとき、LiNbO3のカット角が、23.5°〜31°
（ａ３４）Pt膜厚合計が、0.0175λ〜0.0225λ、上Pt膜厚/Pt膜厚合計が、0.425〜0.475、Al膜厚が、0.11λ〜0.13λ、SiO2膜厚が、0.425λ〜0.475λのとき、LiNbO3のカット角が、23°〜28°
（ａ３５）Pt膜厚合計が、0.0225λ〜0.0275λ、上Pt膜厚/Pt膜厚合計が、0.425〜0.475、Al膜厚が、0.11λ〜0.13λ、SiO2膜厚が、0.425λ〜0.475λのとき、LiNbO3のカット角が、23.5°〜31°
（ａ３６）Pt膜厚合計が、0.0275λ〜0.0325λ、上Pt膜厚/Pt膜厚合計が、0.425〜0.475、Al膜厚が、0.11λ〜0.13λ、SiO2膜厚が、0.425λ〜0.475λのとき、LiNbO3のカット角が、23.5°〜30.5°
（ａ３７）Pt膜厚合計が、0.0175λ〜0.0225λ、上Pt膜厚/Pt膜厚合計が、0.475〜0.525、Al膜厚が、0.07λ〜0.09λ、SiO2膜厚が、0.425λ〜0.475λのとき、LiNbO3のカット角が、23°〜28.5°
（ａ３８）Pt膜厚合計が、0.0225λ〜0.0275λ、上Pt膜厚/Pt膜厚合計が、0.475〜0.525、Al膜厚が、0.07λ〜0.09λ、SiO2膜厚が、0.425λ〜0.475λのとき、LiNbO3のカット角が、24°〜31.5°
（ａ３９）Pt膜厚合計が、0.0275λ〜0.0325λ、上Pt膜厚/Pt膜厚合計が、0.475〜0.525、Al膜厚が、0.07λ〜0.09λ、SiO2膜厚が、0.425λ〜0.475λのとき、LiNbO3のカット角が、24°〜31°
（ａ４０）Pt膜厚合計が、0.0175λ〜0.0225λ、上Pt膜厚/Pt膜厚合計が、0.475〜0.525、Al膜厚が、0.09λ〜0.11λ、SiO2膜厚が、0.425λ〜0.475λのとき、LiNbO3のカット角が、23°〜28.5°
（ａ４１）Pt膜厚合計が、0.0225λ〜0.0275λ、上Pt膜厚/Pt膜厚合計が、0.475〜0.525、Al膜厚が、0.09λ〜0.11λ、SiO2膜厚が、0.425λ〜0.475λのとき、LiNbO3のカット角が、23.5°〜31°
（ａ４２）Pt膜厚合計が、0.0275λ〜0.0325λ、上Pt膜厚/Pt膜厚合計が、0.475〜0.525、Al膜厚が、0.09λ〜0.11λ、SiO2膜厚が、0.425λ〜0.475λのとき、LiNbO3のカット角が、23.5°〜30°
（ａ４３）Pt膜厚合計が、0.0175λ〜0.0225λ、上Pt膜厚/Pt膜厚合計が、0.475〜0.525、Al膜厚が、0.11λ〜0.13λ、SiO2膜厚が、0.425λ〜0.475λのとき、LiNbO3のカット角が、22.5°〜28.5°
（ａ４４）Pt膜厚合計が、0.0225λ〜0.0275λ、上Pt膜厚/Pt膜厚合計が、0.475〜0.525、Al膜厚が、0.11λ〜0.13λ、SiO2膜厚が、0.425λ〜0.475λのとき、LiNbO3のカット角が、23.5°〜31°
（ａ４５）Pt膜厚合計が、0.0275λ〜0.0325λ、上Pt膜厚/Pt膜厚合計が、0.475〜0.525、Al膜厚が、0.11λ〜0.13λ、SiO2膜厚が、0.425λ〜0.475λのとき、LiNbO3のカット角が、23.5°〜29.5°
（ａ４６）Pt膜厚合計が、0.0175λ〜0.0225λ、上Pt膜厚/Pt膜厚合計が、0.525〜0.55、Al膜厚が、0.07λ〜0.09λ、SiO2膜厚が、0.425λ〜0.475λのとき、LiNbO3のカット角が、23°〜28.5°
（ａ４７）Pt膜厚合計が、0.0225λ〜0.0275λ、上Pt膜厚/Pt膜厚合計が、0.525〜0.55、Al膜厚が、0.07λ〜0.09λ、SiO2膜厚が、0.425λ〜0.475λのとき、LiNbO3のカット角が、24°〜31°
（ａ４８）Pt膜厚合計が、0.0275λ〜0.0325λ、上Pt膜厚/Pt膜厚合計が、0.525〜0.55、Al膜厚が、0.07λ〜0.09λ、SiO2膜厚が、0.425λ〜0.475λのとき、LiNbO3のカット角が、23.5°〜30°
（ａ４９）Pt膜厚合計が、0.0175λ〜0.0225λ、上Pt膜厚/Pt膜厚合計が、0.525〜0.55、Al膜厚が、0.09λ〜0.11λ、SiO2膜厚が、0.425λ〜0.475λのとき、LiNbO3のカット角が、23°〜29°
（ａ５０）Pt膜厚合計が、0.0225λ〜0.0275λ、上Pt膜厚/Pt膜厚合計が、0.525〜0.55、Al膜厚が、0.09λ〜0.11λ、SiO2膜厚が、0.425λ〜0.475λのとき、LiNbO3のカット角が、23.5°〜31°
（ａ５１）Pt膜厚合計が、0.0275λ〜0.0325λ、上Pt膜厚/Pt膜厚合計が、0.525〜0.55、Al膜厚が、0.09λ〜0.11λ、SiO2膜厚が、0.425λ〜0.475λのとき、LiNbO3のカット角が、23.5°〜29°
（ａ５２）Pt膜厚合計が、0.0175λ〜0.0225λ、上Pt膜厚/Pt膜厚合計が、0.525〜0.55、Al膜厚が、0.11λ〜0.13λ、SiO2膜厚が、0.425λ〜0.475λのとき、LiNbO3のカット角が、23°〜29.5°
（ａ５３）Pt膜厚合計が、0.0225λ〜0.0275λ、上Pt膜厚/Pt膜厚合計が、0.525〜0.55、Al膜厚が、0.11λ〜0.13λ、SiO2膜厚が、0.425λ〜0.475λのとき、LiNbO3のカット角が、23.5°〜30.5°
（ａ５４）Pt膜厚合計が、0.0275λ〜0.0325λ、上Pt膜厚/Pt膜厚合計が、0.525〜0.55、Al膜厚が、0.11λ〜0.13λ、SiO2膜厚が、0.425λ〜0.475λのとき、LiNbO3のカット角が、23.5°〜28.5°
（ａ５５）Pt膜厚合計が、0.0175λ〜0.0225λ、上Pt膜厚/Pt膜厚合計が、0.425〜0.475、Al膜厚が、0.07λ〜0.09λ、SiO2膜厚が、0.475λ〜0.525λのとき、LiNbO3のカット角が、24.5°〜29°
（ａ５６）Pt膜厚合計が、0.0225λ〜0.0275λ、上Pt膜厚/Pt膜厚合計が、0.425〜0.475、Al膜厚が、0.07λ〜0.09λ、SiO2膜厚が、0.475λ〜0.525λのとき、LiNbO3のカット角が、24.5°〜32°
（ａ５７）Pt膜厚合計が、0.0275λ〜0.0325λ、上Pt膜厚/Pt膜厚合計が、0.425〜0.475、Al膜厚が、0.07λ〜0.09λ、SiO2膜厚が、0.475λ〜0.525λのとき、LiNbO3のカット角が、24°〜31.5°
（ａ５８）Pt膜厚合計が、0.0175λ〜0.0225λ、上Pt膜厚/Pt膜厚合計が、0.425〜0.475、Al膜厚が、0.09λ〜0.11λ、SiO2膜厚が、0.475λ〜0.525λのとき、LiNbO3のカット角が、24°〜30°
（ａ５９）Pt膜厚合計が、0.0225λ〜0.0275λ、上Pt膜厚/Pt膜厚合計が、0.425〜0.475、Al膜厚が、0.09λ〜0.11λ、SiO2膜厚が、0.475λ〜0.525λのとき、LiNbO3のカット角が、24°〜32°
（ａ６０）Pt膜厚合計が、0.0275λ〜0.0325λ、上Pt膜厚/Pt膜厚合計が、0.425〜0.475、Al膜厚が、0.09λ〜0.11λ、SiO2膜厚が、0.475λ〜0.525λのとき、LiNbO3のカット角が、23.5°〜31°
（ａ６１）Pt膜厚合計が、0.0175λ〜0.0225λ、上Pt膜厚/Pt膜厚合計が、0.425〜0.475、Al膜厚が、0.11λ〜0.13λ、SiO2膜厚が、0.475λ〜0.525λのとき、LiNbO3のカット角が、24°〜30°
（ａ６２）Pt膜厚合計が、0.0225λ〜0.0275λ、上Pt膜厚/Pt膜厚合計が、0.425〜0.475、Al膜厚が、0.11λ〜0.13λ、SiO2膜厚が、0.475λ〜0.525λのとき、LiNbO3のカット角が、24°〜32°
（ａ６３）Pt膜厚合計が、0.0275λ〜0.0325λ、上Pt膜厚/Pt膜厚合計が、0.425〜0.475、Al膜厚が、0.11λ〜0.13λ、SiO2膜厚が、0.475λ〜0.525λのとき、LiNbO3のカット角が、23.5°〜30.5°
（ａ６４）Pt膜厚合計が、0.0175λ〜0.0225λ、上Pt膜厚/Pt膜厚合計が、0.475〜0.525、Al膜厚が、0.07λ〜0.09λ、SiO2膜厚が、0.475λ〜0.525λのとき、LiNbO3のカット角が、24°〜30°
（ａ６５）Pt膜厚合計が、0.0225λ〜0.0275λ、上Pt膜厚/Pt膜厚合計が、0.475〜0.525、Al膜厚が、0.07λ〜0.09λ、SiO2膜厚が、0.475λ〜0.525λのとき、LiNbO3のカット角が、24°〜32°
（ａ６６）Pt膜厚合計が、0.0275λ〜0.0325λ、上Pt膜厚/Pt膜厚合計が、0.475〜0.525、Al膜厚が、0.07λ〜0.09λ、SiO2膜厚が、0.475λ〜0.525λのとき、LiNbO3のカット角が、23.5°〜31°
（ａ６７）Pt膜厚合計が、0.0175λ〜0.0225λ、上Pt膜厚/Pt膜厚合計が、0.475〜0.525、Al膜厚が、0.09λ〜0.11λ、SiO2膜厚が、0.475λ〜0.525λのとき、LiNbO3のカット角が、24°〜30°
（ａ６８）Pt膜厚合計が、0.0225λ〜0.0275λ、上Pt膜厚/Pt膜厚合計が、0.475〜0.525、Al膜厚が、0.09λ〜0.11λ、SiO2膜厚が、0.475λ〜0.525λのとき、LiNbO3のカット角が、24°〜31.5°
（ａ６９）Pt膜厚合計が、0.0275λ〜0.0325λ、上Pt膜厚/Pt膜厚合計が、0.475〜0.525、Al膜厚が、0.09λ〜0.11λ、SiO2膜厚が、0.475λ〜0.525λのとき、LiNbO3のカット角が、23.5°〜30°
（ａ７０）Pt膜厚合計が、0.0175λ〜0.0225λ、上Pt膜厚/Pt膜厚合計が、0.475〜0.525、Al膜厚が、0.11λ〜0.13λ、SiO2膜厚が、0.475λ〜0.525λのとき、LiNbO3のカット角が、24°〜30.5°
（ａ７１）Pt膜厚合計が、0.0225λ〜0.0275λ、上Pt膜厚/Pt膜厚合計が、0.475〜0.525、Al膜厚が、0.11λ〜0.13λ、SiO2膜厚が、0.475λ〜0.525λのとき、LiNbO3のカット角が、24°〜31.5°
（ａ７２）Pt膜厚合計が、0.0275λ〜0.0325λ、上Pt膜厚/Pt膜厚合計が、0.475〜0.525、Al膜厚が、0.11λ〜0.13λ、SiO2膜厚が、0.475λ〜0.525λのとき、LiNbO3のカット角が、23.5°〜29.5°
（ａ７３）Pt膜厚合計が、0.0175λ〜0.0225λ、上Pt膜厚/Pt膜厚合計が、0.525〜0.55、Al膜厚が、0.07λ〜0.09λ、SiO2膜厚が、0.475λ〜0.525λのとき、LiNbO3のカット角が、24°〜30°
（ａ７４）Pt膜厚合計が、0.0225λ〜0.0275λ、上Pt膜厚/Pt膜厚合計が、0.525〜0.55、Al膜厚が、0.07λ〜0.09λ、SiO2膜厚が、0.475λ〜0.525λのとき、LiNbO3のカット角が、24°〜31.5°
（ａ７５）Pt膜厚合計が、0.0275λ〜0.0325λ、上Pt膜厚/Pt膜厚合計が、0.525〜0.55、Al膜厚が、0.07λ〜0.09λ、SiO2膜厚が、0.475λ〜0.525λのとき、LiNbO3のカット角が、23°〜30°
（ａ７６）Pt膜厚合計が、0.0175λ〜0.0225λ、上Pt膜厚/Pt膜厚合計が、0.525〜0.55、Al膜厚が、0.09λ〜0.11λ、SiO2膜厚が、0.475λ〜0.525λのとき、LiNbO3のカット角が、24°〜30.5°
（ａ７７）Pt膜厚合計が、0.0225λ〜0.0275λ、上Pt膜厚/Pt膜厚合計が、0.525〜0.55、Al膜厚が、0.09λ〜0.11λ、SiO2膜厚が、0.475λ〜0.525λのとき、LiNbO3のカット角が、24°〜31°
（ａ７８）Pt膜厚合計が、0.0275λ〜0.0325λ、上Pt膜厚/Pt膜厚合計が、0.525〜0.55、Al膜厚が、0.09λ〜0.11λ、SiO2膜厚が、0.475λ〜0.525λのとき、LiNbO3のカット角が、23.5°〜29°
（ａ７９）Pt膜厚合計が、0.0175λ〜0.0225λ、上Pt膜厚/Pt膜厚合計が、0.525〜0.55、Al膜厚が、0.11λ〜0.13λ、SiO2膜厚が、0.475λ〜0.525λのとき、LiNbO3のカット角が、23.5°〜30.5°
（ａ８０）Pt膜厚合計が、0.0225λ〜0.0275λ、上Pt膜厚/Pt膜厚合計が、0.525〜0.55、Al膜厚が、0.11λ〜0.13λ、SiO2膜厚が、0.475λ〜0.525λのとき、LiNbO3のカット角が、23.5°〜30.5°
（ａ８１）Pt膜厚合計が、0.0275λ〜0.0325λ、上Pt膜厚/Pt膜厚合計が、0.525〜0.55、Al膜厚が、0.11λ〜0.13λ、SiO2膜厚が、0.475λ〜0.525λのとき、LiNbO3のカット角が、23°〜28°
【００９１】
（第２のグループ）
図４８〜図７４は、ＬｉＮｂＯ３のカット角２５°、Ｐｔ膜厚合計２．４６％（対波長比）、上Ｐｔ膜厚／Ｐｔ膜厚合計０．４４、Ａｌ膜の膜厚１８．５％（対波長比）、及びＳｉＯ２膜の膜厚６４．１％（対波長比）を中心とする、上記各パラメータとＳＶ波比帯域との関係を示す図である。
【００９２】
より具体的には、図４８〜図５６は、ＳｉＯ２膜の膜厚が０．６０λの場合の結果を示す。ここで、図４８〜図５０では、上Ｐｔ膜厚／Ｐｔ膜厚合計が０．４０、図５１〜図５３では０．４５、図５４〜図５６では０．５０の場合の結果が示されている。そして、図４８〜図５０では、Ａｌ膜の膜厚が、０．１６λ、０．１８λまたは０．２０λとされており、図５１〜図５３においても、Ａｌ膜の膜厚が０．１６λ、０．１８λまたは０．２０λとされており、図５４〜図５６においても、Ａｌ膜の膜厚が０．１６λ、０．１８λまたは０．２０λとされている。
【００９３】
そして、図４８〜図５６においては、さらに、Ｐｔ膜厚合計を０．０２λ、０．０２５λまたは０．０３λに変化させた場合のＬｉＮｂＯ３のカット角と、ＳＶ波比帯域との関係が示されている。
【００９４】
図４８〜図５６から明らかなように、ＬｉＮｂＯ３のカット角が２５°近辺の場合、ＳＶ波比帯域が非常に小さくなり、極小値となることがわかる。カット角が２５°から遠ざかるにつれ、いずれの場合においても、ＳＶ波比帯域が大きくなっていくことがわかる。
【００９５】
図５７〜図６５は、ＳｉＯ２膜の膜厚が０．６５λの場合の結果を示す。ここで、図５７〜図５９では、上Ｐｔ膜厚／Ｐｔ膜厚合計が０．４０、図６０〜図６２では０．４５、図６３〜図６５では０．５０の場合の結果が示されている。そして、図５７〜図５９では、Ａｌ膜の膜厚が、０．１６λ、０．１８λまたは０．２０λとされており、図６０〜図６２においても、Ａｌ膜の膜厚が０．１６λ、０．１８λまたは０．２０λとされており、図６３〜図６５においても、Ａｌ膜の膜厚が０．１６λ、０．１８λまたは０．２０λとされている。
【００９６】
そして、図５７〜図６５においては、さらに、Ｐｔ膜厚合計を変化させた場合のＬｉＮｂＯ３のカット角と、ＳＶ波比帯域との関係が示されている。
【００９７】
図５７〜図６５から明らかなように、ＬｉＮｂＯ３のカット角が２５°近辺の場合、ＳＶ波比帯域が非常に小さくなり、極小値となることがわかる。カット角が２５°から遠ざかるにつれ、いずれの場合においても、ＳＶ波比帯域が大きくなっていくことがわかる。
【００９８】
図６６〜図７４は、ＳｉＯ２膜の膜厚が０．７０λの場合の結果を示す。ここで、図６６〜図６８では、上Ｐｔ膜厚／Ｐｔ膜厚合計が０．４０、図６９〜図７１では０．４５、図７２〜図７４では０．５０の場合の結果が示されている。そして、図６６〜図６８では、Ａｌ膜の膜厚が、０．１６λ、０．１８λまたは０．２０λとされており、図６９〜図７１においても、Ａｌ膜の膜厚が０．１６λ、０．１８λまたは０．２０λとされており、図７２〜図７４においても、Ａｌ膜の膜厚が０．１６λ、０．１８λまたは０．２０λとされている。
【００９９】
そして、図６６〜図７４においては、さらに、Ｐｔ膜厚合計を変化させた場合のＬｉＮｂＯ３のカット角と、ＳＶ波比帯域との関係が示されている。
【０１００】
図６６〜図７４から明らかなように、ＬｉＮｂＯ３のカット角が２５°近辺の場合、ＳＶ波比帯域が非常に小さくなり、極小値となることがわかる。カット角が２５°から遠ざかるにつれ、いずれの場合においても、ＳＶ波比帯域が大きくなっていくことがわかる。
【０１０１】
従って、図４８〜図７４の結果をまとめると、０．１＜ｈ３／（ｈ１＋ｈ３）＜０．５５である場合において、ＳＶ波比帯域が０．０３％以下となる範囲、すなわちストンリー波によるスプリアスを抑圧し得る範囲は、下記の（ｂ１）〜（ｂ８１）のいずれかの組み合わせであることがわかる。
【０１０２】
（ｂ１）Pt膜厚合計が、0.0175λ〜0.0225λ、上Pt膜厚/Pt膜厚合計が、0.375〜0.425、Al膜厚が、0.15λ〜0.17λ、SiO2膜厚が、0.575λ〜0.625λのとき、LiNbO3のカット角が、25°〜32.5°
（ｂ２）Pt膜厚合計が、0.0225λ〜0.0275λ、上Pt膜厚/Pt膜厚合計が、0.375〜0.425、Al膜厚が、0.15λ〜0.17λ、SiO2膜厚が、0.575λ〜0.625λのとき、LiNbO3のカット角が、24°〜32.5°
（ｂ３）Pt膜厚合計が、0.0275λ〜0.0325λ、上Pt膜厚/Pt膜厚合計が、0.375〜0.425、Al膜厚が、0.15λ〜0.17λ、SiO2膜厚が、0.575λ〜0.625λのとき、LiNbO3のカット角が、23°〜30.5°
（ｂ４）Pt膜厚合計が、0.0175λ〜0.0225λ、上Pt膜厚/Pt膜厚合計が、0.375〜0.425、Al膜厚が、0.17λ〜0.19λ、SiO2膜厚が、0.575λ〜0.625λのとき、LiNbO3のカット角が、24.5°〜32.5°
（ｂ５）Pt膜厚合計が、0.0225λ〜0.0275λ、上Pt膜厚/Pt膜厚合計が、0.375〜0.425、Al膜厚が、0.17λ〜0.19λ、SiO2膜厚が、0.575λ〜0.625λのとき、LiNbO3のカット角が、24°〜32°
（ｂ６）Pt膜厚合計が、0.0275λ〜0.0325λ、上Pt膜厚/Pt膜厚合計が、0.375〜0.425、Al膜厚が、0.17λ〜0.19λ、SiO2膜厚が、0.575λ〜0.625λのとき、LiNbO3のカット角が、23°〜30°
（ｂ７）Pt膜厚合計が、0.0175λ〜0.0225λ、上Pt膜厚/Pt膜厚合計が、0.375〜0.425、Al膜厚が、0.19λ〜0.21λ、SiO2膜厚が、0.575λ〜0.625λのとき、LiNbO3のカット角が、24.5°〜32.5°
（ｂ８）Pt膜厚合計が、0.0225λ〜0.0275λ、上Pt膜厚/Pt膜厚合計が、0.375〜0.425、Al膜厚が、0.19λ〜0.21λ、SiO2膜厚が、0.575λ〜0.625λのとき、LiNbO3のカット角が、24°〜32°
（ｂ９）Pt膜厚合計が、0.0275λ〜0.0325λ、上Pt膜厚/Pt膜厚合計が、0.375〜0.425、Al膜厚が、0.19λ〜0.21λ、SiO2膜厚が、0.575λ〜0.625λのとき、LiNbO3のカット角が、23°〜29°
（ｂ１０）Pt膜厚合計が、0.0175λ〜0.0225λ、上Pt膜厚/Pt膜厚合計が、0.425〜0.475、Al膜厚が、0.15λ〜0.17λ、SiO2膜厚が、0.575λ〜0.625λのとき、LiNbO3のカット角が、24.5°〜32.5°
（ｂ１１）Pt膜厚合計が、0.0225λ〜0.0275λ、上Pt膜厚/Pt膜厚合計が、0.425〜0.475、Al膜厚が、0.15λ〜0.17λ、SiO2膜厚が、0.575λ〜0.625λのとき、LiNbO3のカット角が、23.5°〜31.5°
（ｂ１２）Pt膜厚合計が、0.0275λ〜0.0325λ、上Pt膜厚/Pt膜厚合計が、0.425〜0.475、Al膜厚が、0.15λ〜0.17λ、SiO2膜厚が、0.575λ〜0.625λのとき、LiNbO3のカット角が、23°〜28.5°
（ｂ１３）Pt膜厚合計が、0.0175λ〜0.0225λ、上Pt膜厚/Pt膜厚合計が、0.425〜0.475、Al膜厚が、0.17λ〜0.19λ、SiO2膜厚が、0.575λ〜0.625λのとき、LiNbO3のカット角が、24.5°〜32°
（ｂ１４）Pt膜厚合計が、0.0225λ〜0.0275λ、上Pt膜厚/Pt膜厚合計が、0.425〜0.475、Al膜厚が、0.17λ〜0.19λ、SiO2膜厚が、0.575λ〜0.625λのとき、LiNbO3のカット角が、23.5°〜31°
（ｂ１５）Pt膜厚合計が、0.0275λ〜0.0325λ、上Pt膜厚/Pt膜厚合計が、0.425〜0.475、Al膜厚が、0.17λ〜0.19λ、SiO2膜厚が、0.575λ〜0.625λのとき、LiNbO3のカット角が、23°〜27.5°
（ｂ１６）Pt膜厚合計が、0.0175λ〜0.0225λ、上Pt膜厚/Pt膜厚合計が、0.425〜0.475、Al膜厚が、0.19λ〜0.21λ、SiO2膜厚が、0.575λ〜0.625λのとき、LiNbO3のカット角が、24.5°〜32°
（ｂ１７）Pt膜厚合計が、0.0225λ〜0.0275λ、上Pt膜厚/Pt膜厚合計が、0.425〜0.475、Al膜厚が、0.19λ〜0.21λ、SiO2膜厚が、0.575λ〜0.625λのとき、LiNbO3のカット角が、23.5°〜30°
（ｂ１８）Pt膜厚合計が、0.0275λ〜0.0325λ、上Pt膜厚/Pt膜厚合計が、0.425〜0.475、Al膜厚が、0.19λ〜0.21λ、SiO2膜厚が、0.575λ〜0.625λのとき、LiNbO3のカット角が、23°〜26.5°
（ｂ１９）Pt膜厚合計が、0.0175λ〜0.0225λ、上Pt膜厚/Pt膜厚合計が、0.475〜0.525、Al膜厚が、0.15λ〜0.17λ、SiO2膜厚が、0.575λ〜0.625λのとき、LiNbO3のカット角が、24.5°〜32°
（ｂ２０）Pt膜厚合計が、0.0225λ〜0.0275λ、上Pt膜厚/Pt膜厚合計が、0.475〜0.525、Al膜厚が、0.15λ〜0.17λ、SiO2膜厚が、0.575λ〜0.625λのとき、LiNbO3のカット角が、23.5°〜30°
（ｂ２１）Pt膜厚合計が、0.0275λ〜0.0325λ、上Pt膜厚/Pt膜厚合計が、0.475〜0.525、Al膜厚が、0.15λ〜0.17λ、SiO2膜厚が、0.575λ〜0.625λのとき、LiNbO3のカット角が、23°〜26°
（ｂ２２）Pt膜厚合計が、0.0175λ〜0.0225λ、上Pt膜厚/Pt膜厚合計が、0.475〜0.525、Al膜厚が、0.17λ〜0.19λ、SiO2膜厚が、0.575λ〜0.625λのとき、LiNbO3のカット角が、24°〜31.5°
（ｂ２３）Pt膜厚合計が、0.0225λ〜0.0275λ、上Pt膜厚/Pt膜厚合計が、0.475〜0.525、Al膜厚が、0.17λ〜0.19λ、SiO2膜厚が、0.575λ〜0.625λのとき、LiNbO3のカット角が、23.5°〜29°
（ｂ２４）Pt膜厚合計が、0.0275λ〜0.0325λ、上Pt膜厚/Pt膜厚合計が、0.475〜0.525、Al膜厚が、0.17λ〜0.19λ、SiO2膜厚が、0.575λ〜0.625λのとき、LiNbO3のカット角が、22.5°〜25°
（ｂ２５）Pt膜厚合計が、0.0175λ〜0.0225λ、上Pt膜厚/Pt膜厚合計が、0.475〜0.525、Al膜厚が、0.19λ〜0.21λ、SiO2膜厚が、0.575λ〜0.625λのとき、LiNbO3のカット角が、24°〜31.5°
（ｂ２６）Pt膜厚合計が、0.0225λ〜0.0275λ、上Pt膜厚/Pt膜厚合計が、0.475〜0.525、Al膜厚が、0.19λ〜0.21λ、SiO2膜厚が、0.575λ〜0.625λのとき、LiNbO3のカット角が、23.5°〜28.5°
（ｂ２７）Pt膜厚合計が、0.0275λ〜0.0325λ、上Pt膜厚/Pt膜厚合計が、0.475〜0.525、Al膜厚が、0.19λ〜0.21λ、SiO2膜厚が、0.575λ〜0.625λのとき、LiNbO3のカット角が、21°〜25°
（ｂ２８）Pt膜厚合計が、0.0175λ〜0.0225λ、上Pt膜厚/Pt膜厚合計が、0.375〜0.425、Al膜厚が、0.15λ〜0.17λ、SiO2膜厚が、0.625λ〜0.675λのとき、LiNbO3のカット角が、25.5°〜33°
（ｂ２９）Pt膜厚合計が、0.0225λ〜0.0275λ、上Pt膜厚/Pt膜厚合計が、0.375〜0.425、Al膜厚が、0.15λ〜0.17λ、SiO2膜厚が、0.625λ〜0.675λのとき、LiNbO3のカット角が、24.5°〜33°
（ｂ３０）Pt膜厚合計が、0.0275λ〜0.0325λ、上Pt膜厚/Pt膜厚合計が、0.375〜0.425、Al膜厚が、0.15λ〜0.17λ、SiO2膜厚が、0.625λ〜0.675λのとき、LiNbO3のカット角が、23°〜30.5°
（ｂ３１）Pt膜厚合計が、0.0175λ〜0.0225λ、上Pt膜厚/Pt膜厚合計が、0.375〜0.425、Al膜厚が、0.17λ〜0.19λ、SiO2膜厚が、0.625λ〜0.675λのとき、LiNbO3のカット角が、25°〜33°
（ｂ３２）Pt膜厚合計が、0.0225λ〜0.0275λ、上Pt膜厚/Pt膜厚合計が、0.375〜0.425、Al膜厚が、0.17λ〜0.19λ、SiO2膜厚が、0.625λ〜0.675λのとき、LiNbO3のカット角が、24°〜32.5°
（ｂ３３）Pt膜厚合計が、0.0275λ〜0.0325λ、上Pt膜厚/Pt膜厚合計が、0.375〜0.425、Al膜厚が、0.17λ〜0.19λ、SiO2膜厚が、0.625λ〜0.675λのとき、LiNbO3のカット角が、23°〜29.5°
（ｂ３４）Pt膜厚合計が、0.0175λ〜0.0225λ、上Pt膜厚/Pt膜厚合計が、0.375〜0.425、Al膜厚が、0.19λ〜0.21λ、SiO2膜厚が、0.625λ〜0.675λのとき、LiNbO3のカット角が、25°〜33°
（ｂ３５）Pt膜厚合計が、0.0225λ〜0.0275λ、上Pt膜厚/Pt膜厚合計が、0.375〜0.425、Al膜厚が、0.19λ〜0.21λ、SiO2膜厚が、0.625λ〜0.675λのとき、LiNbO3のカット角が、24°〜31.5°
（ｂ３６）Pt膜厚合計が、0.0275λ〜0.0325λ、上Pt膜厚/Pt膜厚合計が、0.375〜0.425、Al膜厚が、0.19λ〜0.21λ、SiO2膜厚が、0.625λ〜0.675λのとき、LiNbO3のカット角が、23°〜28.5°
（ｂ３７）Pt膜厚合計が、0.0175λ〜0.0225λ、上Pt膜厚/Pt膜厚合計が、0.425〜0.475、Al膜厚が、0.15λ〜0.17λ、SiO2膜厚が、0.625λ〜0.675λのとき、LiNbO3のカット角が、25°〜33°
（ｂ３８）Pt膜厚合計が、0.0225λ〜0.0275λ、上Pt膜厚/Pt膜厚合計が、0.425〜0.475、Al膜厚が、0.15λ〜0.17λ、SiO2膜厚が、0.625λ〜0.675λのとき、LiNbO3のカット角が、24°〜31.5°
（ｂ３９）Pt膜厚合計が、0.0275λ〜0.0325λ、上Pt膜厚/Pt膜厚合計が、0.425〜0.475、Al膜厚が、0.15λ〜0.17λ、SiO2膜厚が、0.625λ〜0.675λのとき、LiNbO3のカット角が、23°〜28°
（ｂ４０）Pt膜厚合計が、0.0175λ〜0.0225λ、上Pt膜厚/Pt膜厚合計が、0.425〜0.475、Al膜厚が、0.17λ〜0.19λ、SiO2膜厚が、0.625λ〜0.675λのとき、LiNbO3のカット角が、24.5°〜32.5°
（ｂ４１）Pt膜厚合計が、0.0225λ〜0.0275λ、上Pt膜厚/Pt膜厚合計が、0.425〜0.475、Al膜厚が、0.17λ〜0.19λ、SiO2膜厚が、0.625λ〜0.675λのとき、LiNbO3のカット角が、23.5°〜30.5°
（ｂ４２）Pt膜厚合計が、0.0275λ〜0.0325λ、上Pt膜厚/Pt膜厚合計が、0.425〜0.475、Al膜厚が、0.17λ〜0.19λ、SiO2膜厚が、0.625λ〜0.675λのとき、LiNbO3のカット角が、23°〜27°
（ｂ４３）Pt膜厚合計が、0.0175λ〜0.0225λ、上Pt膜厚/Pt膜厚合計が、0.425〜0.475、Al膜厚が、0.19λ〜0.21λ、SiO2膜厚が、0.625λ〜0.675λのとき、LiNbO3のカット角が、24.5°〜32°
（ｂ４４）Pt膜厚合計が、0.0225λ〜0.0275λ、上Pt膜厚/Pt膜厚合計が、0.425〜0.475、Al膜厚が、0.19λ〜0.21λ、SiO2膜厚が、0.625λ〜0.675λのとき、LiNbO3のカット角が、23.5°〜30°
（ｂ４５）Pt膜厚合計が、0.0275λ〜0.0325λ、上Pt膜厚/Pt膜厚合計が、0.425〜0.475、Al膜厚が、0.19λ〜0.21λ、SiO2膜厚が、0.625λ〜0.675λのとき、LiNbO3のカット角が、23°〜25.5°
（ｂ４６）Pt膜厚合計が、0.0175λ〜0.0225λ、上Pt膜厚/Pt膜厚合計が、0.475〜0.525、Al膜厚が、0.15λ〜0.17λ、SiO2膜厚が、0.625λ〜0.675λのとき、LiNbO3のカット角が、24.5°〜32.5°
（ｂ４７）Pt膜厚合計が、0.0225λ〜0.0275λ、上Pt膜厚/Pt膜厚合計が、0.475〜0.525、Al膜厚が、0.15λ〜0.17λ、SiO2膜厚が、0.625λ〜0.675λのとき、LiNbO3のカット角が、23.5°〜30°
（ｂ４８）Pt膜厚合計が、0.0275λ〜0.0325λ、上Pt膜厚/Pt膜厚合計が、0.475〜0.525、Al膜厚が、0.15λ〜0.17λ、SiO2膜厚が、0.625λ〜0.675λのとき、LiNbO3のカット角が、23.5°〜25.5°
（ｂ４９）Pt膜厚合計が、0.0175λ〜0.0225λ、上Pt膜厚/Pt膜厚合計が、0.475〜0.525、Al膜厚が、0.17λ〜0.19λ、SiO2膜厚が、0.625λ〜0.675λのとき、LiNbO3のカット角が、24.5°〜32°
（ｂ５０）Pt膜厚合計が、0.0225λ〜0.0275λ、上Pt膜厚/Pt膜厚合計が、0.475〜0.525、Al膜厚が、0.17λ〜0.19λ、SiO2膜厚が、0.625λ〜0.675λのとき、LiNbO3のカット角が、23.5°〜28.5°
（ｂ５１）Pt膜厚合計が、0.0275λ〜0.0325λ、上Pt膜厚/Pt膜厚合計が、0.475〜0.525、Al膜厚が、0.17λ〜0.19λ、SiO2膜厚が、0.625λ〜0.675λのとき、LiNbO3のカット角が、21.5°〜24.5°
（ｂ５２）Pt膜厚合計が、0.0175λ〜0.0225λ、上Pt膜厚/Pt膜厚合計が、0.475〜0.525、Al膜厚が、0.19λ〜0.21λ、SiO2膜厚が、0.625λ〜0.675λのとき、LiNbO3のカット角が、24°〜31°
（ｂ５３）Pt膜厚合計が、0.0225λ〜0.0275λ、上Pt膜厚/Pt膜厚合計が、0.475〜0.525、Al膜厚が、0.19λ〜0.21λ、SiO2膜厚が、0.625λ〜0.675λのとき、LiNbO3のカット角が、23.5°〜27.5°
（ｂ５４）Pt膜厚合計が、0.0275λ〜0.0325λ、上Pt膜厚/Pt膜厚合計が、0.475〜0.525、Al膜厚が、0.19λ〜0.21λ、SiO2膜厚が、0.625λ〜0.675λのとき、LiNbO3のカット角が、20°〜24.5°
（ｂ５５）Pt膜厚合計が、0.0175λ〜0.0225λ、上Pt膜厚/Pt膜厚合計が、0.375〜0.425、Al膜厚が、0.15λ〜0.17λ、SiO2膜厚が、0.675λ〜0.725λのとき、LiNbO3のカット角が、25.5°〜33.5°
（ｂ５６）Pt膜厚合計が、0.0225λ〜0.0275λ、上Pt膜厚/Pt膜厚合計が、0.375〜0.425、Al膜厚が、0.15λ〜0.17λ、SiO2膜厚が、0.675λ〜0.725λのとき、LiNbO3のカット角が、24.5°〜33°
（ｂ５７）Pt膜厚合計が、0.0275λ〜0.0325λ、上Pt膜厚/Pt膜厚合計が、0.375〜0.425、Al膜厚が、0.15λ〜0.17λ、SiO2膜厚が、0.675λ〜0.725λのとき、LiNbO3のカット角が、23°〜30°
（ｂ５８）Pt膜厚合計が、0.0175λ〜0.0225λ、上Pt膜厚/Pt膜厚合計が、0.375〜0.425、Al膜厚が、0.17λ〜0.19λ、SiO2膜厚が、0.675λ〜0.725λのとき、LiNbO3のカット角が、25°〜33.5°
（ｂ５９）Pt膜厚合計が、0.0225λ〜0.0275λ、上Pt膜厚/Pt膜厚合計が、0.375〜0.425、Al膜厚が、0.17λ〜0.19λ、SiO2膜厚が、0.675λ〜0.725λのとき、LiNbO3のカット角が、24°〜32°
（ｂ６０）Pt膜厚合計が、0.0275λ〜0.0325λ、上Pt膜厚/Pt膜厚合計が、0.375〜0.425、Al膜厚が、0.17λ〜0.19λ、SiO2膜厚が、0.675λ〜0.725λのとき、LiNbO3のカット角が、23°〜29°
（ｂ６１）Pt膜厚合計が、0.0175λ〜0.0225λ、上Pt膜厚/Pt膜厚合計が、0.375〜0.425、Al膜厚が、0.19λ〜0.21λ、SiO2膜厚が、0.675λ〜0.725λのとき、LiNbO3のカット角が、25°〜33.5°
（ｂ６２）Pt膜厚合計が、0.0225λ〜0.0275λ、上Pt膜厚/Pt膜厚合計が、0.375〜0.425、Al膜厚が、0.19λ〜0.21λ、SiO2膜厚が、0.675λ〜0.725λのとき、LiNbO3のカット角が、23.5°〜31.5°
（ｂ６３）Pt膜厚合計が、0.0275λ〜0.0325λ、上Pt膜厚/Pt膜厚合計が、0.375〜0.425、Al膜厚が、0.19λ〜0.21λ、SiO2膜厚が、0.675λ〜0.725λのとき、LiNbO3のカット角が、22.5°〜28.5°
（ｂ６４）Pt膜厚合計が、0.0175λ〜0.0225λ、上Pt膜厚/Pt膜厚合計が、0.425〜0.475、Al膜厚が、0.15λ〜0.17λ、SiO2膜厚が、0.675λ〜0.725λのとき、LiNbO3のカット角が、25°〜33.5°
（ｂ６５）Pt膜厚合計が、0.0225λ〜0.0275λ、上Pt膜厚/Pt膜厚合計が、0.425〜0.475、Al膜厚が、0.15λ〜0.17λ、SiO2膜厚が、0.675λ〜0.725λのとき、LiNbO3のカット角が、24°〜31.5°
（ｂ６６）Pt膜厚合計が、0.0275λ〜0.0325λ、上Pt膜厚/Pt膜厚合計が、0.425〜0.475、Al膜厚が、0.15λ〜0.17λ、SiO2膜厚が、0.675λ〜0.725λのとき、LiNbO3のカット角が、22.5°〜28°
（ｂ６７）Pt膜厚合計が、0.0175λ〜0.0225λ、上Pt膜厚/Pt膜厚合計が、0.425〜0.475、Al膜厚が、0.17λ〜0.19λ、SiO2膜厚が、0.675λ〜0.725λのとき、LiNbO3のカット角が、24.5°〜33°
（ｂ６８）Pt膜厚合計が、0.0225λ〜0.0275λ、上Pt膜厚/Pt膜厚合計が、0.425〜0.475、Al膜厚が、0.17λ〜0.19λ、SiO2膜厚が、0.675λ〜0.725λのとき、LiNbO3のカット角が、23.5°〜30.5°
（ｂ６９）Pt膜厚合計が、0.0275λ〜0.0325λ、上Pt膜厚/Pt膜厚合計が、0.425〜0.475、Al膜厚が、0.17λ〜0.19λ、SiO2膜厚が、0.675λ〜0.725λのとき、LiNbO3のカット角が、22.5°〜26.5°
（ｂ７０）Pt膜厚合計が、0.0175λ〜0.0225λ、上Pt膜厚/Pt膜厚合計が、0.425〜0.475、Al膜厚が、0.19λ〜0.21λ、SiO2膜厚が、0.675λ〜0.725λのとき、LiNbO3のカット角が、24.5°〜32.5°
（ｂ７１）Pt膜厚合計が、0.0225λ〜0.0275λ、上Pt膜厚/Pt膜厚合計が、0.425〜0.475、Al膜厚が、0.19λ〜0.21λ、SiO2膜厚が、0.675λ〜0.725λのとき、LiNbO3のカット角が、23.5°〜29.5°
（ｂ７２）Pt膜厚合計が、0.0275λ〜0.0325λ、上Pt膜厚/Pt膜厚合計が、0.425〜0.475、Al膜厚が、0.19λ〜0.21λ、SiO2膜厚が、0.675λ〜0.725λのとき、LiNbO3のカット角が、23°〜25°
（ｂ７３）Pt膜厚合計が、0.0175λ〜0.0225λ、上Pt膜厚/Pt膜厚合計が、0.475〜0.525、Al膜厚が、0.15λ〜0.17λ、SiO2膜厚が、0.675λ〜0.725λのとき、LiNbO3のカット角が、24.5°〜32.5°
（ｂ７４）Pt膜厚合計が、0.0225λ〜0.0275λ、上Pt膜厚/Pt膜厚合計が、0.475〜0.525、Al膜厚が、0.15λ〜0.17λ、SiO2膜厚が、0.675λ〜0.725λのとき、LiNbO3のカット角が、23.5°〜29.5°
（ｂ７５）Pt膜厚合計が、0.0275λ〜0.0325λ、上Pt膜厚/Pt膜厚合計が、0.475〜0.525、Al膜厚が、0.15λ〜0.17λ、SiO2膜厚が、0.675λ〜0.725λのとき、LiNbO3のカット角が、23°〜25°
（ｂ７６）Pt膜厚合計が、0.0175λ〜0.0225λ、上Pt膜厚/Pt膜厚合計が、0.475〜0.525、Al膜厚が、0.17λ〜0.19λ、SiO2膜厚が、0.675λ〜0.725λのとき、LiNbO3のカット角が、24.5°〜32°
（ｂ７７）Pt膜厚合計が、0.0225λ〜0.0275λ、上Pt膜厚/Pt膜厚合計が、0.475〜0.525、Al膜厚が、0.17λ〜0.19λ、SiO2膜厚が、0.675λ〜0.725λのとき、LiNbO3のカット角が、23.5°〜28°
（ｂ７８）Pt膜厚合計が、0.0275λ〜0.0325λ、上Pt膜厚/Pt膜厚合計が、0.475〜0.525、Al膜厚が、0.17λ〜0.19λ、SiO2膜厚が、0.675λ〜0.725λのとき、LiNbO3のカット角が、20.5°〜24.5°
（ｂ７９）Pt膜厚合計が、0.0175λ〜0.0225λ、上Pt膜厚/Pt膜厚合計が、0.475〜0.525、Al膜厚が、0.19λ〜0.21λ、SiO2膜厚が、0.675λ〜0.725λのとき、LiNbO3のカット角が、24°〜31°
（ｂ８０）Pt膜厚合計が、0.0225λ〜0.0275λ、上Pt膜厚/Pt膜厚合計が、0.475〜0.525、Al膜厚が、0.19λ〜0.21λ、SiO2膜厚が、0.675λ〜0.725λのとき、LiNbO3のカット角が、23.5°〜26.5°
（ｂ８１）Pt膜厚合計が、0.0275λ〜0.0325λ、上Pt膜厚/Pt膜厚合計が、0.475〜0.525、Al膜厚が、0.19λ〜0.21λ、SiO2膜厚が、0.675λ〜0.725λのとき、LiNbO3のカット角が、19°〜24°
【０１０３】
（第７の実施形態）
本実施形態は、第２の実施形態と同様に、第１〜第３の電極層２１〜２３の上に形成されている第４の電極層２４を備えている点で上記第６の実施形態と異なる。
【０１０４】
図７５は、第７の実施形態において、第４の電極層２４であるＡｌ膜の膜厚を変化させた場合の周波数温度係数ＴＣＦの変化を示す図である。ＳｉＯ２は正の周波数温度係数ＴＣＦを有する。ＬｉＮｂＯ３は負の周波数温度係数を有する。ＬｉＮｂＯ３にＳｉＯ２を積層した弾性境界波装置の周波数温度係数ＴＣＦは、ＳｉＯ２とＬｉＮｂＯ３の中間の負の値を示している。図７５から明らかなように、第４の電極層２４であるＡｌ膜の膜厚を大きくしていくと、周波数温度係数ＴＣＦの絶対値が大きくなる傾向がわかる。ＳｉＯ２などの一部がＡｌに置き換わることにより、周波数温度係数ＴＣＦの絶対値は大きくなっている。なお、図７５の結果は、カット角２４°回転ＹカットのＬｉＮｂＯ３基板上に、Ｐｔ膜厚合計０．０３λ、上Ｐｔ膜のＰｔ膜厚合計に対する比＝１、Ａｌ膜の膜厚＝０．１０λ、ＳｉＯ２膜の膜厚＝０．５０λ、ＳｉＮ膜の膜厚＝１．７λとした場合の結果を示す。
【０１０５】
図７５に示すように、第４の電極層２４であるＡｌ膜の厚みを厚くしていくと、周波数温度係数ＴＣＦが若干劣化することがわかる。例えば、第４の電極層２４であるＡｌ膜の膜厚が０．１λの場合、周波数温度係数ＴＣＦが第４の電極層２４であるＡｌ膜を形成しなかった場合に比べて約２ｐｐｍ／℃劣化していることがわかる。もっとも、表現を代えると、第４の電極層２４であるＡｌ膜の膜厚が０．１λ以下であれば、周波数温度係数ＴＣＦの劣化は２ｐｐｍ／℃以内とすることができる。従って、周波数温度係数ＴＣＦをさほど劣化させることなく、電気機械結合係数などの他の特性を高め、さらにストンリー波スプリアスを効果的に抑圧し得ることがわかる。よって、より好ましくは、第４の電極層２４であるＡｌ膜の膜厚は、０．１λ以下とすることが望ましい。
【０１０６】
また、第６の実施形態において、ＩＤＴ電極２０と、第１の媒質１１との間に、例えば、Ｔａ２Ｏ５などの酸化タンタルからなる誘電体層１４が形成されていてもよい。
【０１０７】
誘電体層１４の厚みは、耐サージ性を高める上では、ある程度厚い方が望ましいが、誘電体層１４の厚みが厚すぎると、電気機械結合係数が低下するおそれがある。従って、誘電体層１４の厚みは、０．０３λ以下程度とすることが好ましい。また、誘電体層１４の誘電率が大きいほど電気機械結合係数の低下は抑えられる。従って、誘電体層１４としては、誘電率の高い材料が望ましい。
【０１０８】
このような耐サージ性を高めるための誘電体層１４を構成する材料としては、酸化タンタルに限らず、誘電率が１０程度以上の様々な誘電体材料を用いることができる。すなわち、好ましくは、誘電体層１４は、このような誘電率を有する、酸化タンタル、酸化チタン、酸化アルミニウムからなる群から選択された１種の誘電体材料により形成することが望ましい。特に好ましくは、誘電率が高く、絶縁抵抗が高められるため、酸化タンタルを用いることが望ましい。
【０１０９】
第４の電極層２４であるＡｌ膜を最上部に積層する構造においても、第４の電極層２４であるＡｌ膜の下面側にＴｉ膜やＮｉＣｒ膜を積層し、金属の拡散を防止したり、金属膜間の密着性を高めたりしてもよい。なお、これらの他の金属膜の厚みは、電気的特性に影響を与えないためには、さほど厚くないことが好ましく、例えば２０ｎｍ以下程度のごく薄い厚みとすることが望ましい。
【０１１０】
さらに、積層金属膜内において、Ａｌ膜は複数のＡｌ膜に分割されていてもよい。例えば、Ａｌ膜自体が複数のＡｌ膜を積層した構造を有していてもよい。
【０１１１】
また、Ａｌ膜及びＰｔ膜は、ＡｌやＰｔを主体とする合金により形成されていてもよい。
【符号の説明】
【０１１２】
１…弾性境界波装置
１１…第１の媒質
１２…第２の媒質
１３…第３の媒質
１４…誘電体層
２０…ＩＤＴ電極
２１…第１の電極層
２２…第２の電極層
２３…第３の電極層
２４…第４の電極層
２２ａ、２２ｂ、２５ａ〜２５ｄ…層
【図１】
2010131737.tif 000003
【図２】
2010131737.tif 000004
【図３】
2010131737.tif 000005
【図４】
2010131737.tif 000006
【図５】
2010131737.tif 000007
【図６】
2010131737.tif 000008
【図７】
2010131737.tif 000009
【図８】
2010131737.tif 000010
【図９】
2010131737.tif 000011
【図１０】
2010131737.tif 000012
【図１１】
2010131737.tif 000013
【図１２】
2010131737.tif 000014
【図１３】
2010131737.tif 000015
【図１４】
2010131737.tif 000016
【図１５】
2010131737.tif 000017
【図１６】
2010131737.tif 000018
【図１７】
2010131737.tif 000019
【図１８】
2010131737.tif 000020
【図１９】
2010131737.tif 000021
【図２０】
2010131737.tif 000022
【図２１】
2010131737.tif 000023
【図２２】
2010131737.tif 000024
【図２３】
2010131737.tif 000025
【図２４】
2010131737.tif 000026
【図２５】
2010131737.tif 000027
【図２６】
2010131737.tif 000028
【図２７】
2010131737.tif 000029
【図２８】
2010131737.tif 000030
【図２９】
2010131737.tif 000031
【図３０】
2010131737.tif 000032
【図３１】
2010131737.tif 000033
【図３２】
2010131737.tif 000034
【図３３】
2010131737.tif 000035
【図３４】
2010131737.tif 000036
【図３５】
2010131737.tif 000037
【図３６】
2010131737.tif 000038
【図３７】
2010131737.tif 000039
【図３８】
2010131737.tif 000040
【図３９】
2010131737.tif 000041
【図４０】
2010131737.tif 000042
【図４１】
2010131737.tif 000043
【図４２】
2010131737.tif 000044
【図４３】
2010131737.tif 000045
【図４４】
2010131737.tif 000046
【図４５】
2010131737.tif 000047
【図４６】
2010131737.tif 000048
【図４７】
2010131737.tif 000049
【図４８】
2010131737.tif 000050
【図４９】
2010131737.tif 000051
【図５０】
2010131737.tif 000052
【図５１】
2010131737.tif 000053
【図５２】
2010131737.tif 000054
【図５３】
2010131737.tif 000055
【図５４】
2010131737.tif 000056
【図５５】
2010131737.tif 000057
【図５６】
2010131737.tif 000058
【図５７】
2010131737.tif 000059
【図５８】
2010131737.tif 000060
【図５９】
2010131737.tif 000061
【図６０】
2010131737.tif 000062
【図６１】
2010131737.tif 000063
【図６２】
2010131737.tif 000064
【図６３】
2010131737.tif 000065
【図６４】
2010131737.tif 000066
【図６５】
2010131737.tif 000067
【図６６】
2010131737.tif 000068
【図６７】
2010131737.tif 000069
【図６８】
2010131737.tif 000070
【図６９】
2010131737.tif 000071
【図７０】
2010131737.tif 000072
【図７１】
2010131737.tif 000073
【図７２】
2010131737.tif 000074
【図７３】
2010131737.tif 000075
【図７４】
2010131737.tif 000076
【図７５】
2010131737.tif 000077
【国際調査報告】
2010131737.tif 000078
2010131737.tif 000079
2010131737.tif 000080